(57)【要約】本発明は、フォームクッション、フォームクッションの作製法およびフォームクッションの使用法を提供する。このフォームクッションは：少なくとも１つのゴムおよび樹脂；発泡剤；ポリマー性接着改変剤；分解促進剤ならびに架橋剤から形成される。上記ゴムは、合成ゴム（ＳＲ）である。ここで上記合成ゴムは、ポリブタジエンゴム（ＢＲ）；ポリイソプレンゴム（ＩＲ）；スチレンブタジエンゴム（ＳＢＲ）；ニトリルゴム（ＮＢＲ）；ブチルゴム（ＩＩＲ）；エチレンプロピレンターポリマー（ＥＰＤＭ）；シリコーンゴム；ネオプレンゴム；ポリスルフィド；ポリアクリラートゴム；エピクロロヒドリンゴム；フルオロエラストマー（ＦＤＭ）；塩素化ポリエチレン（ＣＳＭ）；ハロゲン化ブチルもしくはブロモブチル（ＢＩＩＲ）；塩素化ポリエチレンゴム（ＣＰＥ）；ポリウレタン；熱可塑性ゴム；塩素化天然ゴム、環化ゴム；またはそれらの組合せである。【特許請求の範囲】
【請求項１】
以下：
（ａ）少なくとも１種のゴムおよび樹脂；
（ｂ）発泡剤；
（ｃ）ポリマー性接着改変剤；
（ｄ）分解促進剤；ならびに
（ｅ）架橋剤から形成される、フォームクッション。
【請求項２】
前記ゴムが合成ゴム（ＳＲ）である、請求項１に記載のフォームクッション。
【請求項３】
請求項２に記載のフォームクッションであって、ここで前記合成ゴムが、ポリブタジエンゴム（ＢＲ）；ポリイソプレンゴム（ＩＲ）；スチレンブタジエンゴム（ＳＢＲ）；ニトリルゴム（ＮＢＲ）；ブチルゴム（ＩＩＲ）；エチレンプロピレンターポリマー（ＥＰＤＭ）；シリコーンゴム；ネオプレンゴム；ポリスルフィド；ポリアクリラートゴム；エピクロロヒドリンゴム；フルオロエラストマー（ＦＤＭ）；塩素化ポリエチレン（ＣＳＭ）；ハロゲン化ブチルもしくはブロモブチル（ＢＩＩＲ）；塩素化ポリエチレンゴム（ＣＰＥ）；ポリウレタン；熱可塑性ゴム；塩素化天然ゴム、環化ゴム；またはそれらの組合せである、フォームクッション。
【請求項４】
前記ゴムが天然ゴム（ＮＲ）である、請求項１に記載のフォームクッション。
【請求項５】
請求項４に記載のフォームクッションであって、ここで前記天然ゴム（ＮＲ）が、Ｈｅｖｅａ  ｂｒａｓｉｌｉｅｎｓｉｓの木、グアユールゴムノキの低木Ｐａｒｔｈｅｎｏｉｍ  ａｒｇｅｎｔａｔｕｍ、Ｓａｐｏｔａｃｅａｅの木、またはそれらの組合せから得られる、フォームクッション。
【請求項６】
前記天然ゴム（ＮＲ）がラテックスグレードである、請求項４に記載のフォームクッション。
【請求項７】
前記ラテックスグレードが、リブドスモークドシート（ＲＳＳ）、ホワイトクレープおよびペールクレープ、純粋ブランケットクレープ、またはそれらの組合せである、請求項６に記載のフォームクッション。
【請求項８】
前記天然ゴム（ＮＲ）がリミルドグレードである、請求項４に記載のフォームクッション。
【請求項９】
請求項８に記載のフォームクッションであって、ここで前記リミルドグレードが、エステートブラウンクレープ、エステートコンポクレープ、薄手ブラウンクレープもしくはリミル、厚手ブラウンクレープもしくはアンバー、フラットバーククレープ、またはそれらの組合せである、フォームクッション。
【請求項１０】
請求項４に記載のフォームクッションであって、ここで前記天然ゴム（ＮＲ）が、技術的格付け天然ゴム（ＴＳＲ）、上質加工天然ゴム（ＳＰ）、技術的に分類された天然ゴム（ＴＣ）、風乾シート天然ゴム（ＡＤＳ）、スキン天然ゴム、除タンパク処理された天然ゴム（ＤＰＮＲ）、油展天然ゴム（ＯＥＮＲ）、パラゴムノキを添加したＭＧ天然ゴム、エポキシ化天然ゴム、またはそれらの組合せである、フォームクッション。
【請求項１１】
前記天然ゴム（ＮＲ）がシス−ポリイソプレンを含む、請求項４に記載のフォームクッション。
【請求項１２】
前記天然ゴム（ＮＲ）がトランス−ポリイソプレンを含む、請求項４に記載のフォームクッション。
【請求項１３】
前記天然ゴム（ＮＲ）がシス−ポリイソプレンとトランス−ポリイソプレンとの混合物を含む、請求項４に記載のフォームクッション。
【請求項１４】
前記天然ゴム（ＮＲ）が約９３重量％〜約９５重量％のポリイソプレンを含む、請求項４に記載のフォームクッション。
【請求項１５】
前記ゴムがフォームクッションの約８０重量％まで使用される、請求項１に記載のフォームクッション。
【請求項１６】
前記ゴムがフォームクッションの約５重量％〜約１２重量％で使用される、請求項１に記載のフォームクッション。
【請求項１７】
前記ゴムがフォームクッションの約７重量％〜約９重量％で使用される、請求項１に記載のフォームクッション。
【請求項１８】
請求項１に記載のフォームクッションであって、ここで前記樹脂が、熱可塑性ポリマー、熱可塑性ターポリマー、熱可塑性ホモポリマー、熱可塑性コポリマー、またはそれらの組合せである、フォームクッション。
【請求項１９】
請求項１８に記載のフォームクッションであって、ここで前記熱可塑性コポリマーが、エチレン酢酸ビニル（ＥＶＡ）、エチレンプロピレンゴム、エチレンメチルアクリラートコポリマー、エチレンエチルアクリラートコポリマー、エチレン（メタ）アクリラートポリマー、ポリブチレンテレフタレート（ｔｅｒｅｐｈｃｈａｌａｔｅ）（ＰＢＴ）ポリマー、またはそれらの組合せを含む、フォームクッション。
【請求項２０】
請求項１８に記載のフォームクッションであって、ここで前記熱可塑性ホモポリマーが、ポリエチレン、塩素化ポリエチレン、メタロセンポリエチレン、ポリプロピレン、またはそれらの組合せを含む、フォームクッション。
【請求項２１】
前記熱可塑性ターポリマーが、改変されたエチレンアクリラート一酸化炭素ターポリマーを含む、請求項１８に記載のフォームクッション。
【請求項２２】
前記樹脂が、エチレン酢酸ビニル（ＥＶＡ）コポリマーである、請求項１に記載のフォームクッション。
【請求項２３】
前記エチレン酢酸ビニル（ＥＶＡ）コポリマーが約１５重量％〜約７５重量％の酢酸ビニルを含む、請求項２２に記載のフォームクッション。
【請求項２４】
前記樹脂がフォームクッションの約９５重量％まで使用される、請求項１に記載のフォームクッション。
【請求項２５】
前記樹脂がフォームクッションの約７９重量％〜約８３重量％で使用される、請求項１に記載のフォームクッション。
【請求項２６】
前記樹脂がフォームクッションの約８０．５重量％〜約８２．５重量％で使用される、請求項１に記載のフォームクッション。
【請求項２７】
前記発泡剤が標準温度および標準圧力で液体である、請求項１に記載のフォームクッション。
【請求項２８】
前記発泡剤が標準温度および標準圧力で気体である、請求項１に記載のフォームクッション。
【請求項２９】
請求項１に記載のフォームクッションであって、ここで前記発泡剤が、（Ｃ１〜Ｃ１２）炭化水素、（Ｃ１〜Ｃ１２）有機ハロゲン、（Ｃ１〜Ｃ１２）アルコール、（Ｃ１〜Ｃ１２）エーテル、（Ｃ１〜Ｃ１２）エステル、（Ｃ１〜Ｃ１２）アミン、またはそれらの組合せである、フォームクッション。
【請求項３０】
請求項２９に記載のフォームクッションであって、ここで前記（Ｃ１〜Ｃ１２）炭化水素が、アセチレン、プロパン、プロペン、ブタン、ブテン、ブタジエン、イソブタン、イソブチレン、シクロブタン、シクロプロパン、エタン、メタン、エテン、ペンタン、ペンテン、シクロペンテン、ペンテン、ペンタジエン、ヘキサン、シクロヘキサン、ヘキセン、ヘキサジエン、またはそれらの組合せである、フォームクッション。
【請求項３１】
請求項１に記載のフォームクッションであって、ここで前記発泡剤が、アンモニア、窒素、二酸化炭素、ネオン、ヘリウム、ブタン、イソブタン、１，１−ジフルオロエタン、ｐ、ｐ’−オキシビス（ベンゼン）スルホニルヒドラジド、ｐ−トルエンスルホニルヒドラジド、ｐ−トルエンスルホニルセミカルバジド、５−フェニルテトラゾール、エチル−５−フェニルテトラゾール、ジニトロソペンタメチレンテトラミン、アセトン、アゾジカルボンアミド（ＡＣ）、ジニトロソペンタメチレンテトラミン（ＤＮＰＴ）、またはそれらの組合せである、フォームクッション。
【請求項３２】
前記発泡剤がアゾジカルボンアミド（ＡＣ）である、請求項１に記載のフォームクッション。
【請求項３３】
前記発泡剤がフォームクッションの約０．１重量％〜約１０重量％で使用される、請求項１に記載のフォームクッション。
【請求項３４】
前記発泡剤がフォームクッションの約３重量％〜約４．２重量％で使用される、請求項１に記載のフォームクッション。
【請求項３５】
前記発泡剤がフォームクッションの約３．５重量％〜約４．０重量％で使用される、請求項１に記載のフォームクッション。
【請求項３６】
請求項１に記載のフォームクッションであって、ここで前記ポリマー性接着改変剤が、無水グラフトポリオレフィン樹脂、スチレン無水マレイン酸（ＳＭＡ）コポリマー、またはそれらの組合せである、フォームクッション。
【請求項３７】
前記無水物が無水マレイン酸である、請求項３６に記載のフォームクッション。
【請求項３８】
請求項３６に記載のフォームクッションであって、ここで前記ポリオレフィンが、ポリエチレン、ポリプロピレン、ＥＰＤＭ、エチレン酢酸ビニル（ＥＶＡ）、それらのコポリマー、またはそれらの組合せである、フォームクッション。
【請求項３９】
請求項１に記載のフォームクッションであって、前記ポリマー性接着改変剤がＦＵＳＡＢＯＮＤである、フォームクッション。
【請求項４０】
請求項３９に記載のフォームクッションであって、ここで前記ＦＵＳＡＢＯＮＤが、ＦＵＳＡＢＯＮＤ  Ｐ改変プロピレン（ｐｒｏｐｌｙｌｅｎｅ）、ＦＵＳＡＢＯＮＤ  Ｅ改変ポリエチレン、ＦＵＳＡＢＯＮＤ  Ｃ改変エチレン酢酸ビニル、ＦＵＳＡＢＯＮＤ  Ａ改変エチレン−アクリラートターポリマー、ＦＵＳＡＢＯＮＤ  Ｎ改変エチレンベースのゴム、またはそれらの組合せである、フォームクッション。
【請求項４１】
前記ポリマー性接着改変剤がフォームクッションの約０．５重量％〜約１５．０重量％で使用される、請求項１に記載のフォームクッション。
【請求項４２】
前記ポリマー性接着改変剤がフォームクッションの約２．８重量％〜約３．９重量％で使用される、請求項１に記載のフォームクッション。
【請求項４３】
前記ポリマー性接着改変剤がフォームクッションの約３．０重量％〜約３．５重量％で使用される、請求項１に記載のフォームクッション。
【請求項４４】
前記架橋剤がラジカル生成種である、請求項１に記載のフォームクッション。
【請求項４５】
前記架橋剤がペルオキシドである、請求項１に記載のフォームクッション。
【請求項４６】
請求項４５に記載のフォームクッションであって、ここで前記ペルオキシドが、メチルエチルケトンペルオキシド；ジクミルペルオキシド；２，５−ジメチル−２，５−ジ（ｔ−ブチルペルオキシ）ヘキサン；１，１−ビス（ｔ−ブチルペルオキシ）−３，３，５−トリメチルシクロヘキサン；１，１−ジー（ｔ−ブチルペルオキシ）シクロヘキサン；２，２’−ビス（ｔ−ブチルペルオキシ）ジイソプロピルベンゼン；４，４’−ビス（ｔ−ブチルペルオキシ）ブチルバレレート；エチル３，３−ビス（ｔ−ブチルペルオキシ）ブチラート；ｔ−ブチルクミルペルオキシド；ジ［（ｔ−ブチルペルオキシ）−イソプロピル］ベンゼン；ｔ−ブチルペルオキシド；６，６，９，９−テトラメチル−３−メチル−３，ｎ−ブチル−１，２，４，５−テトラオキシシクロノナン；６，６，９，９−テトラメチル−３−メチル−３−エチルアルボニルメチル１，２，４，５−テトラオキシ−シクロノナン；エチル３，３−ジ（ｔ−ブチルペルオキシ）−ブチラート；ジベンゾイルペルオキシド；２，４−ジクロロベンゾイルペルオキシド；ＯＯ−ｔ−ブチル  Ｏ−（２−エチルヘキシル）モノペルオキシカーボネート；ｔ−ブチルクミルペルオキシド；２，５−ジメチル−２，５−ジ−（ｔ−ブチルペルオキシ）ヘキシン−３；またはそれらの組合せである、フォームクッション。
【請求項４７】
前記架橋剤がジクミルペルオキシド（ＤＣＰ）である、請求項１に記載のフォームクッション。
【請求項４８】
前記架橋剤がフォームクッションの約０．１重量％〜約２．０重量％で使用される、請求項１に記載のフォームクッション。
【請求項４９】
前記架橋剤がフォームクッションの約０．５重量％〜約０．９重量％で使用される、請求項１に記載のフォームクッション。
【請求項５０】
前記架橋剤がフォームクッションの約０．６重量％〜約０．７重量％で使用される、請求項１に記載のフォームクッション。
【請求項５１】
請求項１に記載のフォームクッションであって、ここで前記架橋剤が、トリアリルシアヌレート（ＴＡＣ）；トリアリルイソシアヌレート（ＴＡＩＣ）、トリアリルホスフェート（ＴＡＰＡ）、エチレングリコールジメタクリレート；トリメチロールプロパントリメタクリレート；アリルメタクリレート；またはそれらの組合せである、フォームクッション。
【請求項５２】
請求項５１に記載のフォームクッションであって、ここで前記アルコキシシランが、メチルトリメトキシシラン、ジメチルジメトキシシラン、ビニルトリメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、またはそれらの組合せである、フォームクッション。
【請求項５３】
請求項５１に記載のフォームクッションであって、ここで前記オキシムシランが、メチルトリス（メチルエチルケトオキシム）シラン、ジメチルビス（メチルエチルケトオキシム）シラン、フェニルトリス（メチルエチルケトオキシム）シラン、ビニルトリス（メチルエチルケトオキシム）シラン、ジフェニルビス（メチルエチルケトオキシム）シラン、またはそれらの組合せである、フォームクッション。
【請求項５４】
請求項１に記載のフォームクッションであって、ここで前記分解促進剤が、無機塩、鉛含有化合物、金属石鹸、尿素化合物、およびＲ１ＣＯＯＲ２の少なくとも１つ、あるいはそれらの薬学的に受容可能な塩であり、ここで：
Ｒ１は、（Ｃ１〜Ｃ２０）アルキル、（Ｃ２〜Ｃ２０）アルケニル、（Ｃ１〜Ｃ２０）アルキニル、アリール（Ｃ１〜Ｃ２０）アルキル、アリール（Ｃ２〜Ｃ２０）アルケニル、アリール（Ｃ２〜Ｃ２０）アルキニル、シクロアルキル（Ｃ１〜Ｃ２０）アルキル、シクロアルキル（Ｃ２〜Ｃ２０）アルケニル、またはシクロアルキル（Ｃ２〜Ｃ２０）アルキニルであり；そして
Ｒ２は、水素、（Ｃ１〜Ｃ２０）アルキル、（Ｃ２〜Ｃ２０）アルケニル、（Ｃ１〜Ｃ２０）アルキニル、アリール（Ｃ１〜Ｃ２０）アルキル、アリール（Ｃ２〜Ｃ２０）アルケニル、アリール（Ｃ２〜Ｃ２０）アルキニル、シクロアルキル（Ｃ１〜Ｃ２０）アルキル、シクロアルキル（Ｃ２〜Ｃ２０）アルケニル、またはシクロアルキル（Ｃ２〜Ｃ２０）アルキニルであり；
ここで、アルキル、アルケニル、アルキニル、シクロアルキルまたはアリールのいずれかは、必要に応じて、炭素上で１つ以上のハロ、ニトロ、シアノ、（Ｃ１〜Ｃ２０）アルコキシ、またはトリフルオロメチルで置換される、
フォームクッション。
【請求項５５】
前記分解促進剤が無機塩である、請求項１に記載のフォームクッション。
【請求項５６】
前記分解促進剤がカルボン酸である、請求項１に記載のフォームクッション。
【請求項５７】
前記分解促進剤が無機塩とカルボン酸との組合せである、請求項１に記載のフォームクッション。
【請求項５８】
請求項１に記載のフォームクッションであって、ここで前記分解促進剤が、酸化亜鉛、三塩基硫酸鉛、ステアリン酸亜鉛、ステアリン酸鉛、ＣＥＬＬＰＡＳＴＥ−Ｋ５、ステアリン酸、またはそれらの組合せである、フォームクッション。
【請求項５９】
前記分解促進剤が酸化亜鉛とステアリン酸との組合せである、請求項１に記載のフォームクッション。
【請求項６０】
前記分解促進剤がフォームクッションの約２５重量％まで使用される、請求項１に記載のフォームクッション。
【請求項６１】
前記分解促進剤がフォームクッションの約１．５重量％〜約１３．５重量％で使用される、請求項１に記載のフォームクッション。
【請求項６２】
前記分解促進剤がフォームクッションの約２．０重量％〜約１３．０重量％で使用される、請求項１に記載のフォームクッション。
【請求項６３】
請求項１に記載のフォームクッションであって、硬化遅延剤、強化剤、充填剤、エキステンダー、可塑剤、加硫剤、酸化防止剤、難燃剤、加硫促進剤、着色料、導電性物質、および安定剤の少なくとも１つをさらに含む、フォームクッション。
【請求項６４】
以下：
（ａ）少なくとも１種の天然ゴムおよびエチレン酢酸ビニル（ＥＶＡ）コポリマー；
（ｂ）アゾジカルボンアミド（ＡＣ）；
（ｃ）ＦＵＳＡＢＯＮＤ；
（ｄ）ジクミルペルオキシド；ならびに
（ｅ）酸化亜鉛とステアリン酸との組合せ：から形成される、フォームクッション。
【請求項６５】
以下：
（ａ）フォームクッションの約５重量％〜約１２重量％で使用される天然ゴム；
（ｂ）フォームクッションの約７９重量％〜約８３重量％で使用されるエチレン酢酸ビニル（ＥＶＡ）コポリマー；
（ｃ）フォームクッションの約３重量％〜約４．２重量％で使用されるアゾジカルボンアミド（ＡＣ）；
（ｄ）フォームクッションの約２．８重量％〜約３．９重量％で使用されるＦＵＳＡＢＯＮＤ；
（ｅ）フォームクッションの約０．５重量％〜約０．９重量％で使用されるジクミルペルオキシド；ならびに
（ｆ）酸化亜鉛とステアリン酸との組合せであり、ここで該酸化亜鉛はフォームクッションの約１．０重量％〜約２．２重量％で使用され、そして該ステアリン酸はフォームクッションの約０．５重量％〜約１．２５重量％で使用される、それらの組合せ：から形成される、フォームクッション。
【請求項６６】
フォームクッションを製造する方法であって、該方法は：
（ａ）ゴム、樹脂、発泡剤、ポリマー性接着改変剤、および分解促進剤を接触させ、第１の混合物を生成する工程；
（ｂ）該第１の混合物を架橋剤と接触させ、第２の混合物を生成する工程；
（ｃ）該第２の混合物を展開し、１枚以上のシートを形成する工程；ならびに
（ｄ）該１枚以上のシートを高温および高圧で圧縮し、フォームクッションを生成する工程、
を包含する、方法。
【請求項６７】
前記１枚以上のシートが約１２インチまでの合わせた厚さを有する、請求項６６に記載の方法。
【請求項６８】
前記１枚以上のシートが約６インチまでの合わせた厚さを有する、請求項６６に記載の方法。
【請求項６９】
前記１枚以上のシートが約４インチまでの合わせた厚さを有する、請求項６６に記載の方法。
【請求項７０】
請求項６６に記載の方法であって、ここで前記ゴム、樹脂、発泡剤、ポリマー性接着改変剤、および分解促進剤が、約８０℃を超える温度で接触される、方法。
【請求項７１】
請求項６６に記載の方法であって、ここで前記ゴム、樹脂、発泡剤、ポリマー性接着改変剤、および分解促進剤が、約１１０℃〜約１３０℃で接触される、方法。
【請求項７２】
請求項６６に記載の方法であって、ここで前記ゴム、樹脂、発泡剤、ポリマー性接着改変剤、および分解促進剤が、約１分を超える間接触される、方法。
【請求項７３】
請求項６６に記載の方法であって、ここで前記ゴム、樹脂、発泡剤、ポリマー性接着改変剤、および分解促進剤が、約８分〜約２０分間接触される、方法。
【請求項７４】
前記第１の混合物と前記架橋剤とが約８０℃を超える温度で接触される、請求項６６に記載の方法。
【請求項７５】
前記第１の混合物と前記架橋剤とが約１１０℃〜約１３０℃で接触される、請求項６６に記載の方法。
【請求項７６】
前記第１の混合物と前記架橋剤とが約１分を越える間接触される、請求項６６に記載の方法。
【請求項７７】
前記第１の混合物と前記架橋剤とが約２分〜約４分間接触される、請求項６６に記載の方法。
【請求項７８】
前記１枚以上のシートの各々が約０．５ｍｍ〜約２０ｍｍの厚さを有する、請求項６６に記載の方法。
【請求項７９】
前記１枚以上のシートの各々が約１ｍｍ〜約８ｍｍの厚さを有する、請求項６６に記載の方法。
【請求項８０】
前記１枚以上のシートを冷却する工程をさらに包含する、請求項６６に記載の方法。
【請求項８１】
前記１枚以上のシートを切断する工程をさらに包含する、請求項６６に記載の方法。
【請求項８２】
前記１枚以上のシートを重ね合わせる工程をさらに包含する、請求項６６に記載の方法。
【請求項８３】
前記１枚以上のシートを、前記圧縮する工程の前に、シリコーン含有化合物を含む溶液と接触させる工程をさらに包含する、請求項６６に記載の方法。
【請求項８４】
前記１枚以上のシートを圧縮する工程が約８０℃を超える温度で実施される、請求項６６に記載の方法。
【請求項８５】
前記１枚以上のシートを圧縮する工程が約１６０℃〜約１７５℃で実施される、請求項６６に記載の方法。
【請求項８６】
前記１枚以上のシートを圧縮する工程が約１分を超える間実施される、請求項６６に記載の方法。
【請求項８７】
前記１枚以上のシートを圧縮する工程が約２８分〜約３５分間実施される、請求項６６に記載の方法。
【請求項８８】
前記１枚以上のシートの上端部分を除去する工程および該１枚以上のシートの下端部分を除去する工程をさらに包含する、請求項６６に記載の方法。
【請求項８９】
２つ以上の前記フォームクッションの端と端とを接着する工程をさらに包含する、請求項６６に記載の方法。
【請求項９０】
前記接触がレーザー、ホットナイフ装置、接着剤、焼灼、またはそれらの組合せを用いて実施される、請求項８９に記載の方法。
【請求項９１】
前記フォームクッションを水でリンスする工程をさらに包含する、請求項６６に記載の方法。
【請求項９２】
前記フォームクッションを洗浄する工程をさらに包含する、請求項６６に記載の方法。
【請求項９３】
前記フォームクッションを乾燥する工程をさらに包含する、請求項９１または９２に記載の方法。
【請求項９４】
フォームクッションを製造する方法であって、該方法は：
（ａ）ゴム、樹脂、発泡剤、ポリマー性接着改変剤、および分解促進剤を接触させ、第１の混合物を生成する工程；
（ｂ）該第１の混合物を架橋剤と接触させ、第２の混合物を生成する工程；
（ｃ）該第２の混合物を加熱する工程；
（ｄ）該第２の混合物を展開し、シートを生成する工程；
（ｅ）該シートを冷却する工程；
（ｆ）複数の該シートを重ね合わせる工程；
（ｇ）該複数のシートを圧縮し、加熱処理されたスタックを生成する工程；ならびに
（ｈ）該加熱処理されたスタックをスライスされた断片にスライスし、フォームクッションを提供する工程、
を包含する、方法。
【請求項９５】
フォームクッションを製造する方法であって、該方法は：
（ａ）ゴム、樹脂、発泡剤、ポリマー性接着改変剤、および分解促進剤を、約１１０℃〜約１３０℃で約８分〜約２０分間接触させ、第１の混合物を生成する工程；
（ｂ）該第１の混合物を架橋剤と、約１１０℃〜約１３０℃で約１分〜約５分間接触させ、第２の混合物を生成する工程；
（ｃ）該第２の混合物を、約１００℃〜約１２０℃で、該第２の混合物が約２０ｍｍの厚さに濃縮されるまで加熱する工程；
（ｄ）該第２の混合物を展開し、シートを生成する工程；
（ｅ）該シートを約８０℃未満まで冷却する工程；
（ｆ）複数の該シートを重ね合わせる工程；
（ｇ）該複数のシートを、シリコーン含有化合物を含む溶液と接触させる工程；
（ｈ）該複数のシートを、約１６０℃〜約１７５℃で約２８分〜約３５分間圧縮し、加熱処理されたスタックを生成する工程；
（ｉ）該加熱処理されたスタックの上端部分を水平方向に切断し、そして該部分を除去する工程；
（ｊ）該加熱処理されたスタックの下端部分を水平方向に切断し、そして該部分を除去する工程；
（ｋ）該加熱処理されたスタックを、約１ｍｍ〜約２０ｍｍの厚さを有する薄くスライスされた断片に薄くスライスする工程；
（ｌ）２つ以上の該スライスされた断片を端と端とを基礎に接着する工程；ならびに（ｍ）該接着されたスライスされた断片を、リンス、洗浄、および乾燥し、フォームクッションを提供する工程、
を包含する、方法。
【請求項９６】
請求項６６〜９５のいずれか１項に記載の方法から形成される、フォームクッション。
【請求項９７】
医療デバイス、履物、整形外科用の履物、履物用の整形外科的挿入物、陸上乗用物のための室内装飾用のパディング、空中乗用物のための室内装飾用のパディング、水上乗用物のための室内装飾用のパディング、車椅子での使用のための背部クッションおよび臀部クッション、スクーターでの使用のための背部クッションおよび臀部クッション、電動椅子での使用のための背部クッションおよび臀部クッション、断熱製品、防音製品、耐熱製品、電気抵抗性製品、導電性製品、耐振動性製品、フロアマット、運動用フロアマット、シートパディング、壁パディング、衝撃防護用パディング、フローリング、フローリング下敷、羽目板、フェンス、マットレスパッド、枕、家具のためのクッション、シートクッションのための緩衝材、カーペット下パディング、屋根ふき材、医療処置のための羽目板、フェンス材料、緩衝材料およびパディング材料、パイプのためのクッション挿入物、チューブのためのクッション挿入物、ホースのためのクッション挿入物、床磨き機のためのパッド、医療デバイスのためのクッション挿入物、コンピューター機器のためのパディング、火器で使用される反跳クッション、ペーパーパディング、目詰め材、馬具のために作られたクッションパディング、ペットのためのクッションパッド、クッションバッグ、ベビーカーの肩ストラップまたは首ストラップでの使用のためのパッドの入ったクッション、マットレスパッド、ハンドグリップ、ハンドクッション、スポーツ用品での使用のためのパッド、スポーツでの保護的使用のためのパッド、スポーツ用品、スポーツデバイス、またはそれらの組合せのための、請求項１〜６５のいずれか１項に記載のフォームクッションの使用。
【発明の詳細な説明】
【背景技術】
【０００１】
（発明の背景）
カーペットパディング（ｃａｒｐｅｔ  ｐａｄｄｉｎｇ）、すなわちカーペットクッションは、代表的に、カーペットをより快適に感じさせるために使用されて（すなわち、カーペットの下に敷かれて）、カーペットについての衝撃吸収材として働き、カーペットの寿命を延ばし、そして／または床を断熱（ｉｎｓｕｌａｔｅ）する。現在使用されているいくつかのタイプのカーペットパディングが存在し、これには、例えば、ワッフルゴム、フォーム（ｆｏａｍ）パディング、レボンド（ｒｅｂｏｎｄ）、スラブゴム、繊維、バーバー（ｂｅｒｂｅｒ）パッド、および発泡（ｆｒｏｔｈ）フォームが挙げられる。これらの多くのタイプのカーペットパディングの使用に伴ういくつかの不利益が存在する。例えば、ワッフルゴムカーペットパディングを製造するために使用されるゴムは、粘土（ｃｌａｙ）タイプの結合剤と一緒にされ、この結合剤は、使用とともに崩壊する。フォームパディングの使用は、代表的には、そのバッキングがすぐに壊れるようなカーペットの昇降を生じる。レボンドカーペットパディングは、特定のカーペットに対して有害な効果を有する化学物質（例えば、ブチル化ヒドロキシトルエン（ＢＨＴ））を含む。レボンドから発生したガスは、いくつかのカーペットの繊維の表面上に黄色い染みの発生をもたらす。この現象は、市販のカーペットおよびＢｅｒｂｅｒタイプのカーペットで生じるようである。多くのカーペットパディングは、液体および水分を効率的にはじかず、従って、そのカーペットを染みにさせる。さらに、これらのカーペットパディングの多くは、比較的重く、このことは、出荷費用を増加させ、この費用は、最終的に消費者に伝えられる。
【０００２】
このように、これらの不利益を避けるカーペットパディングの必要性がある。具体的には、カーペットパディングは、長期間（例えば、約２０年まで、約１０年まで、または約５年まで）にわたって通常の使用で劣化するべきではない。カーペットパディングの使用は、そのカーペットのバッキングが、早い時期に壊れるようなカーペットの昇降を生じるべきでない。このカーペットパディングは、カーペットに対して有害な効果を有する化学物質または環境に好ましくない化学物質（例えば、揮発性有機化合物（例えば、ＢＨＴ））のいずれをも含むべきでない。カーペットパディングは、カーペットをより快適に感じさせ、そしてカーペットに対する衝撃吸収材として機能すべきである。カーペットパディングは、長期間（例えば、約２０年まで、約１０年まで、または約５年まで）にわたって、弾力性、丈夫、および引裂き耐性であるべきである。カーペットパディングは、効率的に液体および水分をはじくべきである。カーペットパディングは、カーペットの寿命を延長すべきであり、そして効率的に床を断熱すべきである。カーペットパディングは、特に、市販（例えば、キロギラム）スケールの製品に対して比較的安価であるべきである。
【発明の開示】
【課題を解決するための手段】
【０００３】
（発明の要旨）
本発明は、フォームクッション、フォームクッションの製造方法、およびフォームクッションの使用方法を提供する。このフォームクッションは、長期間（例えば、約２０年まで、約１０年まで、または約５年まで）にわたって、弾力性、丈夫、および引裂き耐性である。このフォームクッションは、特に市販（例えば、キログラム）スケールの製品に対して、比較的安価である。このフォームクッションは、長期間（例えば、約２０年まで、約１０年まで、または約５年まで）にわたって、通常の使用で劣化しない。このフォームクッションは、環境的に好ましくないいずれの化学物質も含まない。このフォームクッションは、液体および水分を効率的にはじく。さらに、このフォームクッションは、適当な衝撃吸収特性および断熱特性を有する。
【０００４】
本発明は、フォームクッションについて提供する。このフォームクッションは、以下から形成される：（ａ）少なくとも１つのゴムおよび樹脂；（ｂ）発泡（ｂｌｏｗｉｎｇ）剤；（ｃ）ポリマー性接着改変剤（ｐｏｌｙｍｅｒｉｃ  ａｄｈｅｓｉｏｎ  ｍｏｄｉｆｉｅｒ）；（ｄ）分解促進剤、および（ｅ）架橋剤。
【０００５】
本発明はまた、以下から形成されるフォームクッションについて提供する：（ａ）少なくとも１つの天然ゴムおよびエチレン−酢酸ビニル（ＥＶＡ）コポリマー；（ｂ）アゾジカルボナミド（ａｚｏｄｉｃａｒｂｏｎａｍｉｄｅ）（ＡＣ）；（ｃ）ＦＵＳＡＢＯＮＤ；（ｄ）ジクミル（ｄｉｃｕｍｙｌ）ペルオキシド；および（ｅ）酸化亜鉛およびステアリン酸の組み合わせ。
【０００６】
本発明はまた、以下から形成されるフォームクッションについて提供する：（ａ）このフォームクッションの約５重量％〜約１２重量％で存在する天然ゴム；（ｂ）このフォームクッションの約７９重量％〜約８３重量％で存在するエチレン−酢酸ビニル（ＥＶＡ）コポリマー；（ｃ）このフォームクッションの約３重量％〜約４．２重量％で存在するアゾジカルボナミド（ＡＣ）；（ｄ）このフォームクッションの約２．８重量％〜約３．９重量％で存在するＦＵＳＡＢＯＮＤ；（ｅ）このフォームクッションの約０．５重量％〜約０．９重量％で存在するジクミルペルオキシド；および（ｆ）酸化亜鉛およびステアリン酸の組み合わせ（ここで、酸化亜鉛は、このフォームクッションの約１．０重量％〜約２．２重量％で存在し、そしてステアリン酸は、このフォームクッションの約０．５重量％〜約１．２５重量％で存在する）。
【０００７】
本発明はまた、フォームクッションを製造するための方法について提供し、この方法は、以下の工程を包含する：（ａ）ゴム、樹脂、発泡剤、ポリマー性接着改変剤、および分解促進剤を接触させて、第１混合物を形成する工程；（ｂ）この第１混合物を、架橋剤（例えば、フリーラジカル発生剤）と接触させて、第２混合物を形成する工程；（ｃ）この第２混合物を広げて、１つ以上のシートを形成する工程；および（ｄ）この１つ以上のシートを、昇温および加圧でプレスして、フォームクッションを形成する工程。
【０００８】
本発明はまた、フォームクッションを製造するための方法について提供し、この方法は、以下の工程を包含する：（ａ）ゴム、樹脂、発泡剤、ポリマー性接着改変剤、および分解促進剤を接触させて、第１混合物を形成する工程；（ｂ）この第１混合物を、架橋剤（例えば、フリーラジカル発生剤）と接触させて、第２混合物を形成する工程；（ｃ）この第２混合物を加熱する工程；（ｄ）この第２混合物を広げて、シートを形成する工程；（ｅ）このシートを冷却する工程；（ｆ）複数のこのシートを、積み重ねる工程；（ｇ）この複数のシートをプレスして、加熱処理（ｃｏｏｋ）したスタックを形成する工程；および（ｈ）この加熱処理したスタックを、スライスした断片に切り取って、フォームクッションを提供する工程。
【０００９】
本発明はまた、フォームクッションを製造するための方法を提供し、この方法は、以下の工程を包含する：（ａ）ゴム、樹脂、発泡剤、ポリマー性接着改変剤、および分解促進剤を、約１１０℃〜約１３０℃で約８分〜約２０分の間、接触させて、第１混合物を形成する工程；（ｂ）この第１混合物を、架橋剤（例えば、フリーラジカル発生剤）と、約１１０℃〜約１３０℃で約１分〜約５分の間、接触させて、第２混合物を形成する工程；（ｃ）この第２混合物を、この第２混合物が約１００ｍｍの厚さに濃縮されるまで、約１００℃〜約１２０℃で加熱する工程；（ｄ）この第２混合物を広げて、シートを形成する工程；（ｅ）このシートを、約８０℃未満まで冷却する工程；（ｆ）複数のこのシートを、積み重ねる工程；（ｇ）この複数のシートを、シリコーン含有化合物を含む溶液と接触させる工程；（ｈ）この複数のシートを、約１６０℃〜約１７５℃で約２８分〜約３５分の間、プレスして、加熱処理したスタックを形成する工程；（ｉ）この加熱処理したスタックの上部の一部を、水平に切断し、そしてその部分を除去する工程；（ｊ）この加熱処理したスタックの下部の一部を、水平に切断し、そしてその部分を除去する工程；（ｋ）この加熱処理したスタックを、約１ｍｍ〜約１００ｍｍの厚さを有するスライスした断片に切り取る工程；（ｌ）２つ以上のスライスした断片を、端と端が接した基部（ｂａｓｉｓ）で接着する工程；および（ｍ）この接着したスライスした断片を、リンスして、激しく洗浄し、そして乾燥して、フォームクッションを提供する工程。
【００１０】
本発明はまた、本明細書中において上記に開示されるいずれか１つ以上の方法から形成される、フォームクッションについて提供する。
【００１１】
本発明はまた、以下のために、本明細書中において上記に開示されるようなフォームクッションの使用について提供する：医療デバイス、履物、整形外科用の履物、履物用の整形外科的挿入物、陸上乗用物用の室内装飾用パディング、空中乗用物用の室内装飾用パディング、水上乗用物用の室内装飾用パディング、車椅子における使用のための背部クッションおよび殿部クッション、スクーターにおける使用のための背中および殿部のクッション、電動椅子における使用のための背部クッションおよび殿部クッション、断熱製品、防音製品、耐熱製品、電気抵抗性製品、導電性製品、耐振動性製品、フロアマット、運動用フロアマット、シートパディング、壁パディング、衝撃防護用パディング、フローリング、フローリングの下敷、羽目板、フェンス、マットレスパッド、枕、家具のためのクッション、シートクッション用緩衝材、カーペット下のパディング、屋根葺き材、医療処置用の緩衝材およびパディング材料、パイプ用クッション挿入物、チューブ用クッション挿入物、ホース用クッション挿入物、床磨き機械用パッド、医療デバイス用クッション挿入物、コンピュータ機器用パディング、火器に使用される反跳クッション、ペーパーパディング、目詰め材、馬具用に作製されたクッションパディング、ペット用クッションパッド、クッションバッグ、ベビーカーの肩または首のストラップで使用するためのパッドの入ったクッション、マットレスパッド、ハンドグリップ、ハンドクッション、スポーツ用品で使用するためのパッド、スポーツにおいて使用するための保護用パッド、スポーツ用品、スポーツデバイス、またはそれらの組み合わせ。
【００１２】
（発明の詳細な説明）
（ゴム）
本明細書中において使用される場合、「ゴム（ｒｕｂｂｅｒ）」とは、（ａ）：任意の種々の熱帯植物（Ｈｅｖｅａ属およびＦｉｃｕｓ属のような）の乳状の分泌液を凝固することによって得られ、実質的にイソプレンのポリマーであり、そして、シートとして調製され、次いで、乾燥される、弾性物質；（ｂ）：任意の種々の合成ゴム状物質；または（ｃ）：その有用な特性（摩耗に対する丈夫さおよび抵抗性のような）を増加させるための化学処理によって改変された天然ゴムまたは合成ゴムをいう。Ｍｅｒｒｉａｍ−Ｗｅｂｓｔｅｒ  Ｏｎｌｉｎｅ  Ｄｉｃｔｉｏｎａｒｙ，ｈｔｔｐ：／／ｗｗｗ．ｍ−ｗ．ｃｏｍを参照のこと。
【００１３】
本明細書中で使用される場合、「合成ゴム」とは、加硫または硬化した場合、弾性的に変形し得る柔軟な鎖状ポリマーをいう。適切な合成ゴムとしては、例えば、以下が挙げられる：ポリブタジエンゴム（ＢＲ）；ポリイソプレンゴム（ＩＲ）；スチレン−ブタジエンゴム（ＳＢＲ）；ニトリルゴム（ＮＢＲ）；ブチルゴム（ＩＩＲ）；エチレン−プロピレンターポリマー（ＥＰＤＭ）；シリコーンゴム；ネオプレンゴム；ポリスルフィド；ポリアクリレートゴム；エピクロロヒドリンゴム；フルオロエラストマー（ＦＤＭ）；塩素化（ｃｈｌｏｒｏｎａｔｅｄ）ポリエチレン（ＣＳＭ）；ハロゲン化ブチルまたはブロモブチル（ＢＩＩＲ）；塩素化ポリエチレンゴム（ＣＰＥ）；ポリウレタン；熱可塑性ゴム；塩素化天然ゴム；環化ゴム；およびそれらの組み合わせ。
【００１４】
本明細書中で使用される場合、「天然ゴム」とは、シス−１，４−ポリイソプレンをいい、これは、タンポポ（ｄａｎｄｅｌｏｉｎ）およびアキノキリンソウを含む、２００種を越える植物において天然に存在する。特に、天然ゴム（ＮＲ）は、Ｈｅｖｅａ  ｂｒａｓｉｌｉｅｎｓｉｓの木、グアユールゴムノキの低木Ｐａｒｔｈｅｎｏｉｍ  ａｒｇｅｎｔａｔｕｍ、またはＳａｐｏｔａｃｅａｅの木から得られ得る。
【００１５】
天然ゴムは、異なるグレード（例えば、ラテックスグレードまたはリミルド（ｒｅｍｉｌｌｅｄ）グレード）を有し得る。ラテックスグレードの天然ゴム（ＮＲ）としては、例えば、リブドスモークドシート（ＲＳＳ）、ホワイトクレープおよびペールクレープ、ならびに純粋ブランケットクレープが挙げられる。リミルドグレードの天然ゴム（ＮＲ）としては、例えば、エステートブラウンクレープ、エステートコンポクレープ、薄いブラウンクレープまたはリミル（ｒｅｍｉｌ）、厚手ブラウンクレープまたはアンバー（ａｍｂｅｒ）、ならびにフラットバーククレープが挙げられる。天然ゴム（ＮＲ）は、技術的格付け天然ゴム（ＴＳＲ）、上質加工（ｓｕｐｅｒｉｏｒ  ｐｒｏｃｅｓｓｉｎｇ）天然ゴム（ＳＰ）、技術的に分類された天然ゴム（ＴＣ）、風乾シート天然ゴム（ＡＤＳ）、スキン天然ゴム、除タンパク質処理された天然ゴム（ＤＰＮＲ）、油展天然ゴム（ＯＥＮＲ）、パラゴムノキを添加した（ｈｅｖｅａｐｌｕｓ）ＭＧ天然ゴム、またはエポキシ化天然ゴムであり得る。
【００１６】
天然ゴム（ＮＲ）は、シス−ポリイソプレン、トランス−ポリイソプレン、またはシス−ポリイソプレンおよびトランス−ポリイソプレンの組み合わせを含み得る。さらに、天然ゴム（ＮＲ）は、任意の適切な量のポリイソプレン、例えば、約９３重量％〜約９５重量％のポリイソプレンを含み得る。
【００１７】
ゴムは、任意の適切かつ適合性の量でフォームクッションにおいて使用され得る。例えば、ゴムは、フォームクッションの約９９重量％まで、フォームクッションの約９５重量％まで、またはフォームクッションの約９０重量％まで使用され得る。代表的には、ゴムは、フォームクッションの約８０重量％まで（フォームクッションのその約８０重量％のうち約５重量％〜約１２重量％、またはフォームクッションのその約８０重量％のうち約７重量％〜約９重量％で）使用され得る。
【００１８】
（樹脂）
本明細書中で使用される場合、「樹脂」とは、有機化合物の半固体または固体、錯体、非晶質混合物をいい；明確な融点をもたず、そして、結晶化する傾向がない。樹脂は、植物起源、動物起源、または合成起源の樹脂であり得る。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。樹脂は、無色であり得るか、または有色であり得る。合成樹脂は、本来、特定の天然樹脂に対する代用品としてみなされ、工業および産業において、それら自身で大きな地位を有している。フェノール−ホルムアルデヒド樹脂、フェノール−尿素樹脂、およびフェノール−メラミン樹脂は、商業的に重要である。無可塑有機ポリマーは、樹脂としてみなされ、従って、ほとんど全ての一般的なプラスチックは、合成樹脂としてみなされ得る。ＭｃＧｒａｗ−Ｈｉｌｌ  Ｃｏｎｃｉｓｅ  Ｅｎｃｙｃｌｏｐｅｄｉａ  ｏｆ  Ｓｃｉｅｎｃｅ＆Ｔｅｃｈｎｏｌｏｇｙ，Ｆｏｕｒｔｈ  Ｅｄｉｔｉｏｎ，Ｐａｒｋｅｒ，Ｍｃ−Ｇｒａｗ  Ｈｉｌｌ（１９９８）を参照のこと。
【００１９】
具体的には、樹脂は、熱可塑性ポリマー、熱可塑性ターポリマー、熱可塑性ホモポリマー、熱可塑性コポリマー、またはこれらの組み合わせであり得る。詳細には、熱可塑性コポリマーは、エチレン酢酸ビニル（ＥＶＡ）、エチレンプロピレンゴム、エチレンメチルアクリレートコポリマー、エチレンエチルアクリレートコポリマー、エチレンブチルアクリレートコポリマー、ポリブチレンテレフタレート（ＰＢＴ）ポリマー、またはこれらの組み合わせを含み得る。詳細には、熱可塑性ホモポリマーは、ポリエチレン、塩素化ポリエチレン、メタロセンポリエチレン、ポリプロピレン、またはこれらの組み合わせを含み得る。詳細には、熱可塑性ターポリマーは、改変エチレンアクリレートカーボンモノオキシドターポリマーを含み得る。
【００２０】
具体的には、樹脂は、エチレン酢酸ビニル（ＥＶＡ）コポリマーであり得る。市販のＥＶＡコポリマーとしては、例えば、以下が挙げられる：ＡＴ  Ｐｏｌｙｍｅｒ  １０７０Ｃ（９％ＶＡ）、ＡＴ  Ｐｏｌｙｍｅｒ  １７１０（１７％ＶＡ）、ＡＴ  Ｐｏｌｙｍｅｒ  ２３０６（２３％ＶＡ）、ＡＴ  Ｐｏｌｙｍｅｒ  ２８０３（２８％ＶＡ）、ＡＴ  Ｐｏｌｙｍｅｒ  ２８１０（２８％ＶＡ）、Ｃｈｅｖｒｏｎ／Ａｃｅ  Ｐｌａｓｔｉｃ  ＴＤ  ３４０１（９．５％ＶＡ），Ｃｈｅｖｒｏｎ／Ａｃｅ  Ｐｌａｓｔｉｃ  ＤＳ  ４０８９−７０（１８％ＶＡ）、ＤｕＰｏｎｔ  Ｅｌｖａｘ（登録商標）４０（４０％ＶＡ）ＤｕＰｏｎｔ  Ｅｌｖａｘ（登録商標）１４０−Ｗ（３３％ＶＡ）、ＤｕＰｏｎｔ  Ｅｌｖａｘ（登録商標）２５０−Ｗ（２８％ＶＡ）、ＤｕＰｏｎｔ  Ｅｌｖａｘ（登録商標）２６０（２８％ＶＡ）、ＤｕＰｏｎｔ  Ｅｌｖａｘ（登録商標）３５０（２５％ＶＡ）、ＤｕＰｏｎｔ  Ｅｌｖａｘ（登録商標）３６０（２５％ＶＡ）、ＤｕＰｏｎｔ  Ｅｌｖａｘ（登録商標）４５０（１８％ＶＡ）、ＤｕＰｏｎｔ  Ｅｌｖａｘ（登録商標）４６０（１８％ＶＡ）、ＤｕＰｏｎｔ  Ｅｌｖａｘ（登録商標）５５０（１５％ＶＡ）、ＤｕＰｏｎｔ  Ｅｌｖａｘ（登録商標）５６０（１５％ＶＡ）、ＤｕＰｏｎｔ  Ｅｌｖａｘ（登録商標）６５０（１２％ＶＡ）、ＤｕＰｏｎｔ  Ｅｌｖａｘ（登録商標）６６０（１２％ＶＡ）、ＤｕＰｏｎｔ  Ｅｌｖａｘ（登録商標）７５０（９％ＶＡ）、ＤｕＰｏｎｔ  Ｅｌｖａｘ（登録商標）７６０（９．３％ＶＡ）、ＤｕＰｏｎｔ  Ｅｌｖａｘ（登録商標）７７０（９．５％ＶＡ）、Ｅｘｘｏｎ  Ｅｓｃｏｒｅｎｅ（登録商標）ＬＤ−７４０（２４．５％ＶＡ）、Ｅｘｘｏｎ  Ｅｓｃｏｒｅｎｅ（登録商標）ＬＤ−７２４（１８％ＶＡ）、Ｅｘｘｏｎ  Ｅｓｃｏｒｅｎｅ（登録商標）ＬＤ−７２１．６２（１９．３％ＶＡ）、Ｅｘｘｏｎ  Ｅｓｃｏｒｅｎｅ（登録商標）ＬＤ−７２１．８８（１９．３％ＶＡ）、Ｅｘｘｏｎ  Ｅｓｃｏｒｅｎｅ（登録商標）ＬＤ−７２１（１９．３％ＶＡ）、Ｅｘｘｏｎ  Ｅｓｃｏｒｅｎｅ（登録商標）ＬＤ−７４０（２４．５％ＶＡ）、Ｅｘｘｏｎ  Ｅｓｃｏｒｅｎｅ（登録商標）ＬＤ−３１８（９％ＶＡ）、Ｅｘｘｏｎ  Ｅｓｃｏｒｅｎｅ（登録商標）ＬＤ−３１９．９２（９％ＶＡ）、Ｅｘｘｏｎ  Ｅｓｃｏｒｅｎｅ（登録商標）ＬＤ−７２５、Ｑｕａｎｔｕｍ  ＵＥ６３０−０００（１７％ＶＡ）、Ｑｕａｎｔｕｍ６３７−０００（９％ＶＡ）、Ｒｅｘｅｎｅ（登録商標）Ｘ１９０３（１０％ＶＡ）、Ｒｅｘｅｎｅ（登録商標）Ｘ０９０１（１２％ＶＡ）、Ｒｅｘｅｎｅ（登録商標）Ｘ０９１１（１８％ＶＡ）、およびＲｅｘｅｎｅ（登録商標）Ｘ０９１５（９％ＶＡ）。
【００２１】
Ｅｌｖａｘ（登録商標）樹脂は、エチレン／酢酸ビニルコポリマーのファミリーであり、そして、ＤｕＰｏｎｔ（Ｗｉｌｍｉｎｇｔｏｎ，ＤＥ）から市販されている。
【００２２】
別のクラスの適切な樹脂としては、例えば、ポリオレフィンポリマーが挙げられる。ポリオレフィンポリマーとしては、以下が挙げられ得る：低密度ポリエチレン（ＬＤＰＥ）、超低密度ポリエチレン（ＶＬＤＰＥ）、直鎖状低密度ポリエチレン（ＬＬＤＰＥ）、一部位開始ポリプロピレン（例えば、ＰＥ、ＬＤＰＥ、またはＶＬＤＰＥ）、ポリプロピレン、一部位開始ポリプロピレン、エチレン−プロピレンジエンモノマー（ＥＰＤＭ）コポリマー、エチレン−プロピレンゴム（ＥＰＲ）、一部位開始エチレン−プロピレンジエンモノマーコポリマー、一部位開始エチレンプロピレンゴム、高密度ポリエチレン（ＨＤＰＥ）、ポリスチレン、スチレンコポリマー、エチレン−スチレンインターポリマー、ポリアクリロニトリル、ポリブタジエン、ポリビニルクロライド（ＰＶＣ）、ポリビニリデンクロライド、ポリビニルフルオライド、ポリビニリデンフルオライド、ポリ酢酸ビニル、ポリビニルアルコール、ポリアミド、ポリアクリレート（例えば、ポリメチルアクリレートまたはポリメチルメタクリレート）、ポリエーテルスルホン、ポリスルホン、ポリクロロトリフルオロエチレン、ポリテトラフルオロエチレン、セルロース、ポリエステル、ポリハロカーボン、およびプロピレン、イソブテン、ブテン、ヘキセン、オクテン、ビニルクロライド、ビニルプロピオネート、ビニルイソブチレート、ビニルアルコール、アリルアルコール、アリルアセテート、アリルアセトン、アリルベンゼン、アリルエーテル、無水マレイン酸、アクリル酸エチル（ＥＥＡ）、アクリル酸メチル、アクリル酸、もしくはメタクリル酸を有するエチレンのコポリマー；ならびにこれらのブレンドまたはアロイ。
【００２３】
ＬＤＰＥ樹脂は、例えば、Ｐｅｔｒｏｔｈｅｎｅ  Ｐｏｌｙｏｌｅｆｉｎｓ．．．Ａ  Ｐｒｏｃｅｓｓｉｎｇ  Ｇｕｉｄｅ，Ｆｉｆｔｈ  Ｅｄｉｔｉｏｎ，Ｑｕａｎｔｕｍ  ＵＳＩ  Ｄｉｖｉｓｉｏｎ，１９８６，６〜１６頁に開示されている。いくつかのＬＤＰＥ樹脂は、例えば、Ｅｘｘｏｎ  Ｃｈｅｍｉｃａｌ  Ｃｏｍｐａｎｙ（Ｈｏｕｓｔｏｎ，ＴＸ）、Ｄｏｗ  Ｐｌａｓｔｉｃｓ（Ｍｉｄｌａｎｄ，ＭＩ）、Ｎｏｖａｃｏｒ  Ｃｈｅｍｉｃａｌｓ（Ｃａｎａｄａ）Ｌｉｍｉｔｅｄ（Ｍｉｓｓｉｓｓａｕｇａ，Ｏｎｔａｒｉｏ，Ｃａｎａｄａ）、Ｍｏｂｉｌ  Ｐｏｌｙｍｅｒｓ（Ｎｏｒｗａｌｋ，ＣＴ）、Ｒｅｘｅｎｅ  Ｐｒｏｄｕｃｔｓ  Ｃｏｍｐａｎｙ（Ｄａｌｌａｓ，ＴＸ）、Ｑｕａｎｔｕｍ  Ｃｈｅｍｉｃａｌ  Ｃｏｍｐａｎｙ（Ｃｉｎｃｉｎｎａｔｉ，ＯＨ）、およびＷｅｓｔｌａｋｅ  Ｐｏｌｙｍｅｒｓ  Ｃｏｒｐｏｒａｔｉｏｎ（Ｈｏｕｓｔｏｎ，ＴＸ）から市販されている。市販のＬＤＰＥ樹脂としては、以下が挙げられる：Ｅａｓｔｍａｎ  １９２４Ｐ、Ｅａｓｔｍａｎ  １５５０Ｆ、Ｅａｓｔｍａｎ  ８００Ａ、Ｅｘｘｏｎ  ＬＤ  １１７．０８、Ｅｘｘｏｎ  ＬＤ  １１３．０９、Ｄｏｗ  ５３５Ｉ、Ｄｏｗ  ６８３、Ｄｏｗ  ７６０Ｃ、Ｄｏｗ  ７６８Ｉ、Ｄｏｗ  ５３７Ｉ、Ｎｏｖａｃｏｒ  ＬＦ２１９Ａ、Ｎｏｖａｃｏｒ  ＬＣ０５１７３、Ｎｏｖａｃｏｒ  ＬＣＯ５２２Ａ、Ｍｏｂｉｌ  ＬＩＡ−００３、Ｍｏｂｉｌ  ＬＩＡ−００３、Ｍｏｂｉｌ  ＬＦＡ−００３、Ｒｅｘｅｎｅ  ２０１８（７０１８）、Ｒｅｘｅｎｅ  １０２３、Ｒｅｘｅｎｅ  ＸＯ  ８７５、Ｒｅｘｅｎｅ  ＰＥ５０５０、Ｒｅｘｅｎｅ  ＰＥ１０７６、Ｒｅｘｅｎｅ  ＰＥ２０３０、Ｑｕａｎｔｕｍ  ＮＡ９５３、Ｑｕａｎｔｕｍ  ＮＡ９５１、Ｑｕａｎｔｕｍ  ＮＡ２８５−００３、Ｑｕａｎｔｕｍ  ＮＡ２７１−００９、Ｑｕａｎｔｕｍ  ＮＡ３２４、Ｗｅｓｔｌａｋｅ  ＥＦ６０６ＡＡ、Ｗｅｓｔｌａｋｅ  ＥＦ６１２、およびＷｅｓｔｌａｋｅ  ＥＦ４１２ＡＡ。市販のＶＬＤＰＥは、Ｕｎｉｏｎ  Ｃａｒｂｉｄｅ  １０８５である。
【００２４】
いくつかのＥＰＲ樹脂およびＥＰＤＭ樹脂は、例えば、Ｖｉｓｔａｌｏｎ（登録商標）の商品名でＥｘｘｏｎ  Ｃｈｅｍｉｃａｌ  Ｃｏｍｐａｎｙ（Ｈｏｕｓｔｏｎ，ＴＸ）から市販されており、そして、以下が挙げられる：Ｖｉｓｔａｌｏｎ（登録商標）５８００、Ｖｉｓｔａｌｏｎ（登録商標）ｉｆ６２０５、Ｖｉｓｔａｌｏｎ（登録商標）７０００、Ｖｉｓｔａｌｏｎ（登録商標）７５００、Ｖｉｓｔａｌｏｎ（登録商標）８０００、Ｖｉｓｔａｌｏｎ（登録商標）２２００、Ｖｉｓｔａｌｏｎ（登録商標）２５０４、Ｖｉｓｔａｌｏｎ（登録商標）２５５５、Ｖｉｓｔａｌｏｎ（登録商標）２７２７、Ｖｉｓｔａｌｏｎ（登録商標）４６０８、Ｖｉｓｔａｌｏｎ（登録商標）７１９、Ｖｉｓｔａｌｏｎ（登録商標）３７０８、Ｖｉｓｔａｌｏｎ（登録商標）４０４、Ｖｉｓｔａｌｏｎ（登録商標）４５７、Ｖｉｓｔａｌｏｎ（登録商標）５０３、Ｖｉｓｔａｌｏｎ（登録商標）７０７、およびＶｉｓｔａｌｏｎ（登録商標）８７８。他のＥＰＤＭ樹脂は、Ｎｏｒｄｅｌ（登録商標）の商品名でＤｕＰｏｎｔ（Ｗｉｌｍｉｎｇｔｏｎ，ＤＥ）から市販されており、そして、以下が挙げられる：Ｎｏｒｄｅｌ（登録商標）２５２２、Ｎｏｒｄｅｌ（登録商標）２７２２、Ｎｏｒｄｅｌ（登録商標）１４４０、Ｎｏｒｄｅｌ（登録商標）１４７０、Ｎｏｒｄｅｌ（登録商標）１１４５、Ｎｏｒｄｅｌ（登録商標）１０４０、およびＮｏｒｄｅｌ（登録商標）１０７０。
【００２５】
一部位開始ポリオレフィン樹脂は、例えば、Ｓ．−Ｙ．Ｌａｉら、米国特許第５，２７２，２３６号、同第５，２７８，２７２号、および同第５，３８０，８１０号；Ｌ．Ｓｐｅｎａｄｅｌら、米国特許第５，２４６，７８３号；Ｃ．Ｒ．Ｄａｖｅｙら、米国特許第５，３２２，７２８号；Ｗ．Ｊ．Ｈｏｄｇｓｏｎ，Ｊｒ．、米国特許第５，２０６，０７５号；およびＦ．Ｃ．Ｓｔｅｈｌｉｎｇら、ＷＯ９０／０３４１４に記載されている。いくつかの一部位開始ポリオレフィン樹脂は、例えば、Ｅｘａｃｔ（登録商標）の商品名でＥｘｘｏｎ  Ｃｈｅｍｉｃａｌ  Ｃｏｍｐａｎｙ（Ｈｏｕｓｔｏｎ，ＴＸ）から市販されており、そして、以下が挙げられる：Ｅｘａｃｔ（登録商標）３０２２、Ｅｘａｃｔ（登録商標）３０２４、Ｅｘａｃｔ（登録商標）３０２５、Ｅｘａｃｔ（登録商標）３０２７、Ｅｘａｃｔ（登録商標）３０２８、Ｅｘａｃｔ（登録商標）３０３１、Ｅｘａｃｔ（登録商標）３０３４、Ｅｘａｃｔ（登録商標）３０３５、Ｅｘａｃｔ（登録商標）３０３７、Ｅｘａｃｔ（登録商標）４００３、Ｅｘａｃｔ（登録商標）４０２４、Ｅｘａｃｔ（登録商標）４０４１、Ｅｘａｃｔ（登録商標）４０４９、Ｅｘａｃｔ（登録商標）４０５０、Ｅｘａｃｔ（登録商標）４０５１、Ｅｘａｃｔ（登録商標）５００８、およびＥｘａｃｔ（登録商標）８００２。他の一部位開始樹脂は、例えば、Ｅｎｇａｇｅ（登録商標）およびＡｆｆｉｎｉｔｙ（登録商標）の商品名でＤｏｗ  Ｐｌａｓｔｉｃｓ（Ｍｉｄｌａｎｄ，ＭＩ）（またはＤｕＰｏｎｔ／Ｄｏｗ）から市販されており、そして、以下が挙げられる：ＣＬ８００１、ＣＬ８００２、ＥＧ８１００、ＥＧ８１５０、ＰＬ１８４０、ＰＬ１８４５（またはＤｕＰｏｎｔ／Ｄｏｗ８４４５）、ＥＧ８２００、ＥＧ８１８０、ＧＦ１５５０、ＫＣ８８５２、ＦＷ１６５０、ＰＬ１８８０、ＨＦ１０３０、ＰＴ１４０９、ＣＬ８００３、Ｄｏｗ８４５２、Ｄｏｗ１０３０、Ｄｏｗ８９５０、Ｄｏｗ８１９０、およびＤ８１３０（またはＸＵ５８３−００−０１）。
【００２６】
別の適切なクラスの樹脂としては、Ｅｌｖａｌｏｙ（登録商標）ＡＣアクリレートコポリマーが挙げられ、これは、ＤｕＰｏｎｔ（Ｗｉｌｍｉｎｇｔｏｎ，ＤＥ）から市販されている。Ｅｌｖａｌｏｙ（登録商標）ＡＣアクリレートコポリマー樹脂は、温度耐性、非腐食性、および低い臭気生成の樹脂として報告され、この樹脂は、熱分解なしに高熱プロセスを耐え得る。Ｅｌｖａｌｏｙ（登録商標）ＡＣアクリレートコポリマー樹脂はまた、ＬＤＰＥと高い適合性であると報告され、そして、種々の極性物質および非極性物質（例えば、ＰＥ、ＰＥＴ、ＯＰＰ、およびＯＰＡ）に容易に結合する。
【００２７】
別の適切なクラスの樹脂としては、例えば、以下が挙げられる：ＡｑｕａＳｔｉｋ（登録商標）Ｐｏｌｙｃｈｌｏｒｏｐｒｅｎｅ  Ｌａｔｅｘ、Ａｒｃａｌ（登録商標）Ｓｔｙｒｅｎｅ  Ａｌｌｙｌ  Ａｌｃｏｈｏｌ、ＡＳＲ  Ｐｌｕｓ（登録商標）Ｓｔｙｒｅｎｅ  Ａｃｒｙｌｉｃ  Ｅｍｕｌｓｉｏｎ、Ｂａｋｅｌｉｔｅ（登録商標）Ｐｈｅｎｏｌｉｃ  Ｒｅｓｉｎ、Ｃａｐｃｕｒｅ（登録商標）Ｅｐｏｘｙ  Ｈａｒｄｅｎｅｒ／Ａｃｃｅｌｅｒａｔｏｒ、Ｃｈｌｏｒｕｂ（登録商標）Ｃｈｌｏｒｉｎａｔｅｄ  Ｒｕｂｂｅｒ、Ｃｙｃｌｏａｌｉｐｈａｔｉｃ  Ｅｐｏｘｙ  Ｒｅｓｉｎ、ＣＹＲＡＣＵＲＥ（登録商標）Ｕ．Ｖ．Ｒ．＆Ｕ．Ｖ．Ｉ．Ｒｅｓｉｎ、Ｄｅｒａｋａｎｅ（登録商標）Ｖｉｎｙｌ  Ｅｓｔｅｒ  Ｒｅｓｉｎ、Ｄ．Ｅ．Ｈ．（登録商標）Ｅｐｏｘｙ  Ｈａｒｄｅｎｅｒ、Ｄ．Ｅ．Ｎ．（登録商標）Ｅｐｏｘｙ  Ｎｏｖｏｌａｃ、Ｄ．Ｅ．Ｒ．（登録商標）Ｅｐｏｘｙ  Ｒｅｓｉｎ、Ｄｕｒａｐｌｕｓ  ２（登録商標）Ｓｔｙｒｅｎｅ  Ａｃｒｙｌｉｃ  Ｅｍｕｌｓｉｏｎ、Ｅａｓｔｏｆｌｅｘ（登録商標）Ａｍｏｒｐｈｏｕｓ  Ｐｏｌｙｏｌｅｆｉｎ、Ｅｌｖａｎｏｌ（登録商標）Ｐｏｌｙｖｉｎｙｌ  Ａｌｃｏｈｏｌ、Ｅｌｖａｘ（登録商標）Ｅｔｈｙｌｅｎｅ  Ｖｉｎｙｌ  Ａｃｅｔａｔｅ、Ｇ−Ｃｒｙｌ（登録商標）Ａｃｒｙｌｉｃ  Ｒｅｓｉｎ、Ｇｅｎａｍｉｄ（登録商標）Ａｍｉｄｏａｍｉｎｅ  Ｒｅｓｉｎ、Ｉｎｄｏｐｏｌ（登録商標）Ｐｏｌｙｂｕｔｅｎｅ、Ｋｒａｔｏｎ（登録商標）Ｔｈｅｒｍｏｐｌａｓｉｔｉｃ  Ｅｌａｓｔｏｍｅｒ、Ｍａｉｎｃｏｔｅ（登録商標）Ｓｔｙｒｅｎｅ  Ａｃｒｙｌｉｃ  Ｅｍｕｌｓｉｏｎ、Ｍｏｄａｆｌｏｗ（登録商標）Ｐｏｗｄｅｒ  ２０００／ＩＩＩ、Ｍｏｄａｆｌｏｗ（登録商標）Ｒｅｓｉｎ／２１００、Ｍｏｄａｆｌｏｗ（登録商標）ＡＱ−３０００、Ｍｕｌｔｉｆｌｏｗ（登録商標）Ｆｌｏｗ  Ｍｏｄｉｆｉｅｒ、Ｎｅｏｐｒｅｎｅ（登録商標）Ｎｅｏｐｒｅｎｅ  Ｌａｔｅｘ（登録商標）、Ｐａｒａｌｏｉｄ（登録商標）Ａｃｒｙｌｉｃ  Ｒｅｓｉｎ、Ｐｈｏｔｏｍｅｒ（登録商標）Ｒａｄｉａｔｉｏｎ  Ｃｕｒｉｎｇ  Ｃｈｅｍｉｃａｌ、Ｐｏｌｙｃｏ（登録商標）Ｖｉｎｙｌ  Ａｃｅｔａｔｅ／Ａｃｒｙｌｉｃ  Ｅｍｕｌｓｉｏｎ、Ｐｏｌｙｃｕｐ（登録商標）、Ｄｅｌｓｅｔｔｅ（登録商標）、Ｈｅｒｃｏｓｅｔｔ（登録商標）、Ｋｙｍｅｎｅ（登録商標）、Ｐｒｉｍａｌ（登録商標）Ａｃｒｙｌｉｃ  Ｅｍｕｌｓｉｏｎ、Ｒｈｏｐｌｅｘ（登録商標）Ａｃｒｙｌｉｃ  Ｅｍｕｌｓｉｏｎ、ＲｏＢｏｎｄ（登録商標）Ａｃｒｙｌｉｃ  Ｅｍｕｌｓｉｏｎ、ＲｏＳｈｉｅｌｄ（登録商標）Ａｃｒｙｌｉｃ  Ｅｍｕｌｓｉｏｎ、Ｒｏｖａｃｅ（登録商標）Ｖｉｎｙｌ  Ａｃｅｔａｔｅ／Ａｃｒｙｌｉｃ  Ｅｍｕｌｓｉｏｎ、Ｓｔａｄｅｘ（登録商標）Ｄｅｘｔｒｉｎ、Ｓｔａｌｅｙ（登録商標）Ｓｔａｒｃｈ  Ｄｅｒｉｖａｔｉｖｅｓ、ＴＯＮＥ（登録商標）Ｃａｐｒｏｌａｃｔｏｎｅ  Ｐｏｌｙｍｅｒ、ＵＣＡＲ（登録商標）Ｓｏｌｕｔｉｏｎ  Ｖｉｎｙｌ  Ｒｅｓｉｎ、Ｖｅｒｓａｍｉｄ（登録商標）Ｐｏｌｙａｍｉｄｅ  Ｒｅｓｉｎ、Ｖｅｒｓａｍｉｎｅ（登録商標）Ｍｏｄｉｆｉｅｄ  Ａｍｉｎｅ、Ｗａｔｅｒｐｏｘｙ（登録商標）、Ｃ５  Ａｌｉｐｈａｔｉｃ  Ｒｅ��ｉｎ、Ｃ９／Ｄ．Ｃ．Ｐ．Ｄ．Ａｒｏｍａｔｉｃ  Ｒｅｓｉｎ、Ａｄｔａｃ  ＬＶ（登録商標）、Ａｌｉｐｈａｔｉｃ／Ａｒｏｍａｔｉｃ  Ｍｉｘ  Ｒｅｓｉｎ、Ａｌｉｐｈａｔｉｃ  Ｔｅｒｐｅｎｅ  Ｒｅｓｉｎ、Ｅｎｄｅｘ（登録商標）、Ｈｅｒｃｏｌｉｔｅ（登録商標）、Ｈｅｒｃｏｔａｃ（登録商標）、Ｈｙｄｒｏｇｅｎａｔｅｄ  Ｗａｔｅｒ  Ｗｈｉｔｅ  Ｒｅｓｉｎ、Ｋｒｉｓｔａｌｅｘ（登録商標）、Ｐｉｃｃｏ（登録商標）、Ｐｉｃｃｏｄｉｅｎｅ（登録商標）２２１５、Ｐｉｃｃｏｐａｌｅ（登録商標）、Ｐｉｃｃｏｌａｓｔｉｃ（登録商標）、Ｐｉｃｃｏｌｙｔｅ（登録商標）、Ｐｉｃｃｏｔａｃ（登録商標）、Ｐｉｃｃｏｔｅｘ（登録商標）、Ｐｉｃｃｏｖａｒ（登録商標）、Ｐｕｒｅ  Ｍｏｎｏｍｅｒ  Ａｒｏｍａｔｉｃ  Ｒｅｓｉｎ、Ｒｅｇａｌｉｔｅ（登録商標）、およびＲｅｇａｌｒｅｚ（登録商標）。
【００２８】
この樹脂は、ゴムと合わせて使用され得る。あるいは、この樹脂は、任意のゴムの非存在下で使用され得るか、またはこのゴムは、任意の樹脂の非存在下で使用され得る。
【００２９】
この樹脂は、任意の適切かつ適当な量で使用され得る。例えば、樹脂は、フォームクッションの約９９重量％まで、フォームクッションの約９５重量％まで、またはフォームクッションの約９０重量％までで使用され得る。代表的には、樹脂は、フォームクッションの約７９重量％〜約８３重量％で、またはフォームクッションの約８０．５重量％〜約８２．５重量％で使用され得る。
【００３０】
本発明で有用な特に適切な樹脂としては、例えば、エチレン−酢酸ビニル（ＥＶＡ）コポリマーが挙げられる。このエチレン−酢酸ビニル（ＥＶＡ）コポリマーは、任意の適切かつ適当な量の酢酸ビニルを含み得る。代表的には、エチレン−酢酸ビニル（ＥＶＡ）コポリマーは、約１５重量％〜約７５重量％の酢酸ビニルを含み得る。
【００３１】
エチレン−酢酸ビニル（ＥＶＡ）コポリマーが、樹脂として使用される場合、これは、適切かつ適当な量で使用され得る。例えば、エチレン−酢酸ビニル（ＥＶＡ）コポリマーが、フォームクッションの約９９重量％まで、フォームクッションの約９５重量％まで、またはフォームクッションの約９０重量％までで使用され得る。
（発泡剤）
本明細書中で使用される場合、「発泡剤」または「気泡剤」は、加熱された場合に、分解して気体を形成する物質をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ、Ｆｏｕｒｔｈ  Ｅｎｌａｒｇｅｄ  Ｅｄｉｔｉｏｎ、Ｂｅｎｎｅｔ、Ｃｈｅｍｉｃａｌ  Ｐｕｂｉｓｈｉｎｇ  Ｃｏ．、ＮＹ、ＮＹ（１９８６）を参照のこと。気泡剤は、高温で分解し、１つ以上の気体を形成する。気泡剤はまた、組成物を気泡に膨張させるために使用される。一般に、気泡剤は、約１３０℃〜約３５０℃の分解温度（気体状物質の遊離を生じる温度）を有する。発泡剤は、標準的な温度および圧力では液体、気体、または固体であり得る。気泡剤は、気泡製品を生成するための混合物中に含まれる。気泡剤は、気泡膨張工程の間に遭遇する温度および圧力で気体である組成物を膨張する媒介物である。代表的に、気泡剤は、気体状態または液体状態で導入され、そして、例えば、圧力の迅速な減少によって膨張する。
【００３２】
発泡剤が、加熱された場合に効率的に分解する条件で、任意の適切な発泡剤を使用して気体を形成し得、そして、組成物を気泡に膨張し得る。
【００３３】
発泡剤の適切なクラスとしては、例えば、（Ｃ１〜Ｃ１２）炭化水素、（Ｃ１〜Ｃ１２）オルガノハロゲン、（Ｃ１〜Ｃ１２）アルコール、（Ｃ１〜Ｃ１２）エーテル、（Ｃ１〜Ｃ１２）エステル、（Ｃ１〜Ｃ１２）アミン、またはそれらの組合せが挙げられる。適切な（Ｃ１〜Ｃ１２）炭化水素としては、例えば、アセチレン、プロパン、プロペン、ブタン、ブテン、ブタジエン、イソブタン、イソブチレン、シクロブタン、シクロプロパン、エタン、メタン、エテン、ペンタン、ペンテン、シクロペンタン、ペンテン、ペンタジエン、ヘキサン、シクロへキサン、ヘキセン、ヘキサジエン、およびそれらの組合せが挙げられる。
【００３４】
他の適切な特定の発泡剤としては、炭酸水素ナトリウム、アンモニア、窒素、二酸化炭素、ネオン、ヘリウム、ブタン、イソブタン、１、１−ジフルオロエタン、ｐ、ｐ’−オキシビス（ベンゼン）スルホニルヒドラジド、ｐ−トルエンスルホニルヒドラジド、ｐ−トルエンスルホニルセミカルバジド、５−フェニルテトラゾール、エチル−５−フェニルテトラゾール、ジニトロソ、ペンタメチレンテトラミン、アセトン、アゾジカルボンアミド（ＡＣ）、ジニトロソペンタメチレンテトラミン（ＤＮＰＴ）およびそれらの組合せが挙げられる。
【００３５】
さらなる適切な気泡剤としては、例えば、Ｆｏｒｍａｃｅｌ（登録商標）Ｚ−２、Ｐｏｒｏｆｏｒ（登録商標）、Ｇｅｎｉｔｒｏｎ（登録商標）、Ｆｉｃｅｌ（登録商標）、Ｐｌａｎａｇｅｎ（登録商標）、ＨＦＣ−２４５ｆａ、Ｍｅｆｏｒｅｘ（登録商標）１３４ａ、Ｍｅｆｏｒｅｘ（登録商標）１３４ｂ、ＨＦＣ−３６５ｍｆｃ、アゾジカルボンアミド、アセトン、ジニトロソペンタメチレンテトラミン、Ｅｘｘｓｏｌ（登録商標）１２００、Ｅｘｘｓｏｌ（登録商標）１５５０、Ｅｘｘｓｏｌ（登録商標）１６００、Ｅｘｘｓｏｌ（登録商標）２０００、Ｅｘｘｓｏｌ（登録商標）ＨＰ９５、Ｆｒｅｏｎ（登録商標）Ｒ−２２（ＨＣＦＣ）、Ｒ−１１（ＣＦＣ）、Ｒ−１２（ＣＦＣ）、Ｒ−１１３（ＣＦＣ）、Ｒ−１４１（ＨＣＦＣ）、Ｒ−２２（ＨＣＦＣ）、Ｒ−ＨＦＣ１３４ａおよびＨＦＣ１３４ａが挙げられる。
【００３６】
さらなる適切な気泡剤としては、例えば、ＳＵＶＡ（登録商標）（ＤｕＰｏｎｔ）、Ｄｙｍｅｌ（登録商標）（ＤｕＰｏｎｔ）、Ｆｏｒｍａｃｅｌ（登録商標）（ＤｕＰｏｎｔ）、Ｚｙｒｏｎ（登録商標）（ＤｕＰｏｎｔ）、Ｐｏｒｏｆｏｒ（登録商標）（Ｂａｙｅｒ）、Ｇｅｎｉｔｒｏｎ（登録商標）（Ｂａｙｅｒ）、Ｆｉｃｅｌ（登録商標）（Ｂａｙｅｒ）、Ｐｌａｎａｇｅｎ（登録商標）（Ｂａｙｅｒ）、Ｍｅｆｏｒｅｘ（登録商標）１３４ａ（Ａｕｓｉｍｏｎｔ）、Ｍｅｆｏｒｅｘ（登録商標）１４１ｂ（Ａｕｓｉｍｏｎｔ）、ＨＦＣ−２４５ｆａ（Ａｕｓｉｍｏｎｔ）、ＨＦＣ−３６５ｍｆｃ（Ａｕｓｉｍｏｎｔ）、アセトン、Ｅｘｘｓｏｌ（登録商標）１２００（Ｅｘｘｏｎ  Ｍｏｂｉｌ）、Ｅｘｘｓｏｌ（登録商標）１５５０（Ｅｘｘｏｎ  Ｍｏｂｉｌ）、Ｅｘｘｓｏｌ（登録商標）１６００（Ｅｘｘｏｎ  Ｍｏｂｉｌ）、Ｅｘｘｓｏｌ（登録商標）２０００（Ｅｘｘｏｎ  Ｍｏｂｉｌ）、Ｅｘｘｓｏｌ（登録商標）ＨＰ  ９５（Ｅｘｘｏｎ  Ｍｏｂｉｌ）、Ｆｒｅｏｎ（登録商標）Ｒ−２２（ＨＣＦＣ）（Ｆｏａｍ−Ｔｅｃｈ）、Ｆｒｅｏｎ（登録商標）Ｒ−１１（ＣＦＣ）（Ｆｏａｍ−Ｔｅｃｈ）、およびＨＦＣ−Ｆｒｅｏｎ（登録商標）１３４ａ（Ｆｏａｍ−Ｔｅｃｈ）が挙げられる。
【００３７】
他の適切な発泡剤は、例えば、Ａｌｄｒｉｃｈ  Ｈａｎｄｂｏｏｋ  ｏｆ  Ｆｉｎｅ  Ｃｈｅｍｉｃａｌｓ（Ｍｉｌｗａｕｋｅｅ，ＷＩ）中に開示される。
【００３８】
詳細には、発泡剤は、アゾジカルボンアミド（ＡＣ）であり、これは、化学的に、Ｈ２ＮＣ（＝Ｏ）Ｎ＝ＮＣ（＝Ｏ）ＮＨ２と指定されている。
【００３９】
発泡剤は、任意の適切かつ適当な量で使用され得る。例えば、発泡剤は、フォームクッションの約５０重量％まで、フォームクッションの約４０重量％まで、またはフォームクッションの約３０重量％までで使用され得る。代表的には、発泡剤は、フォームクッションの約０．１重量％〜フォームクッションの約１０重量％で、フォームクッションの約３．０重量％〜フォームクッションの約４．２重量％で、またはフォームクッションの約３．５重量％〜フォームクッションの約４．０重量％で使用され得る。
【００４０】
（ポリマー性接着改変剤）
本明細書中で使用される場合、「ポリマー性接着改変剤」または「結合ポリマー」は、堅くされ、充填され、そして混合された化合物中で使用されるポリマーと一緒の結合を助ける物質をいう。
【００４１】
任意の適切かつ適当なポリマー性接着改変剤が使用され得る。ポリマー性接着改変剤の適切なクラスとしては、無水物グラフト化ポリオレフィン樹脂、スチレン無水マレイン酸（ＳＭＡ）コポリマーおよびそれらの組合せが挙げられる。詳細には、無水物は、無水マレイン酸である。詳細には、ポリオレフィンは、ポリエチレン、ポリプロピレン、ＥＰＤＭ、エチレン酢酸ビニル（ＥＶＡ）、それらのコポリマーまたはそれらの組合せであり得る。
【００４２】
詳細には、ポリマー性接着改変剤は、ＦＵＳＡＢＯＮＤポリマー性接着改変剤であり得る。特定の適切なＦＵＳＡＢＯＮＤとしては、例えば、ＦＵＳＡＢＯＮＤ  Ｐ改変プロピリレン、ＦＵＳＡＢＯＮＤ  Ｅ改変ポリエチレン、ＦＵＳＡＢＯＮＤ  Ｃ改変エチレン酢酸ビニル、ＦＵＳＡＢＯＮＤ  Ａエチレン−アクリレートターポリマー、ＦＵＳＡＢＯＮＤ  Ｎ改変エチレンベースゴム、およびそれらの組合せであり得る。
【００４３】
Ｆｕｓａｂｏｎｄ（登録商標）樹脂は、堅くされ、充填され、そして混合された化合物中で使用されるポリマーと一緒の結合を助けるために（代表的には無水マレイン酸グラフト化によって）機能化された改変ポリマーである。Ｆｕｓａｂｏｎｄ（登録商標）樹脂は、ＤｕＰｏｎｔ（Ｗｉｌｍｉｎｇｔｏｎ，ＤＥ）から市販されている。Ｆｕｓａｂｏｎｄ（登録商標）樹脂としては、改変されたエチレンアクリレート一酸化炭素ターポリマー、エチレン酢酸ビニル（ＥＶＡ）、ポリエチレン、メタローセンポリエチレン、エチレンプロピレンゴムおよびポリプロピレンが挙げられる。
【００４４】
ポリマー性接着改変剤は、任意の適切かつ適当な量で使用され得る。例えは、ポリマー性接着改変剤は、フォームクッションの約３０重量％まで、フォームクッションの約２０重量％まで、またはフォームクッションの約１０重量％までで使用され得る。代表的には、ポリマー性接着改変剤は、フォームクッションの約０．５重量％〜フォームクッションの約１５重量％で、フォームクッションの約２．８重量％〜フォームクッションの約３．９重量％で、またはフォームクッションの約３．０重量％〜フォームクッションの約３．５重量％で使用され得る。
【００４５】
（架橋剤）
架橋剤は、遊離基供給源である。本明細書中で使用される場合、「遊離基供給源」は、ペルオキシドによる架橋をいう。「ペルオキシド」は、１つ以上のペルオキシド（すなわちＯ−Ｏ結合）を含む有機化合物を含む。適切なペルオキシドは、例えば、Ａｌｄｒｉｃｈ  Ｃａｔａｌｏｇｕｅ  ｏｆ  Ｆｉｎｅ  Ｃｈｅｍｉｃａｌｓ（Ｍｉｌｗａｕｋｅｅ，ＷＩ）中に開示される。ペルオキシドを加熱することで、このペルオキシドは、混合物中で共有結合的架橋を生じるために、この混合物の成分と反応する遊離基を生成する。この混合物中に存在する有機ペルオキシドの量および型を制御することによって、遊離基生成、除去および架橋工程の相対速度は、ポリマー性接着物質の気泡化を可能にするように制御され得る。得られた物質は、高い架橋レベルを有する。ペルオキシド架橋は、例えば、Ｐａｒｋ，Ｈａｎｄｂｏｏｋ  ｏｆ  Ｐｏｌｙｍｅｒｉｃ  Ｆｏａｍ  ａｎｄ  Ｆｏａｍ  Ｔｅｃｈｎｏｌｏｇｙ、  Ｐｏｌｙｏｌｅｆｉｎ  Ｆｏａｍ、９章、ｐｐ．１８６〜２４２中に記載される。
【００４６】
架橋は、あるいは、高エネルギー電離放射線により生じ得、これは、電子、Ｘ線、β線またはγ線を生成する装置の使用に関する。電離放射線への曝露を介してオレフィン組成物を架橋ための好ましい方法は、電子ビームの放射線源の使用を介する。本発明の組成物の電離放射線への曝露は、約０．１〜４０メガラド（好ましくは、約１〜２０メガラド）の範囲の放射線量で達成され得る。米国特許第４，２０３，８１５号（Ｎｏｄａ）は、表面の質、強度およびその後の熱密閉プロセスまたはエンボス加工プロセスに改善をもたらすための高エネルギーおよび低エネルギーの両方の電離放射線への組成物の曝露方法を開示する。架橋の量は、電離放射線の放射線量によって、適切に制御され得る。
【００４７】
架橋剤（すなわち、グラフト化開始剤）は、種（例えばペルオキシド）を生成する遊離基であり得る。ペルオキシドの例としては、以下が挙げられる：メチルエチルケトンペルオキシド；ジクミルペルオキシド；２，５−ジメチル−２，５−ジ（ｔ−ブチルペルオキシ）ヘキサン；１，１−ビス（ｔ−ブチルペルオキシ）−３，３，５−トリメチルシクロヘキサン；１，１−ジ−（ｔ−ブチルペルオキシ）シクロへキサン；２，２’−ビス（ｔ−ブチルペルオキシ）ジイソプロピルベンゼン；４，４’−ビス（ｔ−ブチルペルオキシ）ブチルバレレート；エチル３，３−ビス（ｔ−ブチルペルオキシ）ブチレート；ｔ−ブチルクミルペルオキシド；ジ［（ｔ−ブチルペルオキシ）−イソプロピル］ベンゼン；ｔ−ブチルペルオキシド；６，６，９，９−テトラメチル−３−メチル−３，ｎ−ブチル−１，２，４，５−テトラオキシシクロノナン；６，６，９，９−テトラメチル−３−メチル−３−エチルアルボニルメチル１，２，４，５−テトラオキシ−シクロノナン；エチル３，３−ジ（ｔ−ブチルペルオキシ）−ブチレート；ジベンゾイルペルオキシド；２，４−ジクロロベンゾイルペルオキシド；ＯＯ−ｔ−ブチル  Ｏ−（２−エチルヘキシル）モノペルオキシカルボネート；ｔ−ブチルクミルペルオキシド；２，５−ジメチル−２，５−ジ−（ｔ−ブチルペルオキシ）ヘキシン−３；およびそれらの組合せ。詳細には、グラフト化開始剤は、ジクミルペルオキシド（例えば、４０％の活性ジクミルペルオキシド（例えば、Ｌｕｐｅｒｃｏ（登録商標）５００  ４０ＫＥ））であり得る。
【００４８】
架橋剤は、任意の適切かつ適当な量で使用され得る。代表的には、架橋剤は、フォームクッションの約０．１重量％〜フォームクッションの約２．０重量％で、フォームクッションの約０．５重量％〜フォームクッションの約０．９重量％で、またはフォームクッションの約０．６重量％〜フォームクッションの約０．７重量％で使用され得る。
【００４９】
（分解促進剤）
本明細書中で使用される場合、「分解促進剤」は、分解および遊離基供給源の遊離基生成を促進する化学物質または化学物質の組合せをいう。
【００５０】
任意の適切かつ適当な分解促進剤は、この分解促進剤が早発のゲル化を引き起こすことなく反応を効率的に促進し得る条件で、使用され得る。
【００５１】
分解促進剤の適切なクラスとしては、無機塩、鉛含有化合物、金属石鹸、尿素化合物およびＲ１ＣＯＯＲ２が挙げられ、ここで、：Ｒ１は（Ｃ１〜Ｃ２０）アルキル、（Ｃ２〜Ｃ２０）アルケニル、（Ｃ１〜Ｃ２０）アルキニル、アリール（Ｃ１〜Ｃ２０）アルキル、アリール（Ｃ２〜Ｃ２０）アルケニル、アリール（Ｃ２〜Ｃ２０）アルキニル、シクロアルキル（Ｃ１〜Ｃ２０）アルキル、シクロアルキル（Ｃ２〜Ｃ２０）アルケニル、またはシクロアルキル（Ｃ２〜Ｃ２０）アルキニルであり；そして、Ｒ２は、水素、（Ｃ１〜Ｃ２０）アルキル、（Ｃ２〜Ｃ２０）アルケニル、（Ｃ１〜Ｃ２０）アルキニル、アリール（Ｃ１〜Ｃ２０）アルキル、アリール（Ｃ２〜Ｃ２０）アルケニル、アリール（Ｃ２〜Ｃ２０）アルキニル、シクロアルキル（Ｃ１〜Ｃ２０）アルキル、シクロアルキル（Ｃ２〜Ｃ２０）アルケニル、またはシクロアルキル（Ｃ２〜Ｃ２０）アルキニルであり；ここで、任意のアルキル、アルケニル、アルキニル、シクロアルキル、またはアリールは、必要に応じて、１つ以上のハロ、ニトロ、シアノ、（Ｃ１〜Ｃ２０）アルコキシもしくはトリフルオロメチル；またはそれらの薬学的に受容可能な塩と炭素上で置換される。
【００５２】
詳細には、分解促進剤は、無機塩であり得る。
【００５３】
本明細書中で使用される場合、「無機塩」は、炭素原子を含まない化合物をいい、これは、酸および塩基の反応から得られる産物（例えば、塩化ナトリウム）である。任意の適切な無機塩は、例えば、Ａｌｄｒｉｃｈ  Ｃａｔａｌｏｇｕｅ  ｏｆ  Ｆｉｎｅ  Ｃｈｅｍｉｃａｌｓ（Ｍｉｌｗａｕｋｅｅ，ＷＩ）中に開示され得る。
【００５４】
詳細には、分解促進剤は、カルボン酸であり得る。
【００５５】
本明細書中で使用される場合、「カルボン酸」は、１つ以上のＣ（＝Ｏ）ＯＨ官能基を含む化合物をいう。任意の適切なカルボン酸が使用され得、そしてこれは、例えば、Ａｌｄｒｉｃｈ  Ｃａｔａｌｏｇｕｅ  ｏｆ  Ｆｉｎｅ  Ｃｈｅｍｉｃａｌｓ（Ｍｉｌｗａｕｋｅｅ，ＷＩ）中で開示される。
【００５６】
詳細には、分解促進剤は、無機塩とカルボン酸の組合せであり得る。
【００５７】
詳細には、分解促進剤は、酸化亜鉛、三塩基硫酸鉛、ステアリン酸亜鉛、ステアリン酸鉛、ＣＥＬＬＰＡＳＴＥ−Ｋ５、ステアリン酸、またはそれらの組合せであり得る。
【００５８】
詳細には、分解促進剤は、酸化亜鉛およびステアリン酸であり得る。
【００５９】
分解促進剤は、任意の適切かつ適当な量で使用され得る。例えば、分解促進剤は、フォームクッションの約４０重量％まで、フォームクッションの約３５重量％まで、またはフォームクッションの約３０重量％まで、フォームクッションの約２５重量％までで使用され得る。代表的には、分解促進剤は、フォームクッションの約１．５重量％〜フォームクッションの約１３．５重量％で、またはフォームクッションの約２．０重量％〜フォームクッションの約１３．０重量％で、使用され得る。
【００６０】
（架橋剤）
本明細書中で使用される場合、「架橋剤」は、１つ以上の分枝鎖分子または直鎖分子のそれらの間で１つ以上の一価架橋を形成する能力を増大する、化合物をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。ポリマー性混合物の架橋は、所望の気泡化物質および非気泡化物質の形成を助長し得る。架橋はまた、物質（例えば、フォームクッション）の最終的な物理的特性（例えば、可撓性および低粘着性）の改善を導き得る。架橋は、気泡の膨張の前、間、または後に起こり得る。
【００６１】
架橋は、混合物の成分上のビニルシラン基をグラフトすること、およびこの混合物を湿気にさらすことによる架橋の活性化によって達成され得る。シラン架橋は、薄いゲージの気泡化製品（例えば、テープグレードの気泡）の作製に有用であり得る。ペルオキシドとシラン架橋の組合せがまた使用され得る。ペルオキシドの場合において、架橋は、熱活性化を介してか、または別の熱処理プロセスにおいて、発泡チャンバの開始ゾーンにおいて達成され得る。シラン架橋は、（例えば、オーブンでの膨張の前に）湿気供給源に暴露することによって活性化され得る。適切なビニルシランとしては、ビニルトリメトキシシラン、ビニルトリス（メチルエチルケトキシム）シランが挙げられる。
【００６２】
架橋剤の別の適切なクラスとしては、例えば、アルコキシシラン（例えば、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、またはジフェニルジエトキシシラン）、オキシメシラン（例えば、メチルトリス（メチルエチルケトキシム）シラン、ジメチルビス（メチルエチルケトキシム）シラン、フェニルトリス（メチルエチルケトキシム）シラン、またはジフェニルビス（メチルエチルケトキシム）シラン）が挙げられる。これらの架橋剤は、個々にか、または２つ以上の混合で使用され得る。
【００６３】
架橋剤の適切な別のクラスとしては、例えば、（Ｃ３〜Ｃ１０）アルキレンジオールおよび（Ｃ３〜Ｃ１０）シクロアルキレンジオールが挙げられる。（Ｃ３〜Ｃ１０）アルキレンジオールの例としては、１，３−プロパンジオール，１，４−ブタンジオール，１，６−ヘキサンジオール，２−エチル−１，３−ヘキサンジオール，２，２，４−トリメチル−１，３−ペンタンジオールおよび２−ブチル−２−エチル−１，３−プロパンジオールである。
【００６４】
さらなる適切な架橋剤としては、例えば、ヒドロキノンジ（β−ヒドロキシルエチル）エーテル、エトキシル化ビスフェノール  Ａ、４，４’−メチレンビス（２−クロロアニリン）、４，４’−メチレンビス（３−クロロ−２，６−ジエチルアニリン），３，５−ジメチルチオ−２，４−トルエンジアミン、３，５−ジメチルチオ−２，６−トルエンジアミン、トリメチレングリコールジ−ｐ−アミノベンゾエートおよび１，４−ビス（β−？ヒドロキシエトキシ）ベンゼンが挙げられる。
【００６５】
さらなる適切な特定の架橋剤としては、例えば、エチレングリコールジ（メト）アクリレート；ジエチレングリコールジ（メト）アクリレート；トリアリルシアンウレート（ＴＡＣ）；トリアリルイソシアンウレート（ＴＡＩＣ）、トリアリルホスフェート（ＴＡＰＡ）、トリメチロールプロパントリメタクリレート；アリルメタクリレート；またはそれらの組合せが挙げられる。
【００６６】
適切な特定のオキシメシランとしては、例えば、メチルトリス（メチルエチルケトキシム）シラン、ジメチルビス（メチルエチルケトキシム）シラン、フェニルトリス（メチルエチルケトキシム）シラン、ビニルトリス（メチルエチルケトキシム）シラン、ジフェニルビス（メチルエチルケトキシム）シランおよびそれらの組合せが挙げられる。
【００６７】
（任意の成分）
任意の１つ以上の硬化遅延剤、強化剤、充填剤、増量剤、可塑剤、加硫剤、酸化防止剤、難燃剤、着色料、導電性物質および安定剤は、フォームクッションの製造プロセスにおける本発明において使用される。
【００６８】
本明細書中で使用される場合、「硬化遅延剤」は、硬化するためにポリマーまたはポリマー含有物質に関するプロセスを遅くする物質をいう。硬化（ｃｕｒｉｎｇ）は、ポリマー物質が反応を完了するのに必要な時間をいい、その結果、この物質は、不溶性かつ化学的に不活性となる。硬化は、圧力下でか、または圧力無しで、単独で下または組合せてかでの化学反応による物質の物理的特性の変化をいい、これは、縮合、重合または硫化であり得；通常は、加熱および触媒の作用によって達成される。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，  Ｆｏｕｒｔｈ  Ｅｎｌａｒｇｅｄ  Ｅｄｉｔｉｏｎ，  Ｂｅｎｎｅｔ，  Ｃｈｅｍｉｃａｌ  Ｐｕｂｌｉｓｈｉｎｇ  Ｃｏ．，ＮＹ，ＮＹ（１９８６）を参照のこと。遅延剤は、混合、カルデラ化（Ｃａｌｄｅｒｉｎｇ）、および他の処理工程の間のゴム化合物の早発的な硫化を予防する化学物質である。遅延剤によって提供される処理の安全性の非存在下で、スコーチされたストック、引き続くゴミは、処理工程の間か、または、完全に悪化されたグリーンストックの保存の間のいずれかで生じる。遅延剤は、しばしば、スコーチ防止剤、スコーチ阻害剤、硬化遅延剤または加硫化阻害剤と呼ばれる一方、サリチル酸、無水フタル酸、およびＮ−ニトロソジフェニルアミン（ＮＤＰＡ）のような従来の遅延剤は、単に遅延剤と呼ばれる。
【００６９】
従来の硬化遅延剤としては、安息香酸、無水フタル酸、およびＮＤＰＡが挙げられる。より最近では、スルホンアミド誘導体Ｖｕｌｋａｌｅｎｔ（登録商標）Ｅ（Ｍｏｂａｙ）およびＮ−（シクロへキシルチオ）フタルイミド（ＣＴＰ）、Ｓａｎｔｏｇａｒｄ（登録商標）ＰＶＩおよびＡＫ−８１６９（Ｍｏｎｓａｎｔｏ）が挙げられる。
【００７０】
本明細書中で使用される場合、「強化剤」は、強度、強靭性および水に対する強い耐性を与える物質をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００７１】
本明細書中で使用される場合、「充填剤」は、低濃度でさえ、弾性状態のゴムまたはポリマー性物質を隆起状態に変化して、続いて、摩擦および水滴への耐性を増大させる傾向がある物質をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００７２】
本明細書中で使用される場合、「増量剤」は、重みを加えられたバルクおよびより低コストを提供するために使用される不活性物質をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００７３】
本明細書中で使用される場合、「可塑剤」は、柔軟化するか、強靭性を増加するか、そうでなければ、プラスチック物質またはポリマー性物質の特性を改変するような、プラスチック物質またはポリマー性物質に添加される物質をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００７４】
本明細書中で使用される場合、「加硫剤」は、加硫プロセスを援助または補助する物質をいう。加硫化は、ゴム化合物が、その化学構造の変化（例えば、架橋）を介して、プラスチックを減少し、そして、有機液体による膨張により耐性になり、そして、弾性特性が、より広い温度範囲を超えて、付与され、改善され、そして、拡張される間の不可逆的プロセスをいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００７５】
本明細書中で使用される場合、「酸化防止剤」は、酸化を予防するか、または、酸化を減速させる物質（例えば、フェニルナフチルアミン）をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００７６】
本明細書中で使用される場合、「難燃剤（ｆｉｒｅ  ｒｅｔａｒｄｅｒ）」または「難燃剤（ｆｉｒｅ  ｒｅｔａｒｄａｎｔ）」は、燃焼を遅延させるか、物質が点火、着火および／または焼成する能力を防止するか、または減少する物質をいう。
【００７７】
適切な難燃剤は、例えば、以下で開示される：Ｆｌａｍｅ  Ｒｅｔａｒｄａｎｔｓ−Ｐｒｏｄｕｃｔｓ  Ｉｎｆｏｒｍａｔｉｏｎ，Ｓｐａｒｔａｎ  Ｆｌａｍｅ  Ｒｅｔａｒｄａｎｔｓ，Ｉｎｃ．，１９８３，ｐｐ．１−１７；Ｆｌａｍｅ  ｒｅｔａｒｄａｎｔｓ  Ｂｕｙｅｒｓ  Ｇｕｉｄｅ，Ａｍｅｒｉｃａｎ  Ｄｙｅｓｔｕｆｆ  Ｒｅｐｏｒｔｅｒ，Ｊａｎ．１９９６，ｐｐ．１５−３１；Ｆｌａｍｅ  Ｒｅｔａｒｄａｎｔｓ−１０１，：Ｂａｓｉｃ  Ｄｙｎａｍｉｃｓ−Ｐａｓｔ  Ｅｆｆｏｒｔｓ  Ｃｒｅａｔｅ  Ｆｕｔｕｒｅ  Ｏｐｐｏｒｔｕｎｉｔｉｅｓ，Ｆｉｒｅ  Ｒｅｔａｒｄａｎｔ  Ｃｈｅｍｉｃａｌｓ  Ａｓｓｏｃｉａｔｉｏｎ，Ｍａｒ．２４−２７，１９９６，ｐｐ．１−２２０；Ｐｈｏｓｐｈｏｒｏｕｓ−Ｃｏｎｔａｉｎｉｎｇ  Ｐｏｌｙｍｅｒｓ，Ｅｎｃ．ｏｆ  Ｐｏｌｙｍｅｒ  Ｓｃｉｅｎｃｅ  ａｎｄ  Ｅｎｇｉｎｅｅｒｉｎｇ，ｖｏｌ．１１，１９９８，ｐｐ．９６−１１１；Ｐｈｏｓｐｈｏｒｏｕｓ  Ｆｌａｍｅ  Ｒｅｔａｒｄａｎｔｓ，Ｅｎｃ．ｏｆ  Ｃｈｅｍｉｃａｌ  Ｔｅｃｈ．，ｖｏｌ．１０，１９９３，ｐｐ．９７６−９９３；Ｆｌａｍｅ  Ｒｅｔａｒｄａｎｔｓ：Ｃｏｏｌ  Ｕｎｄｅｒ  Ｆｉｒｅ，Ｃｈｅｍｉｃａｌ  Ｅｎｇｉｎｅｅｒｉｎｇ，Ｓｅｐ．１９９５，ｖｏｌ．１０２，Ｎｏ．９，ｐｐ．６５−６８；Ｆｉｎｅ  Ｃｈｅｍｉｃａｌ，Ｖｏｌ．２０，Ｎｏ．１１（１９９１）ｐｐ９−３６；Ｋｉｒｋ−Ｏｔｈｍｅｒ，「Ｐｈｏｓｐｏｒｏｕｓ  Ｆｌａｍｅ  ｒｅｔａｒｄａｎｔｓ」，Ｅｎｃｙｃｌｏｐｅｄｉａ  ｏｆ  Ｃｈｅｍｉｃａｌ  Ｔｅｃｈｎｏｌｏｇｙ  ｖｏｌ．１０，１９９３，ｐｐ．９７６−９９３；Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ  ４ｔｈ  ｅｄ．，ｖｏｌ．２５，Ｊｏｈｎ  Ｗｉｌｅｙ  ＆  Ｓｏｎｓ，Ｎｅｗ  Ｙｏｒｋ，１９９８，ｐｐ．６２７−６６４；Ｆｉｒｅ  Ｒｅｔａｒｄａｎｔ  Ｃｈｅｍｉｃａｌ  Ａｓｓｏｃｉａｔｉｏｎ（ＦＲＣＡ）（ｈｔｔｐ：／／ｗｗｗ．ａｒｃａｔ．ｃｏｍ）；Ｉｎｔｅｒｎａｔｉｏｎａｌ  Ｒｅｓｏｕｒｃｅｓ（Ｃｏｌｕｍｂｕｓ，ＭＤ）；Ｈａｎｄｂｏｏｋ  ｏｆ  Ｆｌａｍｅ  Ｒｅｔａｒｄａｎｔ  Ｃｈｅｍｉｃａｌｓ  ａｎｄ  Ｆｉｒｅ  Ｔｅｓｔｉｎｇ  Ｓｅｒｖｉｃｅｓ，Ｒｕｓｓｅｌｌ  Ｃ．Ｋｉｄｄｅｒ，Ｔｅｃｈｎｏｍｉｃ  Ｐｕｂｌ．（１９９４）；Ｆｉｒｅ  Ｈａｚａｒｄ  Ｃｏｍｐａｒｉｓｏｎ  ｏｆ  Ｆｉｒｅ−Ｒｅｔａｒｄｅｄ  ａｎｄ  Ｎｏｎ−Ｆｉｒｅ−Ｒｅｔａｒｄｅｄ  Ｐｒｏｄｕｃｔｓ：Ｒｅｓｕｌｔｓ  ｏｆ  ａ  Ｔｅｓｔ  Ｐｒｏｇｒａｍ  Ｃｏｎｄｕｃｔｅｄ  ｂｙ  ｔｈｅ  Ｃｅｎｔｅｒ  ｆｏｒ  Ｆｉｒｅ  Ｒｅｓｅａｒｃｈ  ｆｏｒ  ｔｈｅ  Ｆｉｒｅ  Ｒｅｔａｒｄａｎｔ  Ｃｈｅｍｉｃａｌｓ  Ａｓｓｏｃｉａｔｉｏｎ，Ｐｕｂｌｉｓｈｉｎｇ  Ｃｏｍｐａｎｙ  Ｔｅｃｈｎｏｍｉｃ  （Ｅｄｉｔｏｒ），Ｐａｐｅｒｂａｃｋ−Ｊａｎｕａｒｙ  １９８８；Ｆｉｒｅ  Ｒｅｔａｒｄｅｄ  Ｐｏｌｙｅｒ  Ａｐｐｌｉｃａｔｉｏｎｓ，Ｋｉｄｄｅｒ，Ｈａｒｄｃｏｖｅｒ，Ｊａｎｕａｒｙ  １９９７；およびＦｉｒｅ  Ｓａｆｅｔｙ  ｔｈｒｏｕｇｈ  Ｕｓｅ  ｏｆ  Ｆｌａｍｅ  Ｒｅｔａｒｄｅｄ  Ｐｏｌｙｍｅｒｓ：Ｐａｐｅｒｓ−Ｊｏｉｎｔ  Ｍｅｅｔｉｎｇ  ＳＰＥ  ａｎｄ  Ｆｉｒｅ  Ｒｅｔａｒｄａｎｔ  Ｃｈｅｍｉｃａｌｓ  Ａｓｓｏｃｉａｔｉｏｎ，Ａｄａｍ’ｓ  Ｍａｒｋ  Ｈｏｔｅｌ，Ｈｏｕｓｔｏｎ，Ｔｅｘａｓ，Ｍａｒｃｈ  ２５−２７，１９８５；Ｓｏｃｉｅｔｙ  ｏｆ  Ｐｌａｓｔｉｃｓ  Ｅｎｇｉｎｅｅｒｓ  Ｓｔａｆｆ，Ｐａｐｅｒｂａｃｋ／Ｂｏｏｋｓ  ｏｎ  Ｄｅｍａｎｄ。
【００７８】
適切な特定の難燃剤としては、例えば、以下が挙げられる：ホスホニウムアンモニウムホウ酸塩（すなわち、ホスホ−アンモニウムボロン）；３，４，５，６−ジベンゾ（ｄｉｂｅｍｚｏ）−１，２−オキサホスファン−２−オキシドまたは９，１０−ジヒドロ−９−オキサ−１０−ホスファフェナトレン−１０−オキシド（ＯＰＣ）［ＣＡＳ登録番号３５９４８−２５−５］；スルファミン酸モノアンモニウム塩（アンモニウムスルファメート）［ＣＡＳ登録番号７７７３−０６−０］；ジ−ｎ−ブチルチンオキシド（ＤＢＴＯ）［ＣＡＳ登録番号８１８−０８−６］；ジ−ｎ−オクチルチンオキシド（ＤＯＴＯ）［ＣＡＳ登録番号７８０−０８−６］；ジブチルチンジアセテートジ−ｎ−ブチルチンジアセテート（ＮＳ−８）［ＣＡＳ登録番号１０６７−３３−０］；ジブチルチンジラウレートジ−ｎ−ブチリルンジラウレート（ＳｔａｎｎＢＬ）［ＣＡＳ登録番号７７−５８−７］；フェロセン；ペンタカルボニル鉄；アンモニウムスルフェート；アンモニウムホスフェート；塩化亜鉛；ならびにこれらの組合せ。
【００７９】
本明細書中で使用される場合、「安定剤」は、プラスチック物質またはポリマー性物質に添加された場合、熟成変化または風化変化を防止するか、または減少する物質をいう。例えば、Ｃｏｎｃｉｓｅ  Ｃｈｅｍｉｃａｌ  ａｎｄ  Ｔｅｃｈｎｉｃａｌ  Ｄｉｃｔｉｏｎａｒｙ，Ｆｏｕｒｔｈ  Ｅｎｌａｒｇｅｄ  Ｅｄｉｔｉｏｎ，Ｂｅｎｎｅｔ，Ｃｈｅｍｉｃａｌ  Ｐｕｂｌｉｓｈｉｎｇ  Ｃｏ．，ＮＹ，ＮＹ（１９８６）を参照のこと。
【００８０】
本明細書中で使用される場合、「導電性物質（ｅｌｅｃｔｒｉｃａｌｌｙ  ｃｏｎｄｕｃｔｉｖｅ  ｍａｔｅｒｉａｌ）」または「導電性物質（ｅｌｅｃｔｒｉｃａｌ  ｃｏｎｄｕｃｔｉｖｅ  ｍａｔｅｒｉａｌ）」は、製品（例えば、フォームクッション）の導電率を増加させる任意の物質をいう。適切な導電性物質としては、例えば、金属含有物質が挙げられる。
【００８１】
硬化遅延剤、補強剤、充填剤、着色料、エキステンダー、可塑剤、加硫剤、酸化防止剤、難燃剤、導電性材料、および安定剤の各々は、任意の適切（ｓｕｉｔａｂｌｅ）および適当（ａｐｐｒｏｐｒｉａｔｅ）な量で用いられ得る。例えば、任意の１つ以上の硬化遅延剤、補強剤、充填剤、エキステンダー、可塑剤、加硫剤、酸化防止剤、難燃剤、および安定剤が、フォームクッションの約４０重量％まで、フォームクッションの約２０重量％まで、フォームクッションの約１０重量％まで、またはフォームクッションの約１重量％まで用いられ得る。代表的に、任意の１つ以上の硬化遅延剤、補強剤、充填剤、エキステンダー、可塑剤、加硫剤、酸化防止剤、難燃剤、および安定剤が、フォームクッションの約５重量％まで、フォームクッションの約１重量％まで、フォームクッションの約０．５重量％まで用いられ得る。
【００８２】
ある特定のフォームクッションは、以下から形成される：（ａ）少なくとも１つの天然ゴムおよびエチレン−酢酸ビニル（ＥＶＡ）コポリマー；（ｂ）アゾジカルボンアミド（ＡＣ）；（ｃ）ＦＵＳＡＢＯＮＤ；（ｄ）過酸化ジクミル；および（ｅ）酸化亜鉛とステアリン酸との組み合わせ。
【００８３】
別の特定のフォームクッションは、以下から形成される：（ａ）フォームクッションの約５重量％〜約１２重量％で用いられる天然ゴム；（ｂ）フォームクッションの約７９重量％〜約８３重量％で用いられるエチレン−酢酸ビニル（ＥＶＡ）コポリマー；（ｃ）フォームクッションの約３重量％〜約４．２重量％で用いられるアゾジカルボンアミド（ＡＣ）；（ｄ）フォームクッションの約２．８重量％〜約３．９重量％で用いられるＦＵＳＡＢＯＮＤ；（ｅ）フォームクッションの約０．５重量％〜約０．９重量％で用いられるジクミルペルオキシド；および（ｆ）酸化亜鉛とステアリン酸との組み合わせ（ここで、酸化亜鉛は、フォームクッションの約１．０重量％〜約２．２重量％で用いられ、そしてステアリン酸は、フォームクッションの約０．５重量％〜約１．２５重量％で用いられる）。
【００８４】
本発明の製造物（例えば、フォームクッション）の物品は、１つ以上（例えば、約１００まで、約５０まで、または約２５まで）の層を含み得る。各層は、製造物（例えば、フォームクッション）の物品について本明細書中に開示されるような成分（例えば、（ａ）ゴムおよび樹脂の少なくとも１つ、（ｂ）発泡剤、（ｃ）ポリマー性接着改変剤、（ｄ）分解促進剤、および（ｅ）架橋剤）を独立して含み得る。具体的には、任意の１つ以上の層は、他の層と異なる組成物を有し得る。例えば、製造物（例えば、フォームクッション）の物品の１つ以上の層は、（ａ）ゴム、（ｂ）発泡剤、（ｃ）ポリマー性接着改変剤、（ｄ）分解促進剤、および（ｅ）架橋剤を含み得；任意の１つ以上の他の層は、（ａ）樹脂、（ｂ）発泡剤、（ｃ）ポリマー性接着改変剤、（ｄ）分解促進剤、および（ｅ）架橋剤を含み得；任意の１つ以上の他の層は、（ａ）ゴムと樹脂の両方、（ｂ）発泡剤、（ｃ）ポリマー性接着改変剤、（ｄ）分解促進剤、および（ｅ）架橋剤を含み得；そして任意の１つ以上の層は、（ａ）ゴムおよび樹脂の少なくとも１つ、（ｂ）発泡剤、（ｃ）ポリマー性接着改変剤、（ｄ）分解促進剤、（ｅ）架橋剤、ならびに硬化遅延剤、補強剤、充填剤、エキステンダー、可塑剤、加硫剤、酸化防止剤、難燃剤、加硫促進剤、着色料、導電性材料、および安定剤の少なくとも１つを含み得る。あるいは、１つ以上の層はそれぞれ、ほぼ等量の同じ成分を含み得る。
【００８５】
製造物（例えば、フォームクッション）の物品は、ラミネーションの当業者に公知の、材料、条件、および方法を用いることによって、必要に応じてラミネートされ得る。
【００８６】
製造物（例えば、フォームクッション）の物品は、必要に応じて、弾性、エラストマー、ストレッチ可能、および／または２軸ストレッチ可能であり得る。
【００８７】
本明細書中で使用される場合、用語「弾性」または「エラストマー」は、伸長する力を除いた際に、その元のサイズおよび形状を実質的に回復し得、そして／または有意な収縮する力を示し得る、材料の特性をいう。
【００８８】
本明細書中で使用される場合、用語「ストレッチ」または「ストレッチ可能」は、弾性または伸長可能であるかのいずれかである材料をいう。すなわち、この材料は、壊れることなく延長、変形などし得、そして延長する力を除いた後に有意に収縮するかもしれないし、収縮しないかもしれない。
【００８９】
本明細書中で使用される場合、用語「２軸ストレッチ（ｂｉａｘｉａｌ  ｓｔｒｅｔｃｈ）」は、互いに直交する２方向（例えば、マシン方向およびクロスマシン（ｃｒｏｓｓ  ｍａｃｈｉｎｅ）方向、または長手軸方向（前から後ろ）および水平（ｌａｔｅｒａｌ）方向（横から横））で伸縮能を有する材料をいう。
【００９０】
本明細書中で開示される製造物（例えば、フォームクッション）の物品は、特定の温度（例えば、４℃）での液状の水の密度または特定の比重よりも大きいかもしくは等しいか、またはそれよりも小さい密度または特定の比重を有し得る。詳細には、本明細書中で開示される製造物（例えば、フォームクッション）の物品は、特定の温度（例えば、４℃）で液状の水よりも少ない密度または特定の比重を有し得る。例えば、液状の水は、約４℃で約１．００ｇ／ｍＬの密度、約６５℃で約０．９８ｇ／ｍＬの密度、約８３℃で約０．９７ｇ／ｍＬの密度、そして約９７℃で約０．９６ｇ／ｍＬの密度を有する。さらに、製造物（例えば、フォームクッション）の物品は、液状の水の約０．９０までの相対密度、液状の水の約０．８０までの相対密度、液状の水の約０．７０までの相対密度、または液状の水の約０．６０までの相対密度を有し得る。本発明の１つの特定の実施形態において、本明細書中で開示される製造物（例えば、フォームクッション）の物品は、水上に浮かび得る。
【００９１】
本明細書中で使用される場合、「相対密度」は、ｇ／ｍｌで表される所定の温度での水の絶対密度に対する、ｇ／ｍｌで表される物質の絶対密度の比をいう。
【００９２】
（フォームクッションを製造する方法）
単独、または１つ以上の任意の成分（例えば、硬化遅延剤、補強剤、充填剤、エキステンダー、可塑剤、加硫剤、酸化防止剤、難燃剤、着色料、導電性材料、および安定剤）との組み合わせて（ａ）ゴムおよび／または樹脂；（ｂ）発泡剤；（ｃ）ポリマー性接着改変剤；（ｄ）架橋剤；ならびに（ｅ）分解促進剤；の各々はフォームクッションを効果的に提供するために任意の適切および適当な様式、任意の適切および適当な順序、ならびに任意の適切および適当な条件下で組み合わされ得る。
【００９３】
（第１の混合物）
単独または１つ以上の任意の成分（例えば、硬化遅延剤、補強剤、充填剤、エキステンダー、可塑剤、加硫剤、酸化防止剤、難燃剤、着色料、導電性材料、および安定剤）との組み合わせて、ゴム、樹脂、発泡剤、ポリマー性接着改変剤、および分解促進剤は、第１の混合物を形成するために混合され得る。ゴム、樹脂、発泡剤、ポリマー性接着改変剤、および分解促進剤、単独または１つ以上の任意の成分（例えば、硬化遅延剤、補強剤、充填剤、エキステンダー、可塑剤、加硫剤、酸化防止剤、難燃剤、着色料、導電性材料、および安定剤）は、第１の混合物を形成するために任意の順序で混合され得る。
【００９４】
単独または、１つ以上の任意の成分（例えば、硬化遅延剤、補強剤、充填剤、エキステンダー、可塑剤、加硫剤、酸化防止剤、難燃剤、着色料、導電性材料、および安定剤）と組み合わせて、ゴム、樹脂、発泡剤、ポリマー性接着改変剤、および分解促進剤は、第１の混合物を形成するために任意の適切および適当な条件下で混合され得る。例えば、単独または１つ以上の任意の成分（例えば、硬化遅延剤、補強剤、充填剤、エキステンダー、可塑剤、加硫剤、酸化防止剤、難燃剤、着色料、導電性材料、および安定剤）との組み合わせて、ゴム、樹脂、発泡剤、ポリマー性接着改変剤、および分解促進剤は、任意の適切および適当な温度で混合され得る。詳細には、単独または、１つ以上の任意の成分（例えば、硬化遅延剤、補強剤、充填剤、エキステンダー、可塑剤、加硫剤、酸化防止剤、難燃剤、着色料、導電材料、および安定剤）との組み合わせて、ゴム、樹脂、発泡剤、ポリマー性接着改変剤、および分解促進剤、は、約０℃より上、約２５℃より上、約５０℃より上、約８０℃より上、約１００℃より上、または約１５０℃より上の温度で混合され得る。より詳細には、単独または１つ以上の任意の成分（例えば、硬化遅延剤、補強剤、充填剤、エキステンダー、可塑剤、加硫剤、酸化防止剤、難燃剤、着色料、導電性材料、および安定剤）との組み合わせて、ゴム、樹脂、発泡剤、ポリマー性接着改変剤、および分解促進剤は、約８０℃〜約１６０℃、約１００℃〜約１４０℃、または約１１０℃〜約１３０℃で混合され得る。
【００９５】
さらに、単独または、１つ以上の必要に応じた成分（例えば、硬化遅延剤、補強剤、充填剤、エキステンダー、可塑剤、加硫剤、酸化防止剤、難燃剤、着色料、導電性材料、および安定剤）との組み合わせて、ゴム、樹脂、発泡剤、ポリマー性接着改変剤、および分解促進剤は、任意の適切および適当な時間混合され得る。例えば、単独または１つ以上の必要に応じた成分（例えば、硬化遅延剤、補強剤、充填剤、エキステンダー、可塑剤、加硫剤、酸化防止剤、難燃剤、着色料、導電材料、および安定剤）との組み合わせて、ゴム、樹脂、発泡剤、ポリマー性接着改変剤、および分解促進剤は、約１分間よりも長く、約５分間よりも長く、または約１０分間よりも長い間混合され得る。詳細には、単独または１つ以上の必要に応じた成分（例えば、硬化遅延剤、補強剤、充填剤、エキステンダー、可塑剤、加硫剤、酸化防止剤、難燃剤、着色料、導電材料、および安定剤）との組み合わせて、ゴム、樹脂、発泡剤、ポリマー性接着改変剤、および分解促進剤は、約８分間〜約２０分間混合され得る。
【００９６】
詳細には、ゴム、樹脂、発泡剤、ポリマー性接着改変剤、および分解促進剤は、第１の混合物を形成するために任意の順序で組み合わされ、そして約１１０℃〜約１３０℃で約８分間〜約２０分間混合される。より詳細には、ゴム、樹脂、発泡剤、ポリマー性接着改変剤、および分解促進剤は、第１の混合物を形成するために任意の順序で組み合わされ、そして約１１０℃〜約１３０℃で約８分間〜約２０分間混合される。より詳細には、天然ゴム、エチレン−酢酸ビニル（ＥＶＡ）コポリマー、アゾジカルボンアミド（ＡＣ）、ＦＵＳＡＢＯＮＤ、酸化亜鉛、およびステアリン酸は、第１の混合物を形成するために任意の順序で組み合わされ、そして約１１０℃〜約１３０℃で約８分間〜約２０分間混合される。
【００９７】
（第２の混合物）
第１の混合物および架橋剤、単独または１つ以上の任意の成分（例えば、硬化遅延剤、補強剤、充填剤、エキステンダー、可塑剤、加硫剤、酸化防止剤、難燃剤、着色料、導電性材料、および安定剤）は、組み合わされて第２の混合物を効果的に提供し得る。第１の混合物および架橋剤、単独または１つ以上の任意の成分（例えば、硬化遅延剤、補強剤、充填剤、エキステンダー、可塑剤、加硫剤、酸化防止剤、難燃剤、着色料、導電性材料、および安定剤）との組み合わせは、任意の適切および適当な様式、任意の適切および適当な順序、および適切および適当な条件下で組み合わされ、第２の混合物が効果的に提供され得る。
【００９８】
第２の混合物は、任意の適切および適当な温度で混合され得る。詳細には、第２の混合物は、約０℃より高いか、約２５℃より高いか、約５０℃より高いか、約７５℃より高いか、または約１００℃より高い温度で混合され得る。より詳細には、第２の混合物は、約１００℃と１４０℃との間の温度、または約１１０℃と１３０℃との間の温度で混合され得る。
【００９９】
第２の混合物は、任意の適切および適当な時間混合され得る。詳細には、第２の混合物は、約１分間よりも長い間、約２分間よりも長い間、約５分間よりも長い間、または約１０分間よりも長い間混合され得る。より詳細には、第２の混合物は、約１分と約８分との間の時間か、または約２分と約４分との間の時間混合され得る。
【０１００】
第２の混合物を広げて１つ以上のシートを形成し得る。任意の適切および適当な方法を用いて、第２の混合物を広げて１つ以上のシートを形成し得る。１つ以上のシートは、任意の適切および適当なサイズ（すなわち、幅および厚さ）を有し得る。詳細には、１つ以上のシートは、約１ｆｔ．よりも長いか、約２ｆｔ．よりも長いか、または約５ｆｔ．よりも長い長さを有し得る。詳細には、１つ以上のシートは、約１ｆｔ．よりも広いか、約２ｆｔ．よりも広いか、または約５ｆｔ．よりも広い幅を有し得る。詳細には、１つ以上のシート各々は、約０．０１ｍｍと約１ｃｍとの間か、約０．５ｍｍと約５０ｍｍとの間か、約０．５ｍｍと約２０ｍｍとの間か、または約１ｍｍと約８ｍｍとの間の厚さを有し得る。１つ以上のシートは、約０．２５インチよりも厚いか、約０．５インチよりも厚いか、または約１インチよりも厚い組み合わされた厚さを有し得る。詳細には、１つ以上のシートは、約１２インチまでか、約６インチまでか、約４インチまでの組み合わされた厚さを有し得る。より詳細には、１つ以上のシートは、約０．５インチと約１０インチとの間か、または約１インチと約６インチとの間か、または約２インチと約６インチとの間の組み合わされた厚さを有し得る。
【０１０１】
（冷却）
１つ以上のシートが、必要に応じて冷却され得る。１つ以上のシートは、任意の適切および適当な様式で、任意の適切および適当な温度に、適切および適当な時間、必要に応じて冷却される。詳細には、１つ以上のシートは、約１００℃未満か、約８０℃未満か、約７５℃未満か、または約５０℃未満に必要に応じて冷却され得る。詳細には、１つ以上のシートは、１０秒よりも長くか、１分間よりも長い間、または５分間よりも長い間冷却され得る。
【０１０２】
（切断）
１つ以上のシートは、必要に応じて切断され得る。１つ以上のシートは、任意の適切および適当な様式（例えば、ナイフ、かみそり、レーザーなど）で必要に応じて切断され得る。
【０１０３】
（積み重ね）
１つ以上のシートが、他の上に積み重ねられる。１つ以上のシートを積み重ねる前に、１つ以上のシートは、必要に応じて非固着物質と接触させられ得る。非固着物質は、任意の適切および適当な様式（例えば、浸漬、噴霧、はけ塗りなど）によって１つ以上のシートに塗布され得る。さらに、１つ以上のシートは、任意の部分または１つ以上のシートの部分で非固着物質と接触させられ得る。代表的に、任意の機構で実質的に接触する１つ以上のシートの表面は、非固着物質と接触させられ得る。
【０１０４】
本明細書中で使用される場合、「非固着物質」は、１つ以上のシートが外部の対象物（例えば、機械すなわちプレス）に固着される傾向を効果的に予防し得るか、または減少し得る任意の物質をいう。任意の適切な非固着物質が用いられるが、但し、非固着物質は、１つ以上のシートが外部の対象物（例えば、機械すなわちプレス）に固着する傾向を効果的に予防するか、または減少する。適切な非固着物質としては、例えば、シリコン含有化合物、油状物および蝋が挙げられる。任意の適切な量の非固着物質が用いられるが、但し、非固着物質の量は、１つ以上のシートが外来の対象物（例えば、機械すなわちプレス）に固着する傾向を効果的に予防または減少する。
【０１０５】
（プレス）
１つ以上のシートを、上昇した温度および上昇した圧力で圧縮して加熱スタックを形成し得る。１つ以上のシートは、任意の適切および適当な様式で上昇した温度および上昇した圧力で圧縮され得る。代表的に、１つ以上のシートは、市販のサイズプレスを用いて上昇した温度および上昇した圧力で圧縮（ｃｏｍｐａｃｔ）される。
【０１０６】
本明細書中で使用される場合、「プレス」は、圧迫し続けることに耐えること、または安定した力を適用することによって圧縮もしくは変形させることに対して働く力をいう。例えば、Ｔｈｅ  Ａｍｅｒｉｃａｎ  Ｈｅｒｉｔａｇｅ  Ｄｉｃｔｉｏｎａｒｙ  ｏｆ  ｔｈｅ  Ｅｎｇｌｉｓｈ  Ｌａｎｇｕａｇｅ，Ｈｏｕｇｈｔｏｎ  Ｍｉｆｆｌｉｎ  Ｃｏ．，Ｂｏｓｔｏｎ，ＭＡ（１９８１）を参照のこと。
【０１０７】
１つ以上のシートは、任意の適切および適当な温度で圧縮されて、加熱スタックを形成し得る。例えば、１つ以上のシートは、約５０℃よりも高いか、約８０℃よりも高いか、または約１６０℃よりも高い温度で圧縮され得る。詳細には、１つ以上のシートは、約１００℃と約２００℃との間か、または約１６０℃と約１７５℃との間の温度で圧縮され得る。
【０１０８】
１つ以上のシートは、任意の適切および適当な時間圧縮されて加熱スタックを形成し得る。例えば、１つ以上のシートは、約１分間よりも長い間、約１０分間よりも長い間、約２０分間よりも長い間、または約４０分間よりも長い間圧縮され得る。詳細には、１つ以上のシートは、約１５分間と約７０分間の間、または約２８分間と約３５分間の間の時間、圧縮され得る。
【０１０９】
（付着）
フォームクッションまたは加熱スタックは、本明細書中に記載されるように得られた１つ以上の他のフォームクッションに必要に応じて付着され、より大きいサイズのフォームクッションを形成し得る。代表的に、フォームクッションの断片または加熱スタックは、末端と末端を接した様式で付着される。付着は、任意の適切なデバイスで実行されて、より大きいサイズのフォームクッションを効果的に提供し得る。付着は、例えば、レーザー、ホットナイフ装置（ｈｏｔ  ｋｎｉｆｅ  ｍａｃｈｉｎｅ）、接着剤、焼灼またはこれらの任意の組み合わせを用いて実行され得る。
【０１１０】
（リンス）
フォームクッションは、製造プロセスに由来するフォームクッションに存在し得る、屑、垢、フィルム、残留物、非固着物質、または上記のように予め切断されたフォームクッションの断片を除くために適切な物質で必要に応じてリンスされ得る。任意のリンスする工程において有用で適切な物質としては、例えば、石鹸および／または界面活性剤を必要に応じて含む水溶液が上げられる。詳細には、適切な物質は水であり得る。適切な物質は、相対的に熱くても相対的に冷たくてもよい。詳細には、使用された適切な物質の温度は、約１２０℃まで、約１００℃まで、約８０℃まで、約６０℃まで、約４０℃まで、または約２０℃までであり得る。
【０１１１】
（洗浄（ｓｃｒｕｂｂｉｎｇ））
フォームクッションは、製造プロセスに由来するフォームクッション上に存在し得る、屑、垢、フィルム、残留物、非固着物質、または上記のように予め切断されたフォームクッションの断片を除くために、必要に応じて洗浄され得る。任意の洗浄工程は、適切な非固着物質（例えば、フォームクッションの断片、布、またはラグ）を用いて実行され得る。あるいは、任意の洗浄工程は、任意の適切な研摩材（例えば、ブラシ、パッド、スチールウール、テフロン（登録商標）でコートしたスクラバー、研削盤など）を用いて実行され得る。
【０１１２】
（乾燥）
フォームクッションは、上記のリンスする工程および／または洗浄する工程に由来するフォームクッションに存在し得る所望されない任意の水分を除くために、必要に応じて乾燥され得る。任意の乾燥する工程が、任意の適切および適当な様式で実行され得る。詳細には、乾燥する工程は、相対的に乾燥させる工程（例えば、７５％よりも低い相対湿度、約５０％よりも低い相対湿度、または約２５％よりも低い相対湿度）および熱風（例えば、約２５℃より上、約５０℃より上、約７５℃より上、または約１００℃より上）でフォームクッションの表面を覆ったり横切らせたりすることによって、実行され得る。あるいは、乾燥する工程は、フォームクッションをドリップ乾燥（ｄｒｉｐ−ｄｒｙ）させることによって実行され得る。
【０１１３】
（有用性）
本発明のフォームクッションは、任意の適切な製造物の物品の製造において用いられ得る。適切な製造物の物品としては、例えば、以下の１つ以上に関する製造物の物品が挙げられる：医療デバイス、履物、整形外科用の履物、整形外科的な挿入物または履物、陸用乗用物（ｌａｎｄ  ｖｅｈｉｃｌｅ）のための室内装飾用のパディング（ｕｐｈｏｌｓｔｅｒｙ  ｐａｄｄｉｎｇ）、空中乗用物（ａｉｒ  ｖｅｈｉｃｌｅ）のための室内装飾用のパディング、水上乗用物（ｗａｔｅｒ  ｖｅｈｉｃｌｅ）のための室内装飾用のパディング、車椅子における使用のための背部クッションおよび臀部クッション、スクーターにおける使用のための背部クッションおよび臀部クッション、電動チェアにおける使用のための背部クッションおよび臀部クッション、断熱製品、防音製品、耐熱製品、電気抵抗性製品、導電性製品、耐振動性製品、フロアマット、運動用フロアマット、シートパディング（ｓｅａｔ  ｐａｄｄｉｎｇ）、壁パディング（ｗａｌｌ  ｐａｄｄｉｎｇ）、衝撃防護用パディング、フローリング、フローリング下敷、羽目板、フェンス、マットレスパッド、枕、家具のためのクッション、シートクッションのための緩衝材、カーペット下パディング（ｃａｒｐｅｔ  ｕｎｄｅｒｐａｄｄｉｎｇ）、屋根葺き材、医療処置のための緩衝材およびパディング材料、パイプのためのクッション挿入物、チューブのためのクッション挿入物、ホースのためのクッション挿入物、床磨き機のためのパッド、医療デバイスのためのクッション挿入物、コンピューター機器のためのパディング、火器において使用される反跳クッション、ペーパーパディング、目詰め材、馬具のために作製されたクッションパディング、ペットのためのクッションパッド、クッションバッグ、ベビーカー上の肩掛けまたは首かけと共に使用するためのパッドの入ったクッション、マットレスパッド、ハンドグリップ、ハンドクッション、スポーツ用品における使用のためのパッド、スポーツにおける保護的な使用のためのパッド、スポーツ用品、スポーツデバイス、およびこれらの組み合わせ。
【０１１４】
参照として個々に援用されるように、本明細書中で引用される全ての刊行物、特許および特許文献は、本明細書中で参考として援用される。本発明は、種々の詳細および好ましい実施形態および技術に対する参照して記載されている。しかし、多くの変更および改変がなされ得るが、これらは、本発明の精神および範囲内にあることが理解されるべきである。
【実施例】
【０１１５】
本発明を、以下の非限定的な実施例によって説明する：
（実施例）
以下に記される一般的な手順に従って、製品を製造し得る。
【０１１６】
（一般的手順）
（１）濃縮バッチを形成するために、以下の物質を混合し、そして一定の時間の間加熱（任意）する：少なくとも１つ以上の樹脂（有色または無色）およびゴム；膨張剤（任意）、ポリマー性接着改変剤（任意）、分解促進剤（任意）、架橋剤（任意）、および１つ以上の補助物質（任意）；
（２）所望の塊に濃縮バッチを切断する；
（３）所望の厚さに薄いシートにこの塊を薄くする；
（４）シートを（室温まで）冷却する（任意）；
（５）特定の長さの断片にシートを切断する（任意）；
（６）（必要に応じてテクスチャード加工された）プレス型の全ての表面に非接着性物質をスプレーする（任意）；
（７）所望の数の断片を層にして、プレス型中にスタックを形成する；
（８）プレス中でスタックを加熱処理する（ｃｏｏｋ）；
（９）加熱処理したスタックをプレス型から取り出す；
（１０）さらにスタックをプレス型中で別々に加熱処理する；
（１１）加熱処理したスタックの縦末端を横末端に対して直角に（例えば、９０°のアングルまたは４５°のアングル）切り取る／切断する（任意）；
（１２）以下を参照のこと；
（１３）以下を参照のこと；
（１４）以下を参照のこと；
（１５）伸長した長さの完成した製品シートの横末端を所望の幅に切り取る／切断する；
（１６）完成した製品をリンスし、そして洗浄する（任意）；
（１７）完成した製品を風乾し、そして発送するために巻く（任意）；
（１８）完成した製品ロールを発送しそして送達する（任意）；そして
（１９）完成した製品を取り付ける（任意）。
任意の機械または専門の装置の使用せずに手で作製し得る。
（焼灼またはレーザーを用いて）：
（１２）所望である場合、加熱処理したスタックの上部および／または下部を薄く切り取る；
（１３）残っている加熱処理したスタックを所望の薄さに薄く切る（加熱処理したシート）；そして
（１４）多くの加熱処理したシートの末端と末端とを、縦末端で焼灼（またはレーザー）を介して接着し、伸長した長さの完成した製品シートを形成する。
（接着剤を用いて）
（１２）多くの加熱処理したスタックの末端と末端とを、縦末端で接着剤を介して接着し、伸長した長さの加熱処理したスタックを形成する；
（１３）所望である場合、接着した伸長した長さの加熱処理したスタックの上部および／または下部を薄く切り取る；
（１４）残っている伸長した長さの加熱処理したスタックを所望の薄さに薄く切り、伸長した長さの完成した製品シートを形成する。
【０１１７】
特に、樹脂は、エチレン酢酸ビニル（ＥＶＡ）であり得、ゴムは、カオス（ｃａｏｓｕ）であり得、膨張剤は、Ｖｉｎｙｌｆｏｒ（ＡＣ７）であり得、ポリマー性接着改変剤は、Ｆｕｓａｂｏｎｄ（登録商標）であり得、分解促進剤は、酸化亜鉛およびステアリン酸の組み合わせであり得、そして架橋剤は、ジクミルペルオキシド（ＤＣＰ）であり得る。
【０１１８】
特に、バッチは、約５０Ｋｇの重量で混合され得、これは約８ｍｍの１  ｌｂ／平方ヤードの完成した製品を提供し得る。
【０１１９】
上記のような一般的な手順に従って（以下に示されることを除いて）、製品を製造し得る。
【０１２０】
（実施例１）
（１）１１０℃〜１３０℃にて１５分間、以下を混合し：
４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）１ｍｍのシート、６Ｆｔの幅、７．５Ｆｔの長さに塊を薄くする。
（４）非接触水冷却系を用いて室温までゆっくりとシートを冷却する。
（５）６Ｆｔの幅×７．５Ｆｔの長さの断片にシートを切断する。
（６）テクスチャード加工したプレス型の全ての表面にシリコーンスプレーを塗布する。
（７）隣接したスタック中で高さ５０断片の層を形成し、プレス型（表面積の５０．０％まで露出したプレス型の内周を有する）の中心に隣接した予め加熱処理したスタックを形成する。
（８）２８〜３５分間、１６０℃〜１７５℃でプレス中でスタックを加熱処理する。
（９）プレス型から加熱処理したスタックを取り出す。
（１０）プレス型中で９つのさらなるスタックを別々に加熱処理する。
（１１）加熱処理したスタックの６つ縦末端を横末端に対して直角（９０°のアングル）に切り取る。
（１２）加熱処理したスタックの上部および下部を１ｍｍの膜に切る。
（１３）残った加熱処理したスタックを６ｍｍの厚さに薄く切り取る（加熱処理したシート）。
（１４）１０枚の加熱処理したシートの末端と末端とを焼灼を介して縦末端で接着し、伸長した長さの完成した製品シート（７５Ｆｔ長さ）を形成する。
（１５）６Ｆｔの横末端の伸長した長さの完成した製品シートを６Ｆｔの幅に切り取る。
（１６）きれいな室温の水中で同様の物質のブラシを用いて、穏やかに磨き洗浄しながら、完成した製品をリンスし、そして洗浄する。
【０１２１】
（実施例２）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）６Ｆｔの幅×７．５Ｆｔの長さの１ｍｍのシートに塊を薄くする。
（４）非接触水冷却系を用いて室温までゆっくりとシートを冷却する。
（５）６Ｆｔの幅×７．５Ｆｔの長さの断片にシートを切断する。
（６）プレス型の全ての表面にシリコーンスプレーを塗布する。
（７）隣接したスタック中で高さ５０断片の層を形成し、プレス型（表面積の５０．０％まで露出したプレス型の内周を有する）の中心に隣接した予め加熱処理したスタックを形成する。
（８）２８〜３５分間、１６０℃〜１７５℃でプレス中でスタックを加熱処理する。
（９）プレス型から加熱処理したスタックを取り出す。
（１０）プレス型中で９つのさらなるスタックを別々に加熱処理する。
（１１）加熱処理したスタックの６Ｆｔの縦末端を横末端に対して直角に（９０°のアングル）切り取る。
（１２）残った加熱処理したスタックを８ｍｍの厚さに切る（加熱処理したシート）。
（１３）１０枚の加熱処理したシートの末端と末端とをレーザーを介して縦末端で接着し、伸長した長さの完成した製品シート（７５Ｆｔ長さ）を形成する。
（１４）６Ｆｔの横末端の伸長した長さの完成した製品シートを６Ｆｔの幅に切り取る。
（１５）きれいな室温の水中で同様の物質のブラシを用いて、穏やかに磨き洗浄しながら、完成した製品をリンスし、そして洗浄する。
【０１２２】
（実施例３）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８℃〜１００℃にて別々に混合する。
（３）６Ｆｔの幅×７．５Ｆｔの長さの１ｍｍのシートに塊を薄くする。
（４）非接触水冷却系を用いて室温までゆっくりとシートを冷却する。
（５）６Ｆｔの幅×７．５Ｆｔの長さの断片にシートを切断する。
（６）プレス型の全ての表面にシリコーンスプレーを塗布する。
（７）隣接したスタック中で高さ５２断片の層を形成し、プレス型（表面積の５０．０％まで曝露したプレス型の内周を有する）の中心に隣接した予め加熱処理したスタックを形成する。
（８）２８〜３５分間、１６０℃〜１７５℃でプレス中でスタックを加熱処理する。
（９）プレス型から加熱処理したスタックを取り出す。
（１０）プレス型中で９つのさらなるスタックを別々に加熱処理する。
（１１）加熱処理したスタックの６Ｆｔの縦末端を横末端に対して直角に（４５°のアングル）切り取る。
（１２）加熱処理したスタックの上部および下部を１ｍｍの膜に切る。
（１３）残った加熱処理したスタックを１０ｍｍの厚さに切る（加熱処理したシート）。
（１４）１０枚の加熱処理したシートの末端と末端とをレーザーを介して縦末端で接着し、伸長した長さの完成した製品シート（７５Ｆｔ長さ）を形成する。
（１５）６Ｆｔ幅の横末端の伸長した長さの完成した製品シートを６Ｆｔの幅に切り取る。
（１６）きれいな室温の水中で同様の物質のブラシを用いて、穏やかに磨き洗浄しながら、完成した製品をリンスし、そして洗浄する。
【０１２３】
（実施例４）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）６Ｆｔの幅×７．５Ｆｔの長さの１ｍｍのシートに塊を薄くする。
（４）非接触水冷却系を用いて室温までゆっくりとシートを冷却する。
（５）６Ｆｔの幅×７．５Ｆｔの長さの断片にシートを切断する。
（６）プレス型の全ての表面にシリコーンスプレーを塗布する。
（７）プレス型（表面積の５０．０％まで曝露したプレス型の内周を有する）の中心に隣接した予め加熱処理した５０のスタックを層にする。
（８）２８〜３５分間、１６０℃〜１７５℃でプレス中でスタックを加熱処理する。
（９）プレス型から加熱処理したスタックを取り出す。
（１０）プレス型中で９つのさらなるスタックを別々に加熱処理する。
（１１）加熱処理したスタックの６Ｆｔの縦末端を横末端に対して直角に（９０°のアングル）切り取る。
（１２）加熱処理したスタックの上部および下部を１ｍｍの膜に切る。
（１３）残った加熱処理したスタックを１２ｍｍの厚さに薄く切る（加熱処理したシート）。
（１４）１０枚の加熱処理したシートの末端と末端とを焼灼を介して縦末端で接着し、伸長した長さの完成した製品シート（７５Ｆｔ長さ）を形成する。
（１５）６Ｆｔの横末端の伸長した長さの完成した製品シートを６Ｆｔの幅に切り取る。
（１６）きれいな室温の水中で同様の物質のブラシを用いて、穏やかに磨き洗浄しながら、完成した製品をリンスし、そして洗浄する。
【０１２４】
（実施例５）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）６Ｆｔの幅×３Ｆｔの長さの１ｍｍのシートに塊を薄くする。
（４）非接触水冷却系を用いて室温までゆっくりとシートを冷却する。
（５）６Ｆｔの幅×３Ｆｔの長さの断片にシートを切断する。
（６）プレス型の全ての表面にシリコーンスプレーを塗布する。
（７）隣接した１つのスタック中で高さ５０断片の層を形成し、プレス型（表面積の５０．０％まで露出したプレス型の内周を有する）の中心に隣接した予め加熱処理したスタックを形成する。
（８）２８〜３５分間、１６０℃〜１７５℃でプレス中でスタックを加熱処理する。
（９）プレス型から加熱処理したスタックを取り出す。
（１０）プレス型中で２４つのさらなるスタックを別々に加熱処理する。
（１１）加熱処理したスタックの３Ｆｔの縦末端を横末端に対して直角に（４５°のアングル）切り取る。
（１２）残った加熱処理したスタックを６ｍｍの厚さに薄く切る（加熱処理したシート）。
（１３）２５枚の加熱処理したシートの末端と末端とをレーザーを介して縦末端で接着し、伸長した長さの完成した製品シート（７５Ｆｔ長さ）を形成する。
（１４）６Ｆｔの横末端の伸長した長さの完成した製品シートを６Ｆｔの幅に切り取る。
（１５）きれいな室温の水中で同様の物質のブラシを用いて、穏やかに磨き洗浄しながら、完成した製品をリンスし、そして洗浄する。
【０１２５】
（実施例６）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）６Ｆｔの幅×３Ｆｔの長さの１ｍｍのシートに塊を薄くする。
（４）非接触水冷却系を用いて室温までゆっくりとシートを冷却する。
（５）６Ｆｔの幅×３Ｆｔの長さの断片にシートを切断する。
（６）プレス型の全ての表面にシリコーンスプレーを塗布する。
（７）隣接したスタック中で高さ５０断片の層を形成し、プレス型（表面積の５０．０％まで露出したプレス型の内周を有する）の中心に隣接した予め加熱処理したスタックを形成する。
（８）２８〜３５分間、１６０℃〜１７５℃でプレス中でスタックを加熱処理する。
（９）プレス型から加熱処理したスタックを取り出す。
（１０）プレス型中で２４つのさらなるスタックを別々に加熱処理する。
（１１）加熱処理したスタックの３Ｆｔの縦末端を横末端に対して直角に（９０°のアングル）切り取る。
（１２）加熱処理したスタックの上部および下部を１ｍｍの膜に薄く切る。
（１３）残った加熱処理したスタックを８ｍｍの厚さに薄く切る（加熱処理したシート）。
（１４）２５枚の加熱処理したシートの末端と末端とを焼灼を介して縦末端で接着し、伸長した長さの完成した製品シート（７５Ｆｔ長さ）を形成する。
（１５）６Ｆｔの横末端の伸長した長さの完成した製品シートを６Ｆｔの幅に切り取る。
（１６）きれいな室温の水中で同様の物質のブラシを用いて、穏やかに磨き洗浄しながら、完成した製品をリンスし、そして洗浄する。
【０１２６】
（実施例７）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）６Ｆｔの幅×３Ｆｔの長さの１ｍｍのシートに塊を薄くする。
（４）非接触水冷却系を用いて室温までゆっくりとシートを冷却する。
（５）６Ｆｔの幅×３Ｆｔの長さの断片にシートを切断する。
（６）プレス型の全ての表面にシリコーンスプレーを塗布する。
（７）隣接したスタック中で高さ５０断片の層を形成し、プレス型（表面積の５０．０％の表面の領域まで露出したプレス型の内周を有する）の中心に隣接した予め加熱処理したスタックを形成する。
（８）２８〜３５分間、１６０℃〜１７５℃でプレス中でスタックを加熱処理する。
（９）プレス型から加熱処理したスタックを取り出す。
（１０）プレス型中で２４のさらなるスタックを加熱処理する。
（１１）加熱処理したスタックの３Ｆｔの縦末端を横末端に対して直角に（例えば、４５°のアングル）切り取る。
（１２）加熱処理したスタックの上部および下部を１ｍｍの膜に薄く切る。
（１３）残った加熱処理したスタックを１０ｍｍの厚さに薄く切る（加熱処理したシート）。
（１４）２５枚の加熱処理したシートの末端と末端とを焼灼を介して縦末端で接着し、伸長した長さの完成した製品シート（７５Ｆｔ長さ）を形成する。
（１５）６Ｆｔの横末端の伸長した長さの完成した製品シートを６Ｆｔの幅に切り取る。
（１６）きれいな室温の水中で同様の物質のブラシを用いて、穏やかに磨き洗浄しながら、完成した製品をリンスし、そして洗浄する。
【０１２７】
（実施例８）
（１）４４．８６Ｋｇエチレン酢酸ビニル（白色）、
４．４９Ｋｇゴム、
２．０６ＫｇＶｉｎｙｆｏｒ  ＡＣ７、
１．７９ＫｇＦｕｓａｂｏｎｄ、
０．９０Ｋｇ酸化亜鉛、および
０．５４Ｋｇステアリン酸を１１０℃〜１３０℃にて１５分間、混合し；そして
０．３６Ｋｇジクミルペルオキシドを１１０℃〜１３０℃にて３分間混合し；
２０ｍｍ厚に濃縮されるまで１００℃〜１３０℃にて混合する。
（２）（１）を２Ｋｇの塊に切断し、そして８０℃〜１００℃にて別々に混合する。
（３）６Ｆｔの幅×３Ｆｔの長さの１ｍｍのシートに塊を薄くする。
（４）非接触水冷却系を用いて室温までゆっくりとシートを冷却する。
（５）シートを、幅６Ｆｔ、長さ３Ｆｔの断片に切断する。
（６）シリコーンスプレーを、テクスチャード加工したプレス鋳型の全ての表面に塗布する。
（７）隣接する１つのスタック中にて５０個の断片の高さで層にし、プレス鋳型（表面積の５０．０％まで曝露したプレス鋳型の内周を有する）の中心に隣接する予め加熱処理したスタックを形成する。
（８）スタックを、プレス中にて１６０℃〜１７５℃で２８〜３５分間加熱処理する。
（９）加熱処理したスタックを、プレス鋳型から除去する。
（１０）２４個のさらなるスタックを、プレス鋳型中で別々に加熱処理する。
（１１）加熱処理したスタックの３Ｆｔの縦末端を、横末端に向けて真っ直ぐに（例えば、４５°の角度で）切り取る。
（１２）加熱処理したスタックの上部および下部を、１ｍｍの厚さにスライスする。
（１３）残った加熱処理したスタックを、１２ｍｍの厚さにスライスする（加熱処理したシート）。
（１４）２５枚の加熱処理したシートの末端と末端とを、レーザーを介して縦末端で接着し、伸長した長さの完成した製品シート（７５Ｆｔ長）を形成する。
（１５）６Ｆｔの横末端の伸長した長さの完成した製品シートを、６Ｆｔ幅に切り取る。
（１６）室温の清浄な水中で、類似の材料のブラシを用いて穏やかに磨き洗浄しながら、完成した製品をリンスし、そして洗浄する。
【０１２８】
（実施例９）
（１）１１０℃〜１３０℃で１５分間、以下：
４４．８６Ｋｇ  エチレン酢酸ビニル（黒色）、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）塊を、４Ｆｔ幅、８Ｆｔ長で、１ｍｍのシートに薄くする。
（４）シートを、非接触水冷却系を用いて、室温までゆっくりと冷却する。
（５）シートを、４Ｆｔ幅、８Ｆｔ長の断片に切断する。
（６）シリコーンスプレーを、プレス鋳型の全ての表面に塗布する。
（７）隣接するスタック中にて５０個の断片の高さで層にし、プレス鋳型（表面積の５０．０％まで曝露したプレス鋳型の内周を有する）の中心に隣接する予め加熱処理したスタックを形成する。
（８）スタックを、プレス中にて１６０℃〜１７５℃で２８〜３５分間加熱処理する。
（９）加熱処理したスタックを、プレス鋳型から除去する。
（１０）さらなるスタックを、プレス鋳型中で別々に加熱処理する。
（１１）加熱処理したスタックの８Ｆｔの縦末端を、横末端に向けて真っ直ぐに（例えば、４５°の角度で）切り取る。
（１２）残った加熱処理したスタックを、２５ｍｍ（または他）の厚さで半分にスライスする（加熱処理した半分のシート）。
（１３）単一（４Ｆｔ幅、８Ｆｔ長）マットに接着させない。または、加熱処理した半分のスタックの末端と末端とを、焼灼を介して縦末端で接着し、伸長した長さの完成した製品マットを形成する。
（１４）４Ｆｔの横末端の、単一または伸長した長さの完成した半分のスタックを、４Ｆｔ幅に切り取る。
（１５）室温の清浄な水中で、類似の材料のブラシを用いて穏やかに磨き洗浄しながら、完成した製品をリンスし、そして洗浄する。
【０１２９】
（実施例１０）
（１）１１０℃〜１３０℃で１５分間、以下：
４４．８６Ｋｇ  エチレン酢酸ビニル（黄色）、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）塊を、幅３Ｆｔ、長さ６Ｆｔで、１ｍｍのシートに薄くする。
（４）シートを、非接触水冷却系を用いて、室温までゆっくりと冷却する。
（５）シートを、幅３Ｆｔ、長さ６Ｆｔの断片に切断する。
（６）シリコーンスプレーを、テクスチャード加工したプレス鋳型の全ての表面に塗布する。
（７）隣接する１つのスタック中にて５０個の断片の高さで層にし、プレス鋳型（表面積の５０．０％まで曝露したプレス鋳型の内周を有する）の中心に隣接する予め加熱処理したスタックを形成する。
（８）スタックを、プレス中にて１６０℃〜１７５℃で２８〜３５分間加熱処理する。
（９）加熱処理したスタックを、プレス鋳型から除去する。
（１０）さらなるスタックを、プレス鋳型中で別々に加熱処理する。
（１１）加熱処理したスタックの６Ｆｔの縦末端を、横末端に向けて真っ直ぐに（例えば、４５°の角度で）切り取る。
（１２）残った加熱処理したスタックを、２５ｍｍの厚さで半分にスライスする（加熱処理した半分のスタック）。
（１３）単一（３Ｆｔ幅、６Ｆｔ長）パッドに接着させない。または、加熱処理した半分のスタックを半分に切断し、２つの単一（３Ｆｔ幅、６Ｆｔ長）パッドを形成する。
（１４）３Ｆｔの横末端の、完成した製品パッドを、３Ｆｔ幅に切り取る。
（１５）室温の清浄な水中で、類似の材料のブラシを用いて穏やかに磨き洗浄しながら、完成した製品をリンスし、そして洗浄する。
【０１３０】
（実施例１１）
（１）１１０℃〜１３０℃で１５分間、以下：
４４．８６Ｋｇ  エチレン酢酸ビニル（黄色）、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）塊を、幅３Ｆｔ、長さ６Ｆｔで、１ｍｍのシートに薄くする。
（４）シートを、非接触水冷却系を用いて、室温までゆっくりと冷却する。
（５）シートを、幅３Ｆｔ、長さ６Ｆｔの断片に切断する。
（６）シリコーンスプレーを、プレス鋳型の全ての表面に塗布する。
（７）隣接する１つのスタック中にて３０個の断片の高さで層にし、プレス鋳型（表面積の５０．０％まで曝露したプレス鋳型の内周を有する）の中心に隣接する予め加熱処理したスタックを形成する。
（８）スタックを、プレス中にて１６０℃〜１７５℃で１８〜２６分間加熱処理する。
（９）加熱処理したスタックを、プレス鋳型から除去する。
（１０）さらなるスタックを、プレス鋳型中で別々に加熱処理する。
（１１）加熱処理したスタックの６Ｆｔの縦末端を、横末端に向けて真っ直ぐに（例えば、４５°の角度で）切り取る。
（１２）加熱処理したスタックの上部および下部を、スライスしない。
（１３）残った加熱処理したスタックを、１５ｍｍの厚さで半分にスライスする（加熱処理した半分のシート）。
（１４）単一（３Ｆｔ幅、６Ｆｔ長）パッドに接着させない。または、加熱処理した半分のスタックを半分に切断し、２つの単一（３Ｆｔ幅、３Ｆｔ長）パッドを形成する。または、加熱処理した所望の数の半分のスタックの末端と末端とを、焼灼を介して縦末端で接着し、伸長した長さの完成したパッド製品を形成する。
（１５）３Ｆｔの横末端の、完成した製品パッドを、３Ｆｔ幅に切り取る。
（１６）室温の清浄な水中で、類似の材料のブラシを用いて穏やかに磨き洗浄しながら、完成した製品をリンスし、そして洗浄する。
【０１３１】
（実施例１２）
（１）１１０℃〜１３０℃で１５分間、以下：
４４．８６Ｋｇ  エチレン酢酸ビニル（白色（またはその他の色））、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）塊を、４Ｆｔ幅、８Ｆｔ長で、１ｍｍのシートに薄くする。
（４）シートを、非接触水冷却系を用いて、室温までゆっくりと冷却する。
（５）シートを、４Ｆｔ幅、８Ｆｔ長の断片に切断する。
（６）シリコーンスプレーを、プレス鋳型の全ての表面に塗布する。
（７）隣接する１つのスタック中にて５０個の断片の高さで層にし、プレス鋳型（表面積の５０．０％まで曝露したプレス鋳型の内周を有する）の中心に隣接する予め加熱処理したスタックを形成する。
（８）スタックを、プレス中にて１６０℃〜１７５℃で２８〜３５分間加熱処理する。
（９）加熱処理したスタックを、プレス鋳型から除去する。
（１０）さらなるスタックを、プレス鋳型中で別々に加熱処理する。
（１１）加熱処理したスタックの８Ｆｔの縦末端を、横末端に向けて真っ直ぐに（例えば、９０°の角度で）切り取る。
（１２）残った加熱処理したスタックをスライスしない。または、２５ｍｍの厚さに、半分にスライスする（加熱処理した半分のスタック）。
（１３）単一（４Ｆｔ幅、８Ｆｔ長）製品に接着させない。または、加熱処理した半分でないスタックまたは半分のスタックを半分に切断する、２つの単一（４Ｆｔ幅、８Ｆｔ長）製品を形成する。
（１４）４Ｆｔの横末端の、完成した製品パッドを、４Ｆｔ幅に切り取る。
（１５）室温の清浄な水中で、類似の材料のブラシを用いて穏やかに磨き洗浄しながら、完成した製品をリンスし、そして洗浄する。
【０１３２】
（実施例１３）
（１）１１０℃〜１３０℃で１５分間、以下：
４４．８６Ｋｇ  エチレン酢酸ビニル（白色（または他の色））、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）塊を、４Ｆｔ幅、８Ｆｔ長で、１ｍｍのシートに薄くする。
（４）シートを、非接触水冷却系を用いて、室温までゆっくりと冷却する。
（５）シートを、４Ｆｔ幅、８Ｆｔ長の断片に切断する。
（６）シリコーンスプレーを、テクスチャード加工したプレス鋳型の全ての表面に塗布する。
（７）隣接するスタック中にて５０個の断片の高さで層にし、プレス鋳型（表面積の５０．０％まで曝露したプレス鋳型の内周を有する）の中心に隣接する予め加熱処理したスタックを形成する。
（８）スタックを、プレス中にて１６０℃〜１７５℃で２８〜３５分間加熱処理する。
（９）加熱処理したスタックを、プレス鋳型から除去する。
（１０）さらなるスタックを、プレス鋳型中で別々に加熱処理する。
（１１）加熱処理したスタックの８Ｆｔの縦末端を、横末端に向けて真っ直ぐに（例えば、４５°の角度で）切り取る。完成した製品の４Ｆｔの横末端を、４Ｆｔ幅に切り取る。
（１２）加熱処理したスタックの上部および下部を、１ｍｍの厚さにスライスする。
（１３）加熱処理したスタックを、８Ｆｔ長の加熱処理したスタックに沿って４インチで切断し、２’’×４’’×８’または２’’×６’’×８’の大きさを有する製品を形成する。
（１４）製品を接着させない。
（１５）切り取らない。
（１６）室温の清浄な水中で、類似の材料のブラシを用いて穏やかに磨き洗浄しながら、完成した製品をリンスし、そして洗浄する。
【０１３３】
（実施例１４）
（１）１１０℃〜１３０℃で１５分間、以下：
４４．８６Ｋｇ  エチレン酢酸ビニル（各々異なる色を有する、二色（またはそれ以上）の別々のバッチ）、
４．４９Ｋｇ  ゴム、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）第１の色について、塊を、４Ｆｔ幅、８Ｆｔ長で、１ｍｍのシートに薄くする。第２の色について、塊を、４Ｆｔ幅、８Ｆｔ長で、１ｍｍのシートに薄くする。
（４）シートを、非接触水冷却系を用いて、室温までゆっくりと冷却する。
（５）シートを、２Ｆｔ幅、４Ｆｔ長の断片に切断する。
（６）シリコーンスプレーを、プレス鋳型の全ての表面に塗布する。
（７）多くの隣接する予め加熱処理したＬｏｇがプレス鋳型（表面積の５０．０％まで曝露したプレス鋳型の内周を有する）の中心になるまで、所望される第１の色の１つのシートおよび所望される第２の色の１つのシートを層にし、長さ方向に沿ってＬｏｇ直径＞５０ｍｍで堅く巻き、さらなる同一のＬｏｇで二分し、長さに沿って並べて置く。
（８）隣接するＬｏｇを、プレス中にて１６０℃〜１７５℃で２８〜３５分間加熱処理する。
（９）スタックとして加熱処理した隣接するＬｏｇを、プレス鋳型から除去する。
（１０）さらなる隣接するＬｏｇを、プレス鋳型中で別々に加熱処理する。
（１１）加熱処理したスタックの８Ｆｔの縦末端を、横末端に向けて真っ直ぐに（例えば、４５°の角度で）切り取る。
（１２）（必要に応じて）パターンニングの最大曝露のために、加熱処理したスタックの上部および下部をスライスする。
（１３）残った加熱処理したスタックを、約２５ｍｍの厚さに半分にスライスする（加熱処理した半分のシート）。
（１４）単一（４Ｆｔ幅、８Ｆｔ長）製品に接着させる。
（１５）４Ｆｔの横末端の、完成した製品を、４Ｆｔ幅に切り取る。
（１６）室温の清浄な水中で、類似の材料のブラシを用いて穏やかに磨き洗浄しながら、完成した製品をリンスし、そして洗浄する。
【０１３４】
（実施例１５）
（１）１１０℃〜１３０℃で１５分間、以下：
４４．８６Ｋｇ  エチレン酢酸ビニル（各々異なる色を有する、二色（またはそれ以上）の別々のバッチ）、
４．４９Ｋｇ  ゴム、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）第１の色について、塊を、４Ｆｔ幅、８Ｆｔ長で、１ｍｍのシートに薄くする。第２の色について、塊を、４Ｆｔ幅、８Ｆｔ長で、１ｍｍのシートに薄くする。
（４）シートを、非接触水冷却系を用いて、室温までゆっくりと冷却する。
（５）シートを、２Ｆｔ幅、４Ｆｔ長の断片に切断する。
（６）シリコーンスプレーを、プレス鋳型の全ての表面に塗布する。
（７）多くの隣接する予め加熱処理したＬｏｇがプレス鋳型（表面積の５０．０％まで曝露したプレス鋳型の内周を有する）の中心になるまで、所望される第１の色の１つのシートおよび所望される第２の色の１つのシートを層にし、長さ方向に沿ってＬｏｇ直径＞５０ｍｍで堅く巻き、さらなる同一のＬｏｇで二分し、長さに沿って並べて置く。
（８）隣接するＬｏｇを、プレス中にて１６０℃〜１７５℃で２８〜３５分間加熱処理する。
（９）スタックとして加熱処理した隣接するＬｏｇを、プレス鋳型から除去する。
（１０）さらなる隣接するＬｏｇを、プレス鋳型中で別々に加熱処理する。
（１１）加熱処理したスタックの８Ｆｔの縦末端を、横末端に向けて真っ直ぐに（例えば、９０°の角度で）切り取る。完成した製品の４Ｆｔの横末端を、４Ｆｔ幅に切り取る。
（１２）パターンニングの最大曝露のために、加熱処理したスタックの上部および下部をスライスする。
（１３）残った加熱処理したスタックを、所望の厚さにスライスする（加熱処理したシート）。加熱処理したスタックを、８Ｆｔ長の加熱処理したスタックに沿って４インチで切断し、約２’’×４’’×８’または２’’×６’’×８’の大きさを有する製品を形成する。
（１４）接着させる。
（１５）切り取る。
（１６）室温の清浄な水中で、類似の材料のブラシを用いて穏やかに磨き洗浄しながら、完成した製品をリンスし、そして洗浄する。
【０１３５】
（実施例１６）
（１）１１０℃〜１３０℃で１５分間、以下：
４４．８６Ｋｇ  エチレン酢酸ビニル（各々異なる色を有する、二色（またはそれ以上）の別々のバッチ）、
４．４９Ｋｇ  ゴム、
２．０６Ｋｇ  Ｖｉｎｙｆｏｒ  ＡＣ７、
１．７９Ｋｇ  Ｆｕｓａｂｏｎｄ、
０．９０Ｋｇ  酸化亜鉛、および
０．５４Ｋｇ  ステアリン酸
を混合し、そして
０．３６Ｋｇ  ジクミルペルオキシド
を１１０℃〜１３０℃で３分間混合し；
２０ｍｍ厚に濃縮されるまで１００℃〜１３０℃で混合する。
（２）（１）を２Ｋｇの塊に切断し、そして８０℃〜１００℃にて別々に混合する。
（３）第１の色について、塊を、４Ｆｔ幅、８Ｆｔ長で、１ｍｍのシートに薄くする。第２の色について、塊を、４Ｆｔ幅、８Ｆｔ長で、１ｍｍのシートに薄くする。
（４）シートを、非接触水冷却系を用いて、室温までゆっくりと冷却する。
（５）シートを、２Ｆｔ幅、４Ｆｔ長の断片に切断する。
（６）シリコーンスプレーを、プレス鋳型の全ての表面に塗布する。
（７）多くの隣接する予め加熱処理した折畳まれた多層がプレス鋳型（表面積の５０．０％まで曝露したプレス鋳型の内周を有する）の中心になるまで、所望される第１の色の１つのシートおよび所望される第２の色の１つのシートを層にし、長さ方向に沿って高さ＞５０ｍｍで前後方向に堅く巻き、さらなる同一の折畳まれた多層で二分し、長さに沿って並べて置く。
（８）隣接する折り畳まれた多層を、プレス中にて１６０℃〜１７５℃で２８〜３５分間加熱処理する。
（９）スタックとして加熱処理した隣接する折畳まれた多層を、プレス鋳型から除去する。
（１０）さらなる隣接する折り畳まれた多層を、プレス鋳型中で別々に加熱処理する。
（１１）加熱処理したスタックの８Ｆｔの縦末端を、横末端に向けて真っ直ぐに（例えば、４５°の角度で）切り取る。
（１２）パターンニングの最大曝露のために、加熱処理したスタックの上部および下部をスライスする。
（１３）残った加熱処理したスタックをスライスしない。または、約２５ｍｍの厚さに、半分にスライスする（加熱処理した半分のスタック）。
（１４）加熱処理した半分でないスタックまたは半分のスタックを半分に切断し、２つの単一（４Ｆｔ幅、４Ｆｔ長）製品を形成する。
（１５）４Ｆｔの横末端の、完成した製品パッドを、４Ｆｔ幅に切り取る。
（１６）室温の清浄な水中で、類似の材料のブラシを用いて穏やかに磨き洗浄しながら、完成した製品をリンスし、そして洗浄する。
【０１３６】
（実施例１７）
（１）１１０℃〜１３０℃で、以下：４４．８６Ｋｇ  エチレン酢酸ビニル−
各々異なる色を有する２つ（またはそれ以上）の別々のバッチ、
４．４９Ｋｇ  ゴム、
２．０６Ｋｇ  Ｖｉｎｙｆｏｒ  ＡＣ  ７、
１．７９Ｋｇ  Ｆｕｓａｂｏｎｄ、
０．９０Ｋｇ  酸化亜鉛、および
０．５４Ｋｇ  ステアリン酸、
を１５分間混合し；そして１１０℃〜１３０℃で
０．３６Ｋｇ  過酸化ジクミル
を３分間混合し；１００℃〜１３０℃で２０ｍｍの厚さに濃縮されるまで混合する。
【０１３７】
（２）（１）を２Ｋｇの塊に切断し、そして８０℃〜１００℃で別々に混合する。
【０１３８】
（３）第１色について、塊を薄くして１ｍｍのシート（幅４Ｆｔ×長さ８Ｆｔ）にする。第２色について、塊を薄くして１ｍｍのシート（幅４Ｆｔ×長さ８Ｆｔ）にする。
【０１３９】
（４）非接触水冷システムを用いて、シートを徐々に室温まで冷却する。
【０１４０】
（５）シートを、幅４Ｆｔ×長さ８Ｆｔのピースに切断する。
【０１４１】
（６）（テクスチャード）プレス型の全ての表面にシリコーンスプレーを塗布する。
【０１４２】
（７）１つ以上の隣接するスタック内に、組み合わせた５０の第１色のピースと高さにおいて１つおきの第２色のピースを層状に重ねて、このプレス型（このプレス型の内側の周囲は、その表面積の５０．０％まで曝されている）の中心に位置する、隣接する、事前に加熱処理されたスタックを形成し、そして手動で単一方向の動きの使用によって、組み込む。
【０１４３】
（８）スタックを、１６０℃〜１７５℃、圧力下で、２８〜３５分間、加熱処理する。
【０１４４】
（９）加熱処理したスタックを、プレス型から除去する。
【０１４５】
（１０）プレス型中で、さらなるスタックを別々に加熱処理する。
【０１４６】
（１１）加熱処理したスタックの８Ｆｔの長さの端部を、幅側の端部へと真っ直ぐに（例えば、４５°の角度で）切り取る。
【０１４７】
（１２）残り半分の加熱処理したスタックは、薄片化しない。
【０１４８】
（１３）加熱処理した半分にしていないスタックおよび半分にしたスタックの半分を、切断して、２つの単一（幅４Ｆｔ×長さ４Ｆｔ）製品を形成する。
【０１４９】
（１４）最終製品の４Ｆｔの幅側の端部を、４Ｆｔの幅へと切り取る。
【０１５０】
（１５）類似する物質のブラシを用いて静かにこすり洗いしながら、清潔な、室温の水中で最終製品をすすぎ、そして洗浄する。
【０１５１】
（実施例１８）
（１）１１０℃〜１３０℃で、以下：４４．８６Ｋｇ  エチレン酢酸ビニル−
各々異なる色を有する２つ（またはそれ以上）の別々のバッチ、
４．４９Ｋｇ  ゴム、
２．０６Ｋｇ  Ｖｉｎｙｆｏｒ  ＡＣ  ７、
１．７９Ｋｇ  Ｆｕｓａｂｏｎｄ、
０．９０Ｋｇ  酸化亜鉛、および
０．５４Ｋｇ  ステアリン酸、
を１５分間混合し；そして１１０℃〜１３０℃で
０．３６Ｋｇ  過酸化ジクミル
を３分間混合し；１００℃〜１３０℃で２０ｍｍの厚さに濃縮されるまで混合する。
【０１５２】
（２）（１）を２Ｋｇの塊に切断し、そして８０℃〜１００℃で別々に混合する。
【０１５３】
（３）塊を薄くして１ｍｍのシート（幅４Ｆｔ×長さ８Ｆｔ）にする。
【０１５４】
（４）非接触水冷システムを用いて、シートを徐々に室温まで冷却する。
【０１５５】
（５）第１のシートを、幅４Ｆｔ×長さ８Ｆｔのピースに切断する。第２色のシートを、異なる全ての色および直径５０ｍｍまでのサイズの第２色の単一色の球体を形成するのに十分な、より小さなピースに切断する。
【０１５６】
（６）テクスチャードプレス型の全ての表面にシリコーンスプレーを塗布する。
【０１５７】
（７）隣接するスタック内に、３０〜４０の第１色のピースを高さ方向に層状に重ねて、このプレス型（このプレス型の内側の周囲は、その表面積の５０．０％まで曝されている）の中心に位置する、隣接する事前に加熱処理されたスタックを形成する。
【０１５８】
（８）スタックを、１６０℃〜１７５℃で、圧力下で、２〜５分間、加熱処理する。プレスを開け、そして第１色の予め加熱処理されたスタックの頂点に、全て異なる色および直径５０ｍｍまでのサイズの第２色の単一色の加熱処理されていない球体を（任意の所望のパターンで）添加する。この加熱処理されていない球体に対する予め加熱処理されたスタックの重量および容量の比率は、等価に近い。改変されたスタックを、１６０℃〜１７５℃で、２８〜３５分間、圧力下で加熱処理する。
【０１５９】
（９）加熱処理したスタックを、プレス型から除去する。
【０１６０】
（１０）プレス型中で、さらなる改変スタックを別々に加熱処理する。
【０１６１】
（１１）加熱処理したスタックの８Ｆｔの長さの端部を、幅側の端部へと真っ直ぐに（例えば、９０°の角度または４５°の角度で）切り取る。
【０１６２】
（１２）残りの加熱処理したスタックを、半分の２５ｍｍ（または他）の厚さ（加熱処理した半分のスタック）に薄片化する。
【０１６３】
（１３）加熱処理した半分のスタックの端部と端部を、焼灼を介して長さ側の端部に取り付けて、延長された長さの最終製品のマットを形成する。
【０１６４】
（１４）単一の最終製品の半分のスタックの４Ｆｔの幅側の端部を、４Ｆｔの幅に切り取る。類似する物質のブラシを用いて静かにこすり洗いしながら、清潔な、室温の水中で最終製品をすすぎ、そして洗浄する。
【０１６５】
（実施例１９）
（１）１１０℃〜１３０℃で、以下：４４．８６Ｋｇ  エチレン酢酸ビニル
各々異なる色を有する２つ（またはそれ以上）の別々のバッチ、
４．４９Ｋｇ  ゴム、
２．０６Ｋｇ  Ｖｉｎｙｆｏｒ  ＡＣ  ７、
１．７９Ｋｇ  Ｆｕｓａｂｏｎｄ、
０．９０Ｋｇ  酸化亜鉛、および
０．５４Ｋｇ  ステアリン酸、
を１５分間混合し；そして１１０℃〜１３０℃で
０．３６Ｋｇ  過酸化ジクミル
を３分間混合し；１００℃〜１３０℃で２０ｍｍの厚さに濃縮されるまで混合する。
【０１６６】
（２）（１）を２Ｋｇの塊に切断し、そして８０℃〜１００℃で別々に混合する。
【０１６７】
（３）塊を薄くして１ｍｍのシート（幅４Ｆｔ×長さ８Ｆｔ）にする。
【０１６８】
（４）非接触水冷システムを用いて、シートを徐々に室温まで冷却する。
【０１６９】
（５）第１色のシートを、幅４Ｆｔ×長さ８Ｆｔのピースに切断する。単一色の第２色のシートを、全ての異なる所望の色および１インチ〜１Ｆｔの幅×１インチ〜１Ｆｔの長さのサイズのより小さなピースに切断する。
【０１７０】
（６）プレス型の全ての表面にシリコーンスプレーを塗布する。
【０１７１】
（７）１つの隣接するスタック内に組み合わせた総計高さ５０の層が、プレス型（このプレス型の５０％までの表面領域が露出している）内の中心に位置する隣接する予め加熱処理した改変スタックを形成するように、全ての異なる所望の色およびサイズの、より小さなピースの脱着された単一色の第２色の３０の層の間に２０の第１色のピースを、所望されるように重ねる。
【０１７２】
（８）改変スタックを、１６０℃〜１７５℃、圧力下で、２８〜３５分間、加熱処理する。
【０１７３】
（９）加熱処理したスタックを、プレス型から除去する。
【０１７４】
（１０）プレス型中で、さらなる改変スタックを別々に加熱処理する。
【０１７５】
（１１）加熱処理したスタックの８Ｆｔの長さの端部を、幅側の端部へと真っ直ぐに（例えば、９０°の角度で）切り取る。
【０１７６】
（１２）加熱処理したスタックの上部または下部の皮を、薄片化しない。
【０１７７】
（１３）残りの加熱処理したスタックを、半分の２５ｍｍの厚さ（加熱処理した半分のスタック）に薄片化する。
【０１７８】
（１４）延長された長さの最終製品のマットを形成するために、単一の（幅４Ｆｔ×長さ８Ｆｔの）マットを取り付けない。
【０１７９】
（１５）単一の長さの最終製品の半分のスタックの４Ｆｔの幅側の端部を、４Ｆｔの幅へと切り取る。
【０１８０】
（１６）類似する物質のブラシを用いて静かにこすり洗いしながら、清潔な、室温の水中で最終製品をすすぎ、そして洗浄する。
【０１８１】
（実施例２０）
（１）１１０℃〜１３０℃で、以下：４４．８６Ｋｇ  エチレン酢酸ビニル−任意の色
４．４９Ｋｇ  ゴム、
２．０６Ｋｇ  Ｖｉｎｙｆｏｒ  ＡＣ  ７、
１．７９Ｋｇ  Ｆｕｓａｂｏｎｄ、
０．９０Ｋｇ  酸化亜鉛、および
０．５４Ｋｇ  ステアリン酸、
を１５分間混合し；そして１１０℃〜１３０℃で
０．３６Ｋｇ  過酸化ジクミル
を３分間混合し；１００℃〜１３０℃で２０ｍｍの厚さに濃縮されるまで混合する。
【０１８２】
（２）（１）を２Ｋｇの塊に切断し、そして８０℃〜１００℃で別々に混合する。
［塊を、加熱した自動化押出し機中に配置する］
（３）塊を薄くして１ｍｍのシート（幅４Ｆｔ×長さ８Ｆｔ）にする。
【０１８３】
（４）非接触水冷システムを用いて、シートを徐々に室温まで冷却する。
【０１８４】
（５）シートを、５０ｍｍの直径までのサイズの単一色球形の塊を形成するのに十分なより小さなピースに切断する。
【０１８５】
（６）プレス型の低部部分における半球を、球形の塊で充填する。
【０１８６】
（７）半球を、１６０℃〜１７５℃、圧力下で、２８〜３５分間、加熱処理する。
【０１８７】
（８）加熱処理した半球を、プレス型から取り外す。
【０１８８】
（９）プレス型中で、さらなる半球を別々に加熱処理する。
【０１８９】
（１０）半球を真っ直ぐに切り取る。
【０１９０】
（１１）加熱処理した半球の上部または下部の皮を、薄片化しない。
【０１９１】
（１２）加熱処理した半球は、薄片化しない。
【０１９２】
（１３）接着剤を介して加熱処理した半球を結合させて、球を形成する。
【０１９３】
（１４）切り取らない。
【０１９４】
（１５）類似する物質のブラシを用いて静かにこすり洗いしながら、清潔な、室温の水中で最終製品をすすぎ、そして洗浄する。
【０１９５】
（実施例２１）
（１）１１０℃〜１３０℃で、以下：４４．８６Ｋｇ  エチレン酢酸ビニル−任意の色、
４．４９Ｋｇ  ゴム、
２．０６Ｋｇ  Ｖｉｎｙｆｏｒ  ＡＣ  ７、
１．７９Ｋｇ  Ｆｕｓａｂｏｎｄ、
０．９０Ｋｇ  酸化亜鉛、および
０．５４Ｋｇ  ステアリン酸、
を１５分間混合し；そして１１０℃〜１３０℃で
０．３６Ｋｇ  過酸化ジクミル
を３分間混合し；１００℃〜１３０℃で２０ｍｍの厚さに濃縮されるまで混合する。
【０１９６】
（２）（１）を２Ｋｇの塊に切断し、そして８０℃〜１００℃で別々に混合する。
【０１９７】
（３）塊を薄くして１ｍｍのシート（幅４Ｆｔ×長さ８Ｆｔ）にする。
【０１９８】
（４）非接触水冷システムを用いて、シートを徐々に室温まで冷却する。
【０１９９】
（５）シートを、５０ｍｍの直径までのサイズの単一色球形の塊を形成するのに十分に小さなピースに切断する。
【０２００】
（６）プレス型低部部分の所望の成形半体およびプレス型上部部分の平坦な表面を有するテクスチャードプレス型の全ての表面に、シリコーンスプレーを塗布する。
【０２０１】
（７）プレス型の低部部分における成形半体を、球形の塊で充填する。
【０２０２】
（８）成形半体を、１６０℃〜１７５℃、圧力下で、２８〜３５分間、加熱処理する。
【０２０３】
（９）加熱処理した半球を、プレス型から取り外す。
【０２０４】
（１０）プレス型中で、さらなる成形半体を別々に加熱処理する。
【０２０５】
（１１）成形半体を真っ直ぐに切り取る。
【０２０６】
（１２）加熱処理した成形半体を、薄片化しない。
【０２０７】
（１３）焼灼を介して加熱処理した成形半体を結合させて、所望の型の製品を形成する。
【０２０８】
（１４）切り取らない。
【０２０９】
（１５）類似する物質のブラシを用いて静かにこすり洗いしながら、清潔な、室温の水中で最終製品をすすぎ、そして洗浄する。
【０２１０】
（実施例２２）
（１）１１０℃〜１３０℃で、以下：４０．７９Ｋｇ  エチレン酢酸ビニル−任意の色、
４．０８Ｋｇ  ゴム、
１．８８Ｋｇ  Ｖｉｎｙｆｏｒ  ＡＣ  ７、
１．６３Ｋｇ  Ｆｕｓａｂｏｎｄ、
０．８２Ｋｇ  酸化亜鉛、および
０．４９Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１１】
（実施例２３）
（１）１１０℃〜１３０℃で、以下：４４．８７Ｋｇ  エチレン酢酸ビニル−任意の色、
０．００Ｋｇ  ゴム、
１．８８Ｋｇ  Ｖｉｎｙｆｏｒ  ＡＣ  ７、
１．６３Ｋｇ  Ｆｕｓａｂｏｎｄ、
０．８２Ｋｇ  酸化亜鉛、および
０．４９Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１２】
（実施例２４）
（１）１１０℃〜１３０℃で、以下：４２．８３Ｋｇ  エチレン酢酸ビニル−任意の色、
２．０４Ｋｇ  ゴム、
１．８８Ｋｇ  Ｖｉｎｙｆｏｒ  ＡＣ  ７、
１．６３Ｋｇ  Ｆｕｓａｂｏｎｄ、
０．８２Ｋｇ  酸化亜鉛、および
０．４９Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１３】
（実施例２５）
（１）１１０℃〜１３０℃で、以下：４３．４８Ｋｇ  エチレン酢酸ビニル−任意の色、
２．０４Ｋｇ  ゴム、
１．８８Ｋｇ  Ｖｉｎｙｆｏｒ  ＡＣ  ７、
１．６３Ｋｇ  Ｆｕｓａｂｏｎｄ、
０．４１Ｋｇ  酸化亜鉛、および
０．２５Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１４】
（実施例２６）
（１）１１０℃〜１３０℃で、以下：４５．１９Ｋｇ  エチレン酢酸ビニル−任意の色、
０．００Ｋｇ  ゴム、
１．８８Ｋｇ  Ｖｉｎｙｆｏｒ  ＡＣ  ７、
１．６３Ｋｇ  Ｆｕｓａｂｏｎｄ、
０．４１Ｋｇ  酸化亜鉛、および
０．４２５Ｋｇ  ステアリン酸、
を１５分間混合し；そして１１０℃〜１３０℃で
０．６５Ｋｇ  過酸化ジクミル
を３分間混合し；１００℃〜１３０℃で２０ｍｍの厚さに濃縮されるまで混合する。
【０２１５】
（実施例２７）
（１）１１０℃〜１３０℃で、以下：３６．７１Ｋｇ  エチレン酢酸ビニル−任意の色、
８．１６Ｋｇ  ゴム、
１．８８Ｋｇ  Ｖｉｎｙｆｏｒ  ＡＣ  ７、
１．６３Ｋｇ  Ｆｕｓａｂｏｎｄ、
０．８２Ｋｇ  酸化亜鉛、および
０．４９Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１６】
（実施例２８）
（１）１１０℃〜１３０℃で、以下：３２．６３Ｋｇ  エチレン酢酸ビニル−任意の色、
１２．２４Ｋｇ  ゴム、
１．８８Ｋｇ  Ｖｉｎｙｆｏｒ  ＡＣ  ７、
１．６３Ｋｇ  Ｆｕｓａｂｏｎｄ、
０．８２Ｋｇ  酸化亜鉛、および
０．４９Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１７】
（実施例２９）
（１）１１０℃〜１３０℃で、以下：３１．３２Ｋｇ  エチレン酢酸ビニル−任意の色、
１２．２４Ｋｇ  ゴム、
１．８８Ｋｇ  Ｖｉｎｙｆｏｒ  ＡＣ  ７、
１．６３Ｋｇ  Ｆｕｓａｂｏｎｄ、
１．６３Ｋｇ  酸化亜鉛、および
０．９８Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１８】
（実施例３０）
（１）１１０℃〜１３０℃で、以下：３０．０２Ｋｇ  エチレン酢酸ビニル−任意の色、
１２．２４Ｋｇ  ゴム、
１．８８Ｋｇ  Ｖｉｎｙｆｏｒ  ＡＣ  ７、
１．６３Ｋｇ  Ｆｕｓａｂｏｎｄ、
２．４５Ｋｇ  酸化亜鉛、および
１．４７Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２１９】
（実施例３１）
（１）１１０℃〜１３０℃で、以下：３１．１７Ｋｇ  エチレン酢酸ビニル−任意の色、
１２．２４Ｋｇ  ゴム、
１．２６Ｋｇ  Ｖｉｎｙｆｏｒ  ＡＣ  ７、
１．１０Ｋｇ  Ｆｕｓａｂｏｎｄ、
２．４５Ｋｇ  酸化亜鉛、および
１．４７Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２２０】
（実施例３２）
（１）１１０℃〜１３０℃で、以下：４３．９９Ｋｇ  エチレン酢酸ビニル−任意の色、
０．００Ｋｇ  ゴム、
２．７５Ｋｇ  Ｖｉｎｙｆｏｒ  ＡＣ  ７、
２．０６Ｋｇ  Ｆｕｓａｂｏｎｄ、
０．５５Ｋｇ  酸化亜鉛、および
０．３３Ｋｇ  ステアリン酸、
を１５分間混合し；そして１１０℃〜１３０℃で
０．３３Ｋｇ  過酸化ジクミル
を３分間混合し；１００℃〜１３０℃で２０ｍｍの厚さに濃縮されるまで混合する。
【０２２１】
（実施例３３）
（１）４３．９９Ｋｇ  エチレン酢酸ビニル（任意の色）、
０．００Ｋｇ  ゴム、
２．７５Ｋｇ  Ｖｉｎｙｆｏｒ  ＡＣ７、
１．６３Ｋｇ  Ｆｕｓａｂｏｎｄ、
０．８２Ｋｇ  酸化亜鉛、および
０．４９Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２２２】
（実施例３４）
（１）４３．９９Ｋｇ  エチレン酢酸ビニル（任意の色）、
０．００Ｋｇ  ゴム、
２．７５Ｋｇ  Ｖｉｎｙｆｏｒ  ＡＣ７、
２．２８Ｋｇ  Ｆｕｓａｂｏｎｄ、
０．４１Ｋｇ  酸化亜鉛、および
０．２５Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２２３】
（実施例３５）
（１）４３．９９Ｋｇ  エチレン酢酸ビニル（任意の色）、
０．００Ｋｇ  ゴム、
２．７５Ｋｇ  Ｖｉｎｙｆｏｒ  ＡＣ７、
１．８８Ｋｇ  Ｆｕｓａｂｏｎｄ、
０．８２Ｋｇ  酸化亜鉛、および
０．２５Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２２４】
（実施例３６）
（１）４３．６７Ｋｇ  エチレン酢酸ビニル（任意の色）、
０．００Ｋｇ  ゴム、
２．７５Ｋｇ  Ｖｉｎｙｆｏｒ  ＡＣ７、
１．６３Ｋｇ  Ｆｕｓａｂｏｎｄ、
０．８２Ｋｇ  酸化亜鉛、および
０．４９Ｋｇ  ステアリン酸
を１１０℃〜１３０℃にて１５分間混合し；そして
０．６５Ｋｇ  ジクミルペルオキシドを１１０℃〜１３０℃にて３分間混合し；
２０ｍｍ厚まで濃縮されるまで、１００℃〜１３０℃にて混合する。
【０２２５】
（実施例３７）
（１）４４．４８Ｋｇ  エチレン酢酸ビニル（任意の色）、
０．００Ｋｇ  ゴム、
２．００Ｋｇ  Ｖｉｎｙｆｏｒ  ＡＣ７、
２．００Ｋｇ  Ｆｕｓａｂｏｎｄ、
０．５５Ｋｇ  酸化亜鉛、および
０．３３Ｋｇ  ステアリン酸
を１１０℃〜１３０℃にて１５分間混合し；そして
０．６５Ｋｇ  ジクミルペルオキシドを１１０℃〜１３０℃にて３分間混合し；
２０ｍｍ厚まで濃縮されるまで、１００℃〜１３０℃にて混合する。
【０２２６】
（実施例３８）
（１）４４．８０Ｋｇ  エチレン酢酸ビニル（任意の色）、
０．００Ｋｇ  ゴム、
２．００Ｋｇ  Ｖｉｎｙｆｏｒ  ＡＣ７、
２．００Ｋｇ  Ｆｕｓａｂｏｎｄ、
０．５５Ｋｇ  酸化亜鉛、および
０．３３Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２２７】
（実施例３９）
（１）３１．０９Ｋｇ  エチレン酢酸ビニル（任意の色）、
１２．２４Ｋｇ  ゴム、
１．４１Ｋｇ  Ｖｉｎｙｆｏｒ  ＡＣ７、
２．００Ｋｇ  Ｆｕｓａｂｏｎｄ、
１．６３Ｋｇ  酸化亜鉛、および
０．９８Ｋｇ  ステアリン酸
を１１０℃〜１３０℃にて１５分間混合し；そして
０．６５Ｋｇ  ジクミルペルオキシドを１１０℃〜１３０℃にて３分間混合し；
２０ｍｍ厚まで濃縮されるまで、１００℃〜１３０℃にて混合する。
【０２２８】
（実施例４０）
（１）２７．０１Ｋｇ  エチレン酢酸ビニル（任意の色）、
１６．３２Ｋｇ  ゴム、
１．４１Ｋｇ  Ｖｉｎｙｆｏｒ  ＡＣ７、
２．００Ｋｇ  Ｆｕｓａｂｏｎｄ、
１．６３Ｋｇ  酸化亜鉛、および
０．９８Ｋｇ  ステアリン酸
を１１０℃〜１３０℃にて１５分間混合し；そして
０．６５Ｋｇ  ジクミルペルオキシドを１１０℃〜１３０℃にて３分間混合し；
２０ｍｍ厚まで濃縮されるまで、１００℃〜１３０℃にて混合する。
【０２２９】
（実施例４１）
（１）２６．５１Ｋｇ  エチレン酢酸ビニル（任意の色）、
１６．３２Ｋｇ  ゴム、
１．４１Ｋｇ  Ｖｉｎｙｆｏｒ  ＡＣ７、
２．５０Ｋｇ  Ｆｕｓａｂｏｎｄ、
１．６３Ｋｇ  酸化亜鉛、および
０．９８Ｋｇ  ステアリン酸
を１１０℃〜１３０℃にて１５分間混合し；そして
０．６５Ｋｇ  ジクミルペルオキシドを１１０℃〜１３０℃にて３分間混合し；
２０ｍｍ厚まで濃縮されるまで、１００℃〜１３０℃にて混合する。
【０２３０】
（実施例４２）
（１）２５．９２Ｋｇ  エチレン酢酸ビニル（任意の色）、
１６．３２Ｋｇ  ゴム、
２．００Ｋｇ  Ｖｉｎｙｆｏｒ  ＡＣ７、
２．５０Ｋｇ  Ｆｕｓａｂｏｎｄ、
１．６３Ｋｇ  酸化亜鉛、および
０．９８Ｋｇ  ステアリン酸
を１１０℃〜１３０℃にて１５分間混合し；そして
０．６５Ｋｇ  ジクミルペルオキシドを１１０℃〜１３０℃にて３分間混合し；
２０ｍｍ厚まで濃縮されるまで、１００℃〜１３０℃にて混合する。
【０２３１】
（実施例４３）
（１）２６．２５Ｋｇ  エチレン酢酸ビニル（任意の色）、
１６．３２Ｋｇ  ゴム、
２．００Ｋｇ  Ｖｉｎｙｆｏｒ  ＡＣ７、
２．５０Ｋｇ  Ｆｕｓａｂｏｎｄ、
１．６３Ｋｇ  酸化亜鉛、および
０．９８Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２３２】
（実施例４４）
（１）２５．４４Ｋｇ  エチレン酢酸ビニル（任意の色）、
１６．３２Ｋｇ  ゴム、
２．００Ｋｇ  Ｖｉｎｙｆｏｒ  ＡＣ７、
２．００Ｋｇ  Ｆｕｓａｂｏｎｄ、
２．４５Ｋｇ  酸化亜鉛、および
１．４７Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２３３】
（実施例４５）
（１）２６．０３Ｋｇ  エチレン酢酸ビニル（任意の色）、
１６．３２Ｋｇ  ゴム、
１．４１Ｋｇ  Ｖｉｎｙｆｏｒ  ＡＣ７、
２．００Ｋｇ  Ｆｕｓａｂｏｎｄ、
２．４５Ｋｇ  酸化亜鉛、および
１．４７Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２３４】
（実施例４６）
（１）４４．１８Ｋｇ  エチレン酢酸ビニル（任意の色）、
０．００Ｋｇ  ゴム、
２．７５Ｋｇ  Ｖｉｎｙｆｏｒ  ＡＣ７、
２．２５Ｋｇ  Ｆｕｓａｂｏｎｄ、
０．４１Ｋｇ  酸化亜鉛、および
０．２５Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２３５】
（実施例４７）
（１）４４．３５Ｋｇ  エチレン酢酸ビニル（任意の色）、
０．００Ｋｇ  ゴム、
２．７５Ｋｇ  Ｖｉｎｙｆｏｒ  ＡＣ７、
２．２５Ｋｇ  Ｆｕｓａｂｏｎｄ、
０．２５Ｋｇ  酸化亜鉛、および
０．２５Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２３６】
（実施例４８）
（１）４４．３１Ｋｇ  エチレン酢酸ビニル（任意の色）、
０．００Ｋｇ  ゴム、
２．７５Ｋｇ  Ｖｉｎｙｆｏｒ  ＡＣ７、
２．２５Ｋｇ  Ｆｕｓａｂｏｎｄ、
０．４１Ｋｇ  酸化亜鉛、および
０．１２Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２３７】
（実施例４９）
（１）４４．４０Ｋｇ  エチレン酢酸ビニル（任意の色）、
０．００Ｋｇ  ゴム、
２．７５Ｋｇ  Ｖｉｎｙｆｏｒ  ＡＣ７、
２．２５Ｋｇ  Ｆｕｓａｂｏｎｄ、
０．２０Ｋｇ  酸化亜鉛、および
０．２０Ｋｇ  ステアリン酸
を１１０℃〜１３０℃にて１５分間混合し；そして
０．２０Ｋｇ  ジクミルペルオキシドを１１０℃〜１３０℃にて３分間混合し；
２０ｍｍ厚まで濃縮されるまで、１００℃〜１３０℃にて混合する。
【０２３８】
（実施例５０）
（１）４５．４０Ｋｇ  エチレン酢酸ビニル（任意の色）、
０．００Ｋｇ  ゴム、
２．００Ｋｇ  Ｖｉｎｙｆｏｒ  ＡＣ７、
２．００Ｋｇ  Ｆｕｓａｂｏｎｄ、
０．２０Ｋｇ  酸化亜鉛、および
０．２０Ｋｇ  ステアリン酸
を１１０℃〜１３０℃にて１５分間混合し；そして
０．２０Ｋｇ  ジクミルペルオキシドを１１０℃〜１３０℃にて３分間混合し；
２０ｍｍ厚まで濃縮されるまで、１００℃〜１３０℃にて混合する。
【０２３９】
（実施例５１）
（１）２５．６０Ｋｇ  エチレン酢酸ビニル（任意の色）、
１６．３２Ｋｇ  ゴム、
２．００Ｋｇ  Ｖｉｎｙｆｏｒ  ＡＣ７、
２．００Ｋｇ  Ｆｕｓａｂｏｎｄ、
２．４５Ｋｇ  酸化亜鉛、および
１．４７Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２４０】
（実施例５２）
（１）２５．６９Ｋｇ  エチレン酢酸ビニル（任意の色）、
１６．３２Ｋｇ  ゴム、
１．７５Ｋｇ  Ｖｉｎｙｆｏｒ  ＡＣ７、
２．００Ｋｇ  Ｆｕｓａｂｏｎｄ、
２．４５Ｋｇ  酸化亜鉛、および
１．４７Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２４１】
（実施例５４）
（１）２６．４４Ｋｇ  エチレン酢酸ビニル（任意の色）、
１６．３２Ｋｇ  ゴム、
１．００Ｋｇ  Ｖｉｎｙｆｏｒ  ＡＣ７、
２．００Ｋｇ  Ｆｕｓａｂｏｎｄ、
２．４５Ｋｇ  酸化亜鉛、および
１．４７Ｋｇ  ステアリン酸
を１１０℃〜１３０℃にて１５分間混合し；そして
０．３３Ｋｇ  ジクミルペルオキシドを１１０℃〜１３０℃にて３分間混合し；
２０ｍｍ厚まで濃縮されるまで、１００℃〜１３０℃にて混合する。
【０２４２】
（実施例５５）
（１）２６．１０Ｋｇ  エチレン酢酸ビニル（任意の色）、
１６．３２Ｋｇ  ゴム、
１．５０Ｋｇ  Ｖｉｎｙｆｏｒ  ＡＣ７、
２．００Ｋｇ  Ｆｕｓａｂｏｎｄ、
２．４５Ｋｇ  酸化亜鉛、および
１．４７Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２４３】
（実施例５６）
（１）１８．８５Ｋｇ  エチレン酢酸ビニル（任意の色）、
２１．７６Ｋｇ  ゴム、
２．５０Ｋｇ  Ｖｉｎｙｆｏｒ  ＡＣ７、
１．５０Ｋｇ  Ｆｕｓａｂｏｎｄ、
３．２７Ｋｇ  酸化亜鉛、および
１．９６Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２４４】
（実施例５７）
（１）１９．３５Ｋｇ  エチレン酢酸ビニル（任意の色）、
２１．７６Ｋｇ  ゴム、
２．００Ｋｇ  Ｖｉｎｙｆｏｒ  ＡＣ７、
１．５０Ｋｇ  Ｆｕｓａｂｏｎｄ、
３．２７Ｋｇ  酸化亜鉛、および
１．９６Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２４５】
（実施例５８）
（１）１８．６０Ｋｇ  エチレン酢酸ビニル（任意の色）、
２１．７６Ｋｇ  ゴム、
２．７５Ｋｇ  Ｖｉｎｙｆｏｒ  ＡＣ７、
１．５０Ｋｇ  Ｆｕｓａｂｏｎｄ、
３．２７Ｋｇ  酸化亜鉛、および
１．９６Ｋｇ  ステアリン酸
を１１０℃〜１３０℃にて１５分間混合し；そして
０．１６Ｋｇ  ジクミルペルオキシドを１１０℃〜１３０℃にて３分間混合し；
２０ｍｍ厚まで濃縮されるまで、１００℃〜１３０℃にて混合する。
【０２４６】
（実施例５９）
（１）１８．８１Ｋｇのエチレン酢酸ビニル（任意の色）、
２１．７６Ｋｇのゴム、
２．５０ＫｇのＶｉｎｙｆｏｒ  ＡＣ７、
１．００ＫｇのＦｕｓａｂｏｎｄ、
３．２７Ｋｇの酸化亜鉛、および
２．５０Ｋｇのステアリン酸を、１１０℃〜１３０℃で１５分間混合し；そして
０．１６Ｋｇのジクミルペルオキシダーゼ（Ｄｉｃｕｍｙｌ  Ｐｅｒｏｘｉｄａｓｅ）を、１１０℃〜１３０℃で３分間混合し；
厚さ２０ｍｍに濃縮されるまで１００℃〜１３０℃で混合する。
【０２４７】
（実施例６０）
（１）１８．３５Ｋｇのエチレン酢酸ビニル（任意の色）、
２１．７６Ｋｇのゴム、
３．００ＫｇのＶｉｎｙｆｏｒ  ＡＣ７、
１．５０ＫｇのＦｕｓａｂｏｎｄ、
３．２７Ｋｇの酸化亜鉛、および
１．９６Ｋｇのステアリン酸を、１１０℃〜１３０℃で１５分間混合し；そして
０．１６Ｋｇのジクミルペルオキシダーゼを、１１０℃〜１３０℃で３分間混合し；
厚さ２０ｍｍに濃縮されるまで１００℃〜１３０℃で混合する。
【０２４８】
（実施例６１）
（１）１３．９１Ｋｇのエチレン酢酸ビニル（任意の色）、
２７．２０Ｋｇのゴム、
２．００ＫｇのＶｉｎｙｆｏｒ  ＡＣ７、
１．５０ＫｇのＦｕｓａｂｏｎｄ、
３．２７Ｋｇの酸化亜鉛、および
１．９６Ｋｇのステアリン酸を、１１０℃〜１３０℃で１５分間混合し；そして
０．１６Ｋｇのジクミルペルオキシダーゼを、１１０℃〜１３０℃で３分間混合し；
厚さ２０ｍｍに濃縮されるまで１００℃〜１３０℃で混合する。
【０２４９】
（実施例６２）
（１）１１．６０Ｋｇのエチレン酢酸ビニル（任意の色）、
２７．２０Ｋｇのゴム、
３．００ＫｇのＶｉｎｙｆｏｒ  ＡＣ７、
１．５０ＫｇのＦｕｓａｂｏｎｄ、
４．０８Ｋｇの酸化亜鉛、および
２．４５Ｋｇのステアリン酸を、１１０℃〜１３０℃で１５分間混合し；そして
０．１６Ｋｇのジクミルペルオキシダーゼを、１１０℃〜１３０℃で３分間混合し；
厚さ２０ｍｍに濃縮されるまで１００℃〜１３０℃で混合する。
【０２５０】
（実施例６３）
（１）１１．１０Ｋｇのエチレン酢酸ビニル（任意の色）、
２７．２０Ｋｇのゴム、
３．５０ＫｇのＶｉｎｙｆｏｒ  ＡＣ７、
１．５０ＫｇのＦｕｓａｂｏｎｄ、
４．０８Ｋｇの酸化亜鉛、および
２．４５Ｋｇのステアリン酸を、１１０℃〜１３０℃で１５分間混合し；そして
０．１６Ｋｇのジクミルペルオキシダーゼを、１１０℃〜１３０℃で３分間混合し；
厚さ２０ｍｍに濃縮されるまで１００℃〜１３０℃で混合する。
【０２５１】
（実施例６４）
（１）６．１６Ｋｇのエチレン酢酸ビニル（任意の色）、
３２．６４Ｋｇのゴム、
３．００ＫｇのＶｉｎｙｆｏｒ  ＡＣ７、
１．５０ＫｇのＦｕｓａｂｏｎｄ、
４．０８Ｋｇの酸化亜鉛、および
２．４５Ｋｇのステアリン酸を、１１０℃〜１３０℃で１５分間混合し；そして
０．１６Ｋｇのジクミルペルオキシダーゼを、１１０℃〜１３０℃で３分間混合し；
厚さ２０ｍｍに濃縮されるまで１００℃〜１３０℃で混合する。
【０２５２】
（実施例６５）
（１）４．８６Ｋｇのエチレン酢酸ビニル（任意の色）、
３２．６４Ｋｇのゴム、
３．５０ＫｇのＶｉｎｙｆｏｒ  ＡＣ７、
１．００ＫｇのＦｕｓａｂｏｎｄ、
４．９０Ｋｇの酸化亜鉛、および
２．９４Ｋｇのステアリン酸を、１１０℃〜１３０℃で１５分間混合し；そして
０．１６Ｋｇのジクミルペルオキシダーゼを、１１０℃〜１３０℃で３分間混合し；
厚さ２０ｍｍに濃縮されるまで１００℃〜１３０℃で混合する。
【０２５３】
（実施例６６）
（１）４４．７５Ｋｇのエチレン酢酸ビニル（任意の色）、
０．００Ｋｇのゴム、
２．７５ＫｇのＶｉｎｙｆｏｒ  ＡＣ７、
２．００ＫｇのＦｕｓａｂｏｎｄ、
０．１５Ｋｇの酸化亜鉛、および
０．１５Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２５４】
（実施例６７）
（１）４４．９５Ｋｇのエチレン酢酸ビニル（任意の色）、
０．００Ｋｇのゴム、
２．７５ＫｇのＶｉｎｙｆｏｒ  ＡＣ７、
２．００ＫｇのＦｕｓａｂｏｎｄ、
０．０５Ｋｇの酸化亜鉛、および
０．０５Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２５５】
（実施例６８）
（１）４４．７５Ｋｇのエチレン酢酸ビニル（任意の色）、
０．００Ｋｇのゴム、
２．７５ＫｇのＶｉｎｙｆｏｒ  ＡＣ７、
２．００ＫｇのＦｕｓａｂｏｎｄ、
０．２０Ｋｇの酸化亜鉛、および
０．１０Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２５６】
（実施例６９）
（１）４５．５５Ｋｇのエチレン酢酸ビニル（任意の色）、
０．００Ｋｇのゴム、
２．００ＫｇのＶｉｎｙｆｏｒ  ＡＣ７、
２．００ＫｇのＦｕｓａｂｏｎｄ、
０．２０Ｋｇの酸化亜鉛、および
０．１０Ｋｇのステアリン酸を、１１０℃〜１３０℃で１５分間混合し；そして
０．１５Ｋｇのジクミルペルオキシダーゼを、１１０℃〜１３０℃で３分間混合し；
厚さ２０ｍｍに濃縮されるまで１００℃〜１３０℃で混合する。
【０２５７】
（実施例７０）
（１）４５．９０Ｋｇのエチレン酢酸ビニル（任意の色）、
０．００Ｋｇのゴム、
１．８８ＫｇのＶｉｎｙｆｏｒ  ＡＣ７、
１．６３ＫｇのＦｕｓａｂｏｎｄ、
０．２０Ｋｇの酸化亜鉛、および
０．２０Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２５８】
（実施例７１）
（１）４６．６０Ｋｇのエチレン酢酸ビニル（任意の色）、
０．００Ｋｇのゴム、
１．４０ＫｇのＶｉｎｙｆｏｒ  ＡＣ７、
１．４０ＫｇのＦｕｓａｂｏｎｄ、
０．２０Ｋｇの酸化亜鉛、および
０．２０Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２５９】
（実施例７２）
（１）４６．０５Ｋｇのエチレン酢酸ビニル（任意の色）、
０．００Ｋｇのゴム、
１．８８ＫｇのＶｉｎｙｆｏｒ  ＡＣ７、
１．６３ＫｇのＦｕｓａｂｏｎｄ、
０．２０Ｋｇの酸化亜鉛、および
０．１０Ｋｇのステアリン酸を、１１０℃〜１３０℃で１５分間混合し；そして
０．１５Ｋｇのジクミルペルオキシダーゼを、１１０℃〜１３０℃で３分間混合し；
厚さ２０ｍｍに濃縮されるまで１００℃〜１３０℃で混合する。
【０２６０】
（実施例７３）
（１）４６．５５Ｋｇのエチレン酢酸ビニル（任意の色）、
０．００Ｋｇのゴム、
１．５０ＫｇのＶｉｎｙｆｏｒ  ＡＣ７、
１．５０ＫｇのＦｕｓａｂｏｎｄ、
０．２０Ｋｇの酸化亜鉛、および
０．１０Ｋｇのステアリン酸を、１１０℃〜１３０℃で１５分間混合し；そして
０．１５Ｋｇのジクミルペルオキシダーゼを、１１０℃〜１３０℃で３分間混合し；
厚さ２０ｍｍに濃縮されるまで１００℃〜１３０℃で混合する。
【０２６１】
（実施例７４）
（１）４６．８５Ｋｇのエチレン酢酸ビニル（任意の色）、
０．００Ｋｇのゴム、
１．４０ＫｇのＶｉｎｙｆｏｒ  ＡＣ７、
１．４０ＫｇのＦｕｓａｂｏｎｄ、
０．１０Ｋｇの酸化亜鉛、および
０．１０Ｋｇのステアリン酸を、１１０℃〜１３０℃で１５分間混合し；そして
０．１５Ｋｇのジクミルペルオキシダーゼを、１１０℃〜１３０℃で３分間混合し；
厚さ２０ｍｍに濃縮されるまで１００℃〜１３０℃で混合する。
【０２６２】
（実施例７５）
（１）４６．９５Ｋｇのエチレン酢酸ビニル（任意の色）、
０．００Ｋｇのゴム、
１．３０ＫｇのＶｉｎｙｆｏｒ  ＡＣ７、
１．３０ＫｇのＦｕｓａｂｏｎｄ、
０．２０Ｋｇの酸化亜鉛、および
０．１０Ｋｇのステアリン酸を、１１０℃〜１３０℃で１５分間混合し；そして
０．１５Ｋｇのジクミルペルオキシダーゼを、１１０℃〜１３０℃で３分間混合し；
厚さ２０ｍｍに濃縮されるまで１００℃〜１３０℃で混合する。
【０２６３】
（実施例７６）
（１）４７．１５Ｋｇのエチレン酢酸ビニル（任意の色）、
０．００Ｋｇのゴム、
１．２０ＫｇのＶｉｎｙｆｏｒ  ＡＣ７、
１．２０ＫｇのＦｕｓａｂｏｎｄ、
０．２０Ｋｇの酸化亜鉛、および
０．１０Ｋｇのステアリン酸を、１１０℃〜１３０℃で１５分間混合し；そして
０．１５Ｋｇのジクミルペルオキシダーゼを、１１０℃〜１３０℃で３分間混合し；
厚さ２０ｍｍに濃縮されるまで１００℃〜１３０℃で混合する。
【０２６４】
（実施例７７）
（１）５．４１Ｋｇのエチレン酢酸ビニル（任意の色）、
３２．６４Ｋｇのゴム、
３．５０ＫｇのＶｉｎｙｆｏｒ  ＡＣ７、
１．００ＫｇのＦｕｓａｂｏｎｄ、
４．５０Ｋｇの酸化亜鉛、および
２．７５Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２６５】
（実施例７８）
（１）５．３１Ｋｇのエチレン酢酸ビニル（任意の色）、
３２．６４Ｋｇのゴム、
３．５０ＫｇのＶｉｎｙｆｏｒ  ＡＣ７、
１．００ＫｇのＦｕｓａｂｏｎｄ、
４．５０Ｋｇの酸化亜鉛、および
２．７５Ｋｇのステアリン酸を、１１０℃〜１３０℃で１５分間混合し；そして
０．３０Ｋｇのジクミルペルオキシダーゼを、１１０℃〜１３０℃で３分間混合し；
厚さ２０ｍｍに濃縮されるまで１００℃〜１３０℃で混合する。
【０２６６】
（実施例７９）
（１）５．２１Ｋｇのエチレン酢酸ビニル（任意の色）、
３２．６４Ｋｇのゴム、
３．５０ＫｇのＶｉｎｙｆｏｒ  ＡＣ７、
１．００ＫｇのＦｕｓａｂｏｎｄ、
４．５０Ｋｇの酸化亜鉛、および
２．７５Ｋｇのステアリン酸を、１１０℃〜１３０℃で１５分間混合し；そして
０．４０Ｋｇのジクミルペルオキシダーゼを、１１０℃〜１３０℃で３分間混合し；
厚さ２０ｍｍに濃縮されるまで１００℃〜１３０℃で混合する。
【０２６７】
（実施例８０）
（１）６．１６Ｋｇのエチレン酢酸ビニル（任意の色）、
３２．６４Ｋｇのゴム、
３．５０ＫｇのＶｉｎｙｆｏｒ  ＡＣ７、
１．００ＫｇのＦｕｓａｂｏｎｄ、
４．５Ｋｇの酸化亜鉛、および
２．００Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２６８】
（実施例８２）
（１）５．６６Ｋｇのエチレン酢酸ビニル（任意の色）、
３２．６４Ｋｇのゴム、
３．５０ＫｇのＶｉｎｙｆｏｒ  ＡＣ７、
１．５０ＫｇのＦｕｓａｂｏｎｄ、
４．５０Ｋｇの酸化亜鉛、および
２．００Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２６９】
（実施例８３）
（１）０．００Ｋｇのエチレン酢酸ビニル（任意の色）、
３９．３０Ｋｇのゴム、
４．００ＫｇのＶｉｎｙｆｏｒ  ＡＣ７、
０．５０ＫｇのＦｕｓａｂｏｎｄ、
４．００Ｋｇの酸化亜鉛、および
２．００Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【０２７０】
（実施例８４）
（１）０．００Ｋｇのエチレン酢酸ビニル（任意の色）、
３８．８０Ｋｇのゴム、
４．００ＫｇのＶｉｎｙｆｏｒ  ＡＣ７、
１．００ＫｇのＦｕｓａｂｏｎｄ、
４．００Ｋｇの酸化亜鉛、および
２．００Ｋｇのステアリン酸を、１１０℃〜１３０℃で１５分間混合し；そして
０．２０Ｋｇのジクミルペルオキシダーゼを、１１０℃〜１３０℃で３分間混合し；
厚さ２０ｍｍに濃縮されるまで１００℃〜１３０℃で混合する。
【国際公開パンフレット】
2004524407.tif 000002
2004524407.tif 000003
2004524407.tif 000004
2004524407.tif 000005
2004524407.tif 000006
2004524407.tif 000007
2004524407.tif 000008
2004524407.tif 000009
2004524407.tif 000010
2004524407.tif 000011
2004524407.tif 000012
2004524407.tif 000013
2004524407.tif 000014
2004524407.tif 000015
2004524407.tif 000016
2004524407.tif 000017
2004524407.tif 000018
2004524407.tif 000019
2004524407.tif 000020
2004524407.tif 000021
2004524407.tif 000022
2004524407.tif 000023
2004524407.tif 000024
2004524407.tif 000025
2004524407.tif 000026
2004524407.tif 000027
2004524407.tif 000028
2004524407.tif 000029
2004524407.tif 000030
2004524407.tif 000031
2004524407.tif 000032
2004524407.tif 000033
2004524407.tif 000034
2004524407.tif 000035
2004524407.tif 000036
2004524407.tif 000037
2004524407.tif 000038
2004524407.tif 000039
2004524407.tif 000040
2004524407.tif 000041
2004524407.tif 000042
2004524407.tif 000043
2004524407.tif 000044
2004524407.tif 000045
2004524407.tif 000046
2004524407.tif 000047
2004524407.tif 000048
2004524407.tif 000049
2004524407.tif 000050
2004524407.tif 000051
2004524407.tif 000052
2004524407.tif 000053
2004524407.tif 000054
2004524407.tif 000055
2004524407.tif 000056
2004524407.tif 000057
2004524407.tif 000058
2004524407.tif 000059
2004524407.tif 000060
2004524407.tif 000061
2004524407.tif 000062
2004524407.tif 000063
2004524407.tif 000064
2004524407.tif 000065
2004524407.tif 000066
2004524407.tif 000067
2004524407.tif 000068
2004524407.tif 000069
2004524407.tif 000070
2004524407.tif 000071
2004524407.tif 000072
2004524407.tif 000073
2004524407.tif 000074
2004524407.tif 000075
2004524407.tif 000076
2004524407.tif 000077
2004524407.tif 000078
2004524407.tif 000079
2004524407.tif 000080
2004524407.tif 000081
2004524407.tif 000082
2004524407.tif 000083
2004524407.tif 000084
2004524407.tif 000085
2004524407.tif 000086
2004524407.tif 000087
2004524407.tif 000088
2004524407.tif 000089
2004524407.tif 000090
2004524407.tif 000091
2004524407.tif 000092
2004524407.tif 000093
2004524407.tif 000094
2004524407.tif 000095
2004524407.tif 000096
2004524407.tif 000097
【国際調査報告】
2004524407.tif 000098